(57)【要約】貯蔵安定性の樹脂を製造する方法および／または樹脂を処理する方法を含めて、ポリアミン−エピハロヒドリン樹脂を貯蔵安定性にする方法。少なくとも１種の酵素剤で処理された、固形分含有量が少なくとも１５重量％である、ポリアミン−エピハロヒドリン樹脂を含有する組成物。少なくとも１種の微生物、またはその少なくとも１種の微生物から単離された少なくとも１種の酵素を、固形分含有量が少なくとも１５重量％である水性組成物に、ポリアミン−エピハロヒドリン樹脂を実質的にそのままにして置きながら、窒素不含有機ハロゲン化合物のレベルを低下させるように、その窒素不含有機ハロゲン化合物を脱ハロゲン化する条件下で加えることによって、ポリアミン−エピハロヒドリン樹脂を処理してその窒素不含有機ハロゲン化合物のレベルを低下させる方法。ポリアミン−エピハロヒドリン樹脂を貯蔵安定性にする方法。貯蔵安定性のポリアミン−エピハロヒドリン樹脂を約１重量％の添加レベルで加えることに対して校正すると約２５０ｐｐｂ未満のＣＰＤを含んでいる、上記ポリアミン−エピハロヒドリン樹脂を含んでいる紙製品。【特許請求の範囲】
【請求項１】
ポリアミン−エピハロヒドリン樹脂を貯蔵安定にする方法であって：
湿潤強さ増強用ポリアミン−エピハロヒドリン樹脂を含有する組成物にして、固形分含有量が少なくとも１５重量％であり、そしてＣＰＤ形成性種を含んでいる上記組成物を、少なくとも１種の酵素剤により、上記ＣＰＤ形成性種の抑制、減少および除去の内の少なくとも１つを達成する条件下で処理して、ゲル化に対して貯蔵安定で、ＣＰＤ形成性の減少した樹脂を得、そのためそのＣＰＤ形成性の減少したポリアミン−エピハロヒドリン樹脂を含有している組成物は、これを５０℃およびｐＨ約１．０で２４時間貯蔵したときに、乾燥基準で約２５０ｐｐｍ未満のＣＰＤを放出するようになる工程を含む上記の方法。
【請求項２】
ポリアミン−エピハロヒドリン樹脂を貯蔵安定にする方法であって：
クレーピング用ポリアミン−エピハロヒドリン樹脂を含有する組成物にして、固形分含有量が少なくとも１５重量％であり、そしてＣＰＤ形成性種を含んでいる上記組成物を、少なくとも１種の酵素剤により、上記ＣＰＤ形成性種の抑制、減少および除去の内の少なくとも１つを達成する条件下で処理して、ゲル化に対して貯蔵安定な、ＣＰＤ形成性が減少した樹脂を得、そのためそのＣＰＤ形成性の減少したポリアミン−エピハロヒドリン樹脂を含有している組成物は、これを５０℃およびｐＨ約１．０で２４時間貯蔵したときに、乾燥基準で約１００ｐｐｍ未満のＣＰＤを放出するようになる工程を含む上記の方法。
【請求項３】
ＣＰＤ形成性が減少したポリアミン−エピハロヒドリン樹脂を含有している組成物が、これを５０℃およびｐＨ約１．０で２４時間貯蔵したときに、乾燥基準で約５０ｐｐｍ未満のＣＰＤを含んでいる、請求項１〜２に記載の方法。
【請求項４】
処理条件が約２０〜６０℃の温度を含む、請求項１〜２に記載の方法。
【請求項５】
処理条件が約２０〜４０℃の温度を含む、請求項１〜２に記載の方法。
【請求項６】
処理条件が約３０分〜約９６時間の反応時間を含む、請求項１〜２に記載の方法。
【請求項７】
処理条件が約２〜約１２時間の反応時間を含む、請求項６に記載の方法。
【請求項８】
処理条件が約２．５〜約９のｐＨを含む、請求項１〜２に記載の方法。
【請求項９】
処理条件が約７〜約９のｐＨを含む請求項８に記載の方法。
【請求項１０】
処理条件が約６〜約８．５のｐＨを含む、請求項９に記載の方法。
【請求項１１】
少なくとも１種の酵素剤対ポリアミン−エピハロヒドリン樹脂の比（乾燥基準）が約１：１６００〜約１：１．５である、請求項１〜２に記載の方法。
【請求項１２】
少なくとも１種の酵素剤対ポリアミン−エピハロヒドリン樹脂の比（乾燥基準）が約１：１６０〜約１：４である、請求項１１に記載の方法。
【請求項１３】
少なくとも１種の酵素剤（活性酵素、乾燥基準）対ポリアミン−エピハロヒドリン樹脂（乾燥基準）の比が約０．０４：１６００〜約０．０４：１．５である、請求項１〜２に記載の方法。
【請求項１４】
固形分含有量が活性固形分として１５〜５０重量％であり、処理条件が約０〜約３５℃の温度、約４〜約２４時間の反応時間、約６．９〜約７．９のｐＨを含み、そして少なくとも１種の酵素剤対ポリアミン−エピハロヒドリン樹脂の比（乾燥基準）が約１：２０〜約１：８である、請求項１〜２に記載の方法。
【請求項１５】
少なくとも１種の酵素剤が、エステラーゼ、リパーゼ、プロテアーゼまたはそれらの組み合わせより成る群から選ばれる、請求項１〜２に記載の方法。
【請求項１６】
少なくとも１種の酵素剤がサブチリシン群の中のプロテアーゼである、請求項１５に記載の方法。
【請求項１７】
少なくとも１種の酵素剤がエステラーゼ活性を有する、請求項１〜２に記載の方法。
【請求項１８】
少なくとも１種の酵素剤が、バチルス・リケニフォルミス（Ｓｗｉｓｓ−Ｐｒｏｔ 受入番号：Ｐ００７８０）またはバチルス・アミロリクイファシエンス（Ｐ００７８２）およびバチルス・レンタス（Ｐ２９６００）より成る群から選ばれる微生物から産生されるものである、請求項１〜２に記載の方法。
【請求項１９】
少なくとも１種の酵素剤がＡＬＣＡＬＡＳＥである、請求項１〜２に記載の方法。
【請求項２０】
樹脂が、式：
【化１】
2004516394.tif 000066
で表される官能基の存在を特徴とするものである、請求項１〜２に記載の方法。
【請求項２１】
樹脂が、式：
【化２】
2004516394.tif 000067
で表される官能基の存在を特徴とするものである、請求項１〜２に記載の方法。
【請求項２２】
樹脂が、式：
【化３】
2004516394.tif 000068
（式中、Ｘ−はアニオンである。）
で表される官能基の存在を特徴とするものである、請求項１〜２に記載の方法。
【請求項２３】
ＣＰＤ形成性が減少した樹脂を得る、ポリアミン−エピハロヒドリン樹脂を含有する組成物の処理と同時、その処理前またはその処理後の少なくとも１つにおいて、上記樹脂を、少なくとも１種の微生物、またはその少なくとも１種の微生物から単離された少なくとも１種の酵素と、残留量の有機結合ハロゲンを脱ハロゲン化するのに有効な量で、かつその脱ハロゲン化に有効なｐＨおよび温度において接触させる、請求項１〜２に記載の方法。
【請求項２４】
ＣＰＤ形成性が減少した樹脂を得る、ポリアミン−エピハロヒドリン樹脂を含有する組成物の処理と同時に、上記ＣＰＤ形成性樹脂を、少なくとも１種の微生物、またはその少なくとも１種の微生物から単離された少なくとも１種の酵素と、残留量の有機結合ハロゲンを脱ハロゲン化するのに有効な量で、かつその脱ハロゲン化に有効なｐＨおよび温度において接触させる、請求項１〜２に記載の方法。
【請求項２５】
少なくとも１種の微生物、またはその少なくとも１種の微生物から単離された少なくとも１種の酵素が、ハロゲン化水素リザーゼタイプのデハロゲナーゼである、請求項２３または２４に記載の方法。
【請求項２６】
少なくとも１種の微生物、またはその少なくとも１種の微生物から単離された少なくとも１種の酵素が、アルトロバクター・ヒスチジノロボランス（ＨＫ１）およびアグロバクテリウム・ラジオバクター（ＨＫ７）の内の少なくとも１種を含む、請求項２３または２４に記載の方法。
【請求項２７】
少なくとも１種の微生物が、アグロバクテリウム・ラジオバクター（ＨＫ７）およびアルトロバクター・ヒスチジノロボランス（ＨＫ１）の内の少なくとも１種を含んでいる混合物を含む、請求項２３または２４に記載の方法。
【請求項２８】
処理条件が４８時間以下の反応時間を含む、請求項２３または２４に記載の方法。
【請求項２９】
処理条件が約２０〜３５℃の温度を含む、請求項２３または２４に記載の方法。
【請求項３０】
処理条件が約６．５〜８．０のｐＨを含む、請求項２３または２４に記載の方法。
【請求項３１】
少なくとも１種の酵素剤対ポリアミン−エピハロヒドリン樹脂の比（乾燥基準）が約１：１６００〜約１：１．５である、請求項２３または２４に記載の方法。
【請求項３２】
処理条件が４８時間以下の反応時間、約２０〜３５℃の温度、約６．５〜約８．０のｐＨを含み、そして少なくとも１種の酵素剤対ポリアミン−エピハロヒドリン樹脂の比（乾燥基準）が約１：１６００〜約１：１．５であり、また少なくとも１種の微生物がアグロバクテリウム・ラジオバクター（ＨＫ７）およびアルトロバクター・ヒスチジノロボランス（ＨＫ１）の内の少なくとも１種を含んでいる混合物を含む、請求項２３または２４に記載の方法。
【請求項３３】
ＣＰＤ形成性が減少した樹脂を得る、ポリアミン−エピハロヒドリン樹脂を含有する組成物の処理と同時、その処理前またはその処理後に、上記樹脂を処理してエピハロヒドリン類、エピハロヒドリン加水分解副生成物、および重合体骨格に結合した有機ハロゲンの内の少なくとも１種を減少させる、請求項１〜２に記載の方法。
【請求項３４】
紙製品を製造する方法であって：
湿潤強さ増強用ポリアミン−エピハロヒドリン樹脂を含有する組成物にして、固形分含有量が少なくとも１５重量％であり、そしてＣＰＤ形成性種を含んでいる上記組成物を、少なくとも１種の酵素剤により、上記ＣＰＤ形成性種の抑制、減少および除去の内の少なくとも１つを達成する条件下で処理して、ゲル化に対して貯蔵安定な、ＣＰＤ形成性が減少した樹脂を得、そしてそのＣＰＤ形成性が減少したポリアミン−エピハロヒドリン樹脂を有する紙製品を形成し、そのため、紙製品は、これを上記のＣＰＤ形成性が減少した樹脂を約１重量％の添加レベルで加えることに対して校正すると、約２５０ｐｐｂ未満のＣＰＤを含むようになる工程を含む上記の方法。
【請求項３５】
紙製品を製造する方法であって：
クレーピング用ポリアミン−エピハロヒドリン樹脂を含有する組成物にして、固形分含有量が少なくとも１５重量％であり、そしてＣＰＤ形成性種を含んでいる上記組成物を、少なくとも１種の酵素剤により、上記ＣＰＤ形成性種の抑制、減少および除去の内の少なくとも１つを達成する条件下で処理して、ゲル化に対して貯蔵安定な、ＣＰＤ形成性が減少した樹脂を得、そしてそのＣＰＤ形成性が減少したポリアミン−エピハロヒドリン樹脂を有する紙製品を形成し、そのため、紙製品は、これを上記のＣＰＤ形成性が減少した樹脂を約１重量％の添加レベルで加えることに対して校正すると、約２５０ｐｐｂ未満のＣＰＤを含むようになる工程を含む上記の方法。
【請求項３６】
紙製品が、これをＣＰＤ形成性が減少した樹脂を約１重量％の添加レベルで加えることに対して校正すると、約５０ｐｐｂ未満のＣＰＤを含む、請求項３４または３５に記載の方法。
【請求項３７】
固形分含有量が活性固形分として１５〜５０重量％であり、反応の温度が約０〜約３５℃であり、反応時間が約４〜２４時間であり、また反応のｐＨが約６．９〜約７．９であり、そして少なくとも１種の酵素剤対ポリアミン−エピハロヒドリン樹脂の比（乾燥基準）が約１：２０〜約１：８である、請求項３４または３５に記載の方法。
【請求項３８】
窒素不含有機ハロゲン化合物およびポリアミン−エピハロヒドリン樹脂を含む水性組成物を処理してその窒素不含有機ハロゲン化合物のレベルを低下させる方法であって：
少なくとも１種の微生物、またはその少なくとも１種の微生物から単離された少なくとも１種の酵素を、固形分含有量が少なくとも１５重量％である上記水性組成物に、上記ポリアミン−エピハロヒドリン樹脂を実質的にそのままにして置きながら、上記窒素不含有機ハロゲン化合物のレベルを低下させるように、その窒素不含有機ハロゲン化合物を脱ハロゲン化する条件下で加える工程を含む、上記の方法。
【請求項３９】
固形分含有量が約１８〜３５重量％である、請求項３８に記載の方法。
【請求項４０】
ポリアミン−エピハロヒドリン樹脂を貯蔵安定性にする方法であって：
湿潤強さ増強用ポリアミン−エピハロヒドリン樹脂を含有する組成物にして、固形分含有量が１５重量％未満である、ＣＰＤ形成性種を含んでいる上記組成物を、少なくとも１種の酵素剤により、上記ＣＰＤ形成性種の抑制、減少および除去の内の少なくとも１つを達成する条件下で処理して、ゲル化に対して貯蔵安定な、ＣＰＤ形成性が減少した樹脂を得、そのためそのＣＰＤ形成性が減少したポリアミン−エピハロヒドリン樹脂を含有している組成物は、これを５０℃およびｐＨ約１．０で２４時間貯蔵したときに、乾燥基準で約２５０ｐｐｍ未満のＣＰＤを放出するようになる工程を含み、この場合、ＣＰＤ形成性が減少した樹脂を得るポリアミン−エピハロヒドリン樹脂を含有する組成物の処理と同時に、上記ＣＰＤ形成性樹脂を、少なくとも１種の微生物、またはその少なくとも１種の微生物から単離された少なくとも１種の酵素と、残留量の有機結合ハロゲンを脱ハロゲン化するのに有効な量で、かつその脱ハロゲン化に有効なｐＨおよび温度において接触させる上記の方法。
【請求項４１】
ポリアミン−エピハロヒドリン樹脂を貯蔵安定性にする方法であって：
クレーピング用ポリアミン−エピハロヒドリン樹脂を含有する組成物にして、固形分含有量が１５重量％未満であり、そしてＣＰＤ形成性種を含んでいる上記組成物を、少なくとも１種の酵素剤により、上記ＣＰＤ形成性種の抑制、減少および除去の内の少なくとも１つを達成する条件下で処理して、ゲル化に対して貯蔵安定で、ＣＰＤ形成性が減少した樹脂を得、そのためそのＣＰＤ形成性が減少したポリアミン−エピハロヒドリン樹脂を含有している組成物は、これを５０℃およびｐＨ約１．０で２４時間貯蔵したときに、乾燥基準で約１００ｐｐｍ未満のＣＰＤを放出するようになる工程を含み、この場合、ＣＰＤ形成性が減少した樹脂を得るポリアミン−エピハロヒドリン樹脂を含有する組成物の上記処理と同時に、上記ＣＰＤ形成性樹脂を、少なくとも１種の微生物、またはその少なくとも１種の微生物から単離された少なくとも１種の酵素と、残留量の有機結合ハロゲンを脱ハロゲン化するのに有効な量で、かつその脱ハロゲン化に有効なｐＨおよび温度において接触させる上記の方法。
【請求項４２】
ＣＰＤ形成性が減少したポリアミン−エピハロヒドリン樹脂を含有している組成物が、これを５０℃およびｐＨ約１．０で２４時間貯蔵したときに、乾燥基準で約５０ｐｐｍ未満のＣＰＤを含んでいる、請求項４０〜４１に記載の方法。
【請求項４３】
固形分含有量が４〜約１４．５重量％である、請求項４０〜４２に記載の方法。
【請求項４４】
固形分含有量が８〜約１４．５重量％である、請求項４０〜４２に記載の方法。
【請求項４５】
少なくとも１種の微生物、またはその少なくとも１種の微生物から単離された少なくとも１種の酵素が、ハロゲン化水素リザーゼタイプのデハロゲナーゼである、請求項３８〜４２に記載の方法。
【請求項４６】
少なくとも１種の微生物、またはその少なくとも１種の微生物から単離された少なくとも１種の酵素が、アルトロバクター・ヒスチジノロボランス（ＨＫ１）およびアグロバクテリウム・ラジオバクター（ＨＫ７）の内の少なくとも１種を含む、請求項３８〜４２に記載の方法。
【請求項４７】
少なくとも１種の微生物が、アグロバクテリウム・ラジオバクター（ＨＫ７）およびアルトロバクター・ヒスチジノロボランス（ＨＫ１）の内の少なくとも１種を含んでいる混合物を含む、請求項３８〜４０に記載の方法。
【発明の詳細な説明】
【０００１】
発明の分野
本発明は、樹脂、及び樹脂を含む組成物、及び特に紙産業のための、強力剤（例えば湿潤強力剤及び乾燥強力剤）及びクレーピング剤を含む樹脂組成物を形成する方法に関する。本発明はまた、樹脂、並びにその製造のための方法に関し、ここで樹脂及び該樹脂を含む組成物及び製品（例えば紙製品）は、エピハロヒドリン及びエピハロヒドリン加水分解生成物のような残留物が減じられている。さらに、本発明は、貯蔵したときに、エピハロヒドリン及びエピハロヒドリン加水分解生成物のような残留物が低いレベルに維持される、樹脂、及び組成物及び製品（例えば紙製品）に関する。さらに、本発明の各面は、種々の固形分含量、特に高い固形分で樹脂を有する組成物に関する。
【０００２】
発明の背景
湿潤強力樹脂はしばしば、製造のときに紙及び厚紙に加えられる。湿潤強力樹脂が存在しないと、紙は通常、水で湿ったときにその強度のわずか３〜５％しか保持しない。しかし、湿潤強力樹脂を使用して製造した紙は一般に、湿ったときにその強度の少なくとも１０〜５０％を保持する。湿潤強力樹脂は広い種類の紙用途に有用であり、そのいくつかの例は、タオル地、ミルク及びジュース用板箱紙容器、紙袋、ダンボール容器のためのライナーボードである。
【０００３】
乾燥強さも、特にコストをより低くするための高収率木材パルプを製紙に使用する最近の傾向に照らして、重要な紙の性質である。これらの高収率木材パルプは一般に、高度に精製されたパルプから製造した紙と比較して、有意に強度が減じられた紙を生じる。
【０００４】
商業的に入手できる湿潤強力樹脂は、デラウエア州ウイルミントンのＨｅｒｃｕｌｅｓ Ｉｎｃｏｒｐｏｒａｔｅｄから入手できるＫｙｍｅｎｅ（Ｒ）５５７Ｈ、Ｋｙｍｅｎｅ（Ｒ）５５７ＬＸ、Ｋｙｍｅｎｅ（Ｒ）ＳＬＸ、Ｋｙｍｅｎｅ（Ｒ）Ｐｌｕｓ、Ｋｙｍｅｎｅ（Ｒ）４５０、及びＫｙｍｅｎｅ（Ｒ）７３６湿潤強力樹脂を含む。上に列挙したような湿潤強力樹脂はまた紙に増加した乾燥強さを与える。
【０００５】
紙に強度を付与するために使用されるものに類似する樹脂がしばしばクレーピング（ｃｒｅｐｉｎｇ）接着剤として使用される。フェイシャルティッシュ、トイレットペーパー、または紙タオルのようないくつかの紙製品の製造において、紙ウエブは通常、それに望まれるきめ特性、例えば柔軟性及び嵩高さを与えるためにクレーピング処理にふされる。クレーピング処理（クレープ付け）は典型的に、ウエブ、紙のケース内のセルロースウエブを、ヤンキードライヤーのような既知の装置のような回転するクレーピングシリンダーに接着し、次に接着したウエブをドクターブレードで取り除くことを含む。ドクターブレードに対しているウエブの衝撃がウエブ内の繊維−繊維の結合のいくつかを破壊し、そしてウエブにしわを寄せるかまたは縮ませる。
【０００６】
このクレーピング作用の厳しさは、ウエブとクレーピングシリンダーの表面との間の接着の程度を含む多くの因子に依存する。接着の程度が大きいと、一般にいくらかの強度の損失を伴うが、柔軟性が増す。接着剤を増すために、クレーピング接着剤を使用して、ウエブがその水含量によって有し得る自然に起こる接着を高める得るが、これはウエブが以前に乾燥された程度に依存して広く変化する。クレーピング接着剤は乾燥用表面の磨耗を防止し、かつドクターブレードとドライヤー表面との間の潤滑性を提供し、そして化学腐食を減じ、並びにクレーピングの程度を制御するべきである。ドラムにシートを十分にきつくぴったりと接着するクレーピング接着剤のコーティングにより、紙強度ができるだけ損失無く吸収性及び柔軟性を付与する良好なクレープを与えられる。ドライヤードラムへの接着があまりに強いと、シートはピック（ｐｉｃｋ）または閉塞、すなわちドクターブレードの下部に重なり、そしてドライヤードラムの周りに巻きつく可能性がある。十分接着がないと、シートは非常に簡単に持ち上がり、そしてクレープがほとんどつかない。
【０００７】
クレーピング接着剤、通常は水性溶液または分散物は一般に、クレーピングシリンダーまたはドラム、例えばヤンキードライヤーの表面上にスプレーされる。このことは、熱移動を改善し、シートをさらに効率的に乾燥する。パルプ完成紙料があまりに強くクレーピングシリンダーに固着する場合には、剥離剤をシリンダーにスプレーし得る。剥離剤は典型的に、炭化水素油である。これらの薬剤は、ティッシュウエブの均一な剥離を助けそして潤滑させ、過剰な磨耗からブレードを保護する。
【０００８】
クレーピング接着剤組成物の例は、Ｆｕｒｍａｎへの米国特許第５１８７２１９号に開示されるものを含み、該特許はその全体においてここに参照によって組み込まれる。この組成物は水溶性のグリオキシル化アクリルアミド／ジアリルジメチル−アンモニウムクロライドポリマー、及びポリマーのための可塑剤としての３０００未満の分子量を有する水溶性ポリオールを含む。
【０００９】
Ｈｏｌｌｅｎｂｅｒｇらへの米国特許第５２４６５４４号（参照によって全体においてここに組み込まれる）は、可逆的に架橋されたクレーピング接着剤を開示し、これは、イオン性架橋によって架橋できる官能基を有するポリマーまたはオリゴマーである非自己架橋性材料、少なくとも１種の金属、４以上の価数を有するカチオン性架橋剤を含む。この接着剤は、架橋ポリマー、例えばグリコール類、ポリエチレングリコール類、及び単純な糖類及びオリゴサッカライド類のような他のポリオールの機械的性質を調節する添加剤を含むことができる。
【００１０】
ポリアミノアミド／エピクロロヒドリン・クレーピング接着剤がＥｓｐｙらへの米国特許第５３３８８０７号、Ｍａｓｓｌａｎｋａへの米国特許第５９９４４４９号、及びＧｉｌｅｓらへのカナダ特許９７９５７９号に開示され、これらはそれらの全体において参照によってここに組み込まれる。
【００１１】
Ｓｏｍｍｅｓｅらへの米国特許第５３７４３３４号（参照によって全体においてここに組み込まれる）は、約１〜約９９％のビニルアミンを含む架橋されたビニルアミン／ビニルアルコールポリマーであるクレーピング接着剤が開示される。エピクロロヒドリンが架橋剤として開示される。
【００１２】
Ｓｏｅｒｅｎｓへの米国特許第４６８４４３９及び４７８８２４３号（参照によって全体においてここに組み込まれる）は、ポリビニルアルコールと、ポリアルキレンポリアミン、飽和脂肪族二塩基カルボン酸及びポリ（オキシエチレン）ジアミンの反応生成物からなる水溶性熱可塑性ポリアミド樹脂との混合物を含むクレーピング接着剤を開示する。
【００１３】
Ｓｏｅｒｅｎｓへの米国特許第４５０１６４０、及び４５２８３１６号（参照によって全体においてここに組み込まれる）には、ポリビニルアルコールと水溶性の熱硬化性カチオン性ポリアミン樹脂との混合物を含むクレーピング接着剤が開示されている。
【００１４】
商業的に入手できるクレーピング接着剤は、デラウエア州ウイルミントンのＨｅｒｃｕｌｅｓ ＩｎｃｏｒｐｏｒａｔｅｄのＣｒｅｐｅｔｒｏｌ（Ｒ）１９０、Ｃｒｅｐｅｔｒｏｌ（Ｒ）２９０、及びＣｒｅｐｅｔｒｏｌ（Ｒ）８０Ｅカチオンポリマーを含む。
【００１５】
さらに、ポリアミン−エピハロヒドリン樹脂、例えばポリアミノポリアミド−エピハロヒドリン樹脂はしばしば大量のエピハロヒドリン加水分解生成物を含む。例えば、商業的なポリアミノアミド−エピクロロヒドリンは典型的に、１〜１０重量％（乾燥基準）のエピクロロヒドリン（ｅｐｉ）副産物、１，３−ジクロロプロパノール（１，３−ＤＣＰ）、２，３−ジクロロプロパノール（２，３−ＤＣＰ）、及び３−クロロプロパンジオール（ＣＰＤ）を含む。エピクロロヒドリン副産物はｅｐｉ残留物としても既知である。エピクロロヒドリン副産物量が減じられたそのような樹脂の製造は多くの研究の主題である。吸着可能な有機ハロゲン（ＡＯＸ）種の量が少ない樹脂を製造する環境上の圧力が増してきている。”ＡＯＸ”は樹脂の吸着可能な有機ハロゲン含量であり、これは炭素上への吸収によって決定できる。ＡＯＸは、エピクロロヒドリン（ｅｐｉ）及びエピクロロヒドリン副産物（１，３−ジクロロプロパノール、２，３−ジクロロプロパノール、及び３−クロロプロパンジオール）、及びポリマー主鎖に結合した有機ハロゲンを含む。
【００１６】
エピクロロヒドリン加水分解生成物の量を減じるいくつかの方法が考え出されている。合成工程において使用するエピハロヒドリンの量を減らすことは、米国特許第５１７１７９５号における代替の教示である。反応時間はより長くなる。製造方法の制御は米国特許第５０１７６４２号に教示され、加水分解副産物の濃度が減じられた組成物が得られる。これらの特許は参照によってその全体においてここに組み込まれる。
【００１７】
合成後処理も教示されている。参照によってその全体においてここに組み込まれる米国特許第５２５６７２７号は、エピハロヒドリンとその加水分解生成物を二塩基燐酸塩またはアルカノールアミンと等モル比で反応させると、塩素化有機化合物を非塩素化種に転化することを教示する。これを実施するためには、第２反応工程を少なくとも３時間実施することが必要であり、これは有意にコストを増し、そして湿潤強力組成物に望まれない多量の有機及び無機物質を生じる。大量のエピハロヒドリン及びエピハロヒドリン加水分解生成物（例えば組成物の約１〜６重量％）を含む組成物において、形成された有機物質も同様に望ましくなく大量に存在する。
【００１８】
米国特許第５５１６８８５号及びＷＯ ９２／２２６０１号（参照によって全体においてここに組み込まれる）は、ハロゲン化副産物が高レベルのハロゲン化副産物を含む生成物及び低レベルのハロゲン化副産物を含む生成物を、イオン交換樹脂の使用によって除去できることを示す。しかし、示されたデータから、湿潤強力樹脂の有意な収率損失及び湿潤強力効率の減少があることが明らかである。
【００１９】
窒素を含まない有機ハロゲン含有化合物を比較的に無害の物質に転化することができることが知られている。例えば、１，３−ジクロロ−２−プロパノール、３−クロロ−１，２−プロパンジオール（３−クロロプロパンジオール、３ーモノクロロプロパンジオール、モノクロロプロパンジオール、クロロプロパンジオール、ＣＰＤ、３−ＣＰＤ、ＭＣＰＤ及び３−ＭＣＰＤとしても既知）、及びエピハロヒドリンがアルカリで処理されてグリセロールを生じる。
【００２０】
窒素を含まない有機ハロゲン化合物を、デハロゲナーゼを含む微生物で転化することも知られている。例えば、Ｃ．Ｅ． Ｃａｓｔｒｏら（”Ｂｉｏｌｏｇｉｃａｌ Ｃｌｅａｖａｇｅ ｏｆ Ｃａｒｂｏｎ−Ｈａｌｏｇｅｎ Ｂｏｎｄｓ Ｍｅｔａｂｏｌｉｓｍ ｏｆ ３−Ｂｒｏｍｏｐｒｏｐａｎｏｌ ｂｙ Ｐｓｅｕｄｏｍｏｎａｓ ｓｐ．”， Ｂｉｏｃｈｉｍｉｃａ ｅｔ Ｂｉｏｐｈｙｓｉｃａ Ａｃｔａ， １００， ３８４−３９２， １９６５）（参照によってその全体において組み込まれる）は、３−ブロモプロパノールを、順次３−ブロモプロピオン酸、３−ヒドロキシプロピオン酸及びＣＯ２へと代謝する、土壌から分離されたＰｓｅｕｄｏｍｏｎａｓ ｓｐ．の使用を記述する。
【００２１】
種々の米国特許、例えば米国特許第４４５２８９４号、４４７７５７０号、及び４４９３８９５号は、ハロヒドリンを脱ハロゲン化するための微生物の使用を開示する。これらの特許のそれぞれは参照によってあたかもここに説明されているようにここに全体において組み込まれる。
【００２２】
米国特許第５４７０７４２号、５８４３７６３号及び５８７１６１６号（参照によってその全体において組み込まれる）は、微生物または微生物から誘導された酵素を使用してエピハロヒドリン及びエピハロヒドリン加水分解生成物を湿潤強力組成物から、湿潤強力の有効性を減じることなく除去することを開示する。
【００２３】
２０００年７月３１日出願の米国特許出願０９／６２９６２９号（参照によってその全体において組み込まれる）はエピハロヒドリン及びエピハロヒドリン加水分解生成物を樹脂組成物から除去するための微生物または微生物から誘導された酵素の使用に関し、そして微生物の生長のために好ましい逐次法を開示する。
【００２４】
さらに、米国特許第５９７２６９１号及びＷＯ ９６／４０９６７号（参照によってその全体において組み込まれる）は、湿潤強力組成物を無機塩基で、合成工程が完了しそして樹脂が低ｐＨで安定化された後（すなわち樹脂を形成する重合反応の後）に処理して、湿潤強力組成物の有機ハロゲン含量（例えば塩素化された加水分解生成物）を中等のレベル（例えば組成物の重量を基準として約０．５％）に減じることを開示する。このように形成された組成物を次に微生物または酵素で処理して、経済的に、非常に低いエピハロヒドリン及びエピハロヒドリン加水分解生成物含量を有する湿潤強力組成物を製造することができることを開示する。
【００２５】
エピハロヒドリン及びエピハロヒドリン加水分解生成物を塩基と反応させて、クロライドイオン及び多価アルコールを形成することができる。米国特許第４９７５４９９号は、合成工程において塩基を使用して、湿潤強力組成物の有機塩素含量を中等レベル（例えば組成物の重量を基準として約０．１１〜約０．１６％の中程度の量）へ減じることを教示する。米国特許第５０１９６０６号は、湿潤強力組成物を有機または無機塩基と反応させることを教示する。これらの特許はその全体において参照によってここに組み込まれる。
【００２６】
さらに、１９９７年１２月３１日に出願の米国特許出願０９／００１７８７号、及び１９９８年１２月２２日出願の０９／２２４１０７号（Ｒｉｅｈｌｅ）、及びＷＯ ９９／３３９０１号（参照によってその全体において組み込まれる）は、他の特徴の中でも、アゼチジニウムイオン及び第３アミノハロヒドリン出発水溶性湿潤強力樹脂のＡＯＸ含量を減じるための方法であって、水溶液中の樹脂を塩基で処理することを含み、出発樹脂中に存在する第３アミノハロヒドリンの少なくとも約２０モル％がエポキシドへ転化され、そしてアゼチニウムイオンの量が実質的に変化せず、そして処理した樹脂の湿潤強さを付与することについての有効性が出発湿潤強力樹脂のものと少なくともほぼ同等に大きい、方法を開示する。
【００２７】
さらに、２０００年６月１２日出願の米国特許出願第０９／５９２６８１号、１９９９年６月３０日出願の０９／３６３２２４号、１９９９年６月１１日出願の０９／３３０２００号（それぞれ、参照によってその全体において組み込まれる）は、３−クロロプロパンジオール（ＣＰＤ）のような残留物を含むハロゲンの形成が少なくとも減じられた状態で保存できる、ポリアミン−エピクロロヒドリン樹脂生成物、特にポリアミン−エピハロヒドリン樹脂生成物に関する。さらに、これらの出願は、微生物または微生物誘導酵素を使用して湿潤強力組成物から湿潤強力効率の減少無くエピハロヒドリン及びエピハロヒドリン加水分解生成物を除去することを開示する。
【００２８】
ＷＯ ９９／０９２５２号は、末端封止（ｅｎｄｃａｐｐｅｄ）ポリアミノアミドポリマーから製造された熱硬化性湿潤強力樹脂を記述する。使用される末端封止剤は、モノカルボン酸またモノ官能価カルボン酸エステルであり、そしてこれらは高い固形分の湿潤強力樹脂を得るため、ポリアミンアミドの分子量を制御するために使用される。
【００２９】
前述のアプローチのそれぞれは、様々な結果を提供してきており、そしてポリアミン−エピハロヒドリン樹脂（特に高い固形分で）を使用する際の改善のための継続した必要性がある。特に、比較的高いポリマー固形分濃度において合理的な粘度の溶液または分散物の形態で提供できる湿潤強力樹脂、乾燥強力樹脂及びクレーピング剤用樹脂のような樹脂組成物についての必要性がいまだに存在する。高い固形分濃度で、ゲル化の問題のようなポリマー架橋による生成物の劣化無しに、高い固形分濃度の分散物または溶液とし、調製され、貯蔵され、処理されそして輸送されることができる樹脂への必要性がいまだに存在する。
【００３０】
発明の概要
第３アミン系樹脂の酵素処理は、時間、温度、ｐＨ及び酵素濃度の正確なバランスが利用されたときには、前述のように、より高い濃度において実施できる。
【００３１】
本発明はポリアミン−エピハロヒドリン樹脂生成物、特にハロゲン含有残留物（例えば３−クロロプロパンジオール：ＣＰＤ）の形成が少なくとも減じられた状態で貯蔵できるポリアミン−エピハロヒドリン樹脂生成物に関する。
【００３２】
本発明はまた、ハロゲン含有残留物の形成が少なくとも減じられているポリアミン−エピハロヒドリン樹脂のさまざまな用途、例えば湿潤強力樹脂、乾燥強力樹脂、及びクレーピング剤のような強力剤に関する。
【００３３】
本発明はまた、貯蔵した際にＣＰＤの形成の程度が減じられるポリアミン−エピハロヒドリン樹脂生成物（特に紙製品用）に関する。
本発明は、ポリアミン−エピハロヒドリン樹脂の種々の処理にも関し、これらは該樹脂及び／または該樹脂を含む組成物に関連したハロゲン含有残留物の濃度を減少するための処理を含む。
【００３４】
本発明はまた、貯蔵安定性のあるポリアミン−エピハロヒドリン樹脂、及び／またはポリアミン−エピハロヒドリン樹脂を（特に高い固形分において）貯蔵安定にするための該樹脂の処理にも関する。
【００３５】
発明の詳細な説明
他に記さない限り、百分率、部数、比率等は全て重量による。
他に記さない限り、化合物または成分への言及は、化合物または成分それ自体、並びに化合物の混合物のような他の化合物または成分と組み合わせたものを含む。
【００３６】
さらに、量、濃度または他の値若しくはパラメーターが上限の好ましい値または下限の好ましい値として与えられたときには、これらの範囲が別々に開示されるかどうかに関係なく、上限の好ましい値及び下限の好ましい値の対から形成された全ての範囲を具体的に示すものであると理解されるべきである。
【００３７】
２０００年６月１２日出願の米国特許出願第０９／５９２６８１号、１９９９年７月３０日出願の０９／３６３２２４号、１９９９年６月１１日出願の０９／３３０２００号（それぞれ、参照によってその全体において組み込まれる）は、貯蔵後にポリアミン−エピハロヒドリン樹脂中で形成されるＣＰＤは、樹脂のオリゴマー及び／またはポリマー成分と関連したＣＰＤ形成種によるという発見に関する。これらの出願は、ポリアミン−エピハロヒドリン樹脂が製造及び／または製造後に、貯蔵中にＣＰＤを形成するポリアミン−エピハロヒドリン樹脂と関連する要素を形成を防止、抑制・禁止及び／またはそれを除去するような方法で処理することができることが開示される。例えば、これらの出願は、ＣＰＤ形成種を除去または減少するための、酸処理、塩基処理、プレポリマー中の低酸末端基、及び酵素処理を開示する。
【００３８】
米国特許出願第０９／５９２６８１号に開示される発明の一面において、貯蔵した際にＣＰＤ形成が減じられ、かつ紙製品中でＣＰＤ量が最小化されるポリアミン−エピハロヒドリン樹脂生成物が、樹脂を酵素剤で処理することによって製造できる。樹脂中のＣＰＤ形成種は、樹脂を樹脂からＣＰＤ形成種を放出することができる酵素剤で処理することによって減じ、及び／または除去できる。酵素剤は樹脂からＣＰＤ形成種を放出することができる１種以上の酵素、例えばエステラーゼ類、リパーゼ類及びプロテアーゼ類の少なくとも１種を含むことができる。本技術の当業者には、プロテアーゼ類の酵素はエステラーゼ活性を有することができること、及びエステラーゼ類の酵素はプロテアーゼ活性を有することができることが既知である。好ましい種類のプロテアーゼは、サブチリシン群（Ｅ．Ｃ． ３．４．２１．６２． Ｈｏｍｏｌｏｇｙ ｍｏｄｅｌｉｎｇ ａｎｄ ｐｒｏｔｅｉｎ ｅｎｇｉｎｅｅｒｉｎｇ ｓｔｒａｔｅｇｙ ｏｆ ｓｕｂｔｉｌａｓｅｓ， ｔｈｅ ｆａｍｉｌｙ ｏｆ ｓｕｂｔｉｌｉｓｉｎ−ｌｉｋｅ ｓｅｒｉｎｅ ｐｒｏｔｅｉｎａｓｅｓ， Ｓｉｅｚｅｎ ＲＪ， ｄｅ Ｖｏｓ ＷＭ， Ｌｅｕｎｉｓｓｅｎ ＪＡ， Ｄｉｊｋｓｔｒａ ＢＷ， Ｐｒｏｔｅｉｎ Ｅｎｇ． １９９１， ４， ７１９−３７）、特にＢａｃｉｌｌｕｓ ｌｉｃｈｅｎｉｆｏｒｍｉｓ （バチルス・リケニフォルミス）（Ｓｗｉｓｓ−Ｐｒｏｔ 受入番号： Ｐ００７８０）、Ｂａｃｉｌｌｕｓ ａｍｙｌｏｌｉｑｕｉｆａｃｉｅｎｓ（バチルス・アミロリクイファシエンス）（Ｐ００７８２）、及びＢａｃｉｌｌｕｓ ｌｅｎｔｕｓ（バチルス・レンタス）（Ｐ２９６００）から製造された酵素である。この酵素は純粋な形態であるこごとができ、または酵素は精製されていなくてもよい。さらに、酵素の混合物が使用でき、この混合物は純粋な酵素の混合物、未精製酵素の混合物またはこれらの混合物であることができる。特に、好ましい酵素剤は北カロライナ州フランクリントンのＮｏｖｏｚｙｍｅｓ Ｎｏｒｔｈ Ａｍｅｒｉｃａ（以前はＮｏｖｏ Ｎｏｒｄｉｓｋ Ｂｉｏｃｈｅｍ， Ｎｏｒｔｈ Ａｍｅｒｉｃａ， Ｉｎｃ．として知られていた）から得られるＡＬＣＡＬＡＳＥ 及びＳＡＶＩＮＡＳＥである。
【００３９】
以前の研究において、上述のことを拡張し、約１２〜１３．５重量％の固形分を含むポリアミン−エピクロロヒドリン樹脂を、ＡＬＣＡＬＡＳＥ ２．５Ｌ ｔｙｐｅ ＤＸ （Ｎｏｖｏｚｙｍｅｓ） で処理して、ＣＰＤ形成種が減じるかまたは除去された。ｐＨ ８、４０℃、６〜８時間、及び３０ｇの樹脂について０．２５ｇのＡＬＣＡＬＡＳＥのような処理条件下で、この樹脂は高い粘度を発現し、使用不能になる傾向を有する。驚くべきことに、本発明に従い、ポリアミン−エピハロヒドリン樹脂を含む組成物（例えばポリアミノポリアミド−エピクロロヒドリン樹脂組成物）のｐＨ、温度、酵素剤の濃度、出発粘度及び固形分濃度を含む、処理条件のバランスをとることによって、酵素剤で処理して、ＣＰＤ形成種を、望まれる粘度特性及び優秀なＣＰＤ放出を伴って、減じるかまたは除去することができることが発見された。これらの新たに発見された酵素処理のための条件は、樹脂粘度を望ましいレベルに上昇、減少または維持することができ、低い固形分含量並びに１５重量％以上の高い固形分濃度における酵素処理を可能にする。
【００４０】
理論によって束縛されたくないが、活性な固形分が増すにつれて、架橋速度が増し、それゆえ粘度が増すと考えられる。反応条件の賢明な選択によって、粘度を増す架橋反応の速度と、粘度を減少させる酵素加水分解反応の速度とのバランスをとり、望まれる粘度を予測可能に得ることができる。
【００４１】
本発明は、酵素処理について、より高い生産量を可能とし、かつ高価な酵素を小量だけ使用できるので有用である。従って、この技術は（１）高固形分、高い有効性の樹脂の製造をアゼチジニウム（ａｚｅｔｉｄｉｎｉｕｍ）形成のためのより長い時間を許容することによって可能とし、（２）第３アミノクロロヒドリン官能価のアゼチジニウム官能価への転化を増すことによってＡＯＸ含量がより低い樹脂の製造を可能とする。
【００４２】
本発明に従い、ＣＰＤ形成種を減じるかまたは除去するための酵素処理が、予想されるよりも高い樹脂固形分において実施できることが発見された。このことに関し、上述の米国特許出願０９／５９２６８１号中の酵素処理の例は、約１３〜１４重量％の固形分で実施されている。本発明に従う酵素処理は、従来技術において開示される固形分含量（４重量％以下のような低い濃度を含む）を含む。しかし、従来技術と対照的に、本発明に従う酵素剤で処理した水性樹脂組成物の固形分含量は１５重量％以上、さらに好ましくは約２０重量％以上であることができ、そしてクレーピング剤に関しては約２５重量％より高くても良い。好ましい固形分含量は約１５〜５０重量％、さらに好ましくは約１８〜４０重量％を含む。好ましくは、樹脂強力樹脂について、固形分は約１５〜４０重量％、さらに好ましくは約１８〜２５重量％であり、好ましい固形分値の一例は約２１重量％であり、そしてクレーピング剤については、固形分含量は約２０〜４０重量％、さらに好ましくは約２２〜３０重量％であり、好ましい固形分値の一例は約２０重量％である。
【００４３】
クレーピング助剤、クレーピング樹脂、クレーピング剤及びクレーピング接着剤なる用語は全て、明細書を通じて同じ意味を有する。
高い固形分の組成物中でＣＰＤ形成種の十分な加水分解を達成するために、適切な条件下で少なくとも１種の酵素剤が樹脂に加えられる。好ましくは、樹脂の湿潤強さ増強やクレーピング効率のような樹脂の性能の劣化を最小化するかまたは望まれない高い樹脂粘度を防止すると同時に加水分解反応を可能にするために、時間、温度、ｐＨ、酵素濃度、出発粘度及び固形分含量の条件のバランスがとられる。予期されないことに、時間、温度、ｐＨ、酵素濃度、出発粘度及び固形分の条件のバランスをとることによって、高い固形分（固体含量）において、ＣＰＤ形成種の加水分解が実施できる。例えば、固形分含量が増すにつれ、ｐＨ及び／または温度は通常下がるべきである。さらに、固形分が増すにつれて、酵素濃度は通常増すべきである。
【００４４】
上述の反応条件に依存して、樹脂組成物の粘度が酵素処理の間、出発粘度から上昇または降下でき、そして実質的に同じにとどまることができることが注意される。クレーピング剤について、酵素処理の最後における粘度が出発粘度と実質的に同じであることが通常好ましいが限定されない。例えば、湿潤強力剤については、粘度が処理時間の初期部分において出発粘度と同じか出発粘度から減少し、次に処理時間の終わりにおいては維持されるかまたは望まれる粘度へ増すことが通常好ましいがこれに限定されない。例えば、約１００〜３００ｃｐｓの出発ブルックフィールド粘度及び約２０〜２２重量％の活性固形分を有する樹脂について、処理後に、樹脂粘度が維持されるかまたは減じられ、かつ活性固形分が約１９〜２２重量％であるように条件が選択されることが好ましい。さらに、例えば、約１００〜３００ｃｐｓの出発ブルックフィールド粘度及び約２０〜２２重量％の活性固形分を有する樹脂について、もし反応の始めにおけるガードナー・ホルト（Ｇａｒｄｎｅｒ Ｈｏｌｄｔ）粘度がおおよそＧ〜Ｊであれば、ガードナー・ホルト粘度が反応中減少し、反応の終わりにほぼＦに減少することが望ましい。さらに、約１００〜３００ｃｐｓの出発ブルックフィールド粘度及び約２０〜２２重量％の活性固形分を有する樹脂について、もし反応の始めにおけるガードナー・ホルト（Ｇａｒｄｎｅｒ Ｈｏｌｄｔ）粘度がおおよそＧ〜Ｊであれば、ガードナー・ホルト粘度が反応中減少し、反応の終わりにほぼＡ〜Ｆに減少することが望ましく、ガードナー・ホルト粘度がほぼＦ〜Ｉに増すまで処理温度を増すことが望ましい。さらに、例えば、約２００〜３００ｃｐｓの出発ブルックフィールド粘度及び約２０〜２２重量％の活性固形分を有すＫｙｍｅｎｅ（Ｒ）Ｅ７２１９（デラウエア州ウイルミントンのＨｅｒｃｕｌｅｓ Ｉｎｃｏｒｐｏｒａｔｅｄから入手できる）については、もし反応の始めにおけるガードナー・ホルト粘度がおおよそＩであれば、ガードナー・ホルト粘度が反応中減少し、反応の終わりにほぼＦに減少し、約１００〜１５０ｃｐｓのブルックフィールド粘度を有する最終の樹脂（ｐＨ約３〜３．５で安定化）を生成させることが望ましい。例えば、約２００〜３００ｃｐｓの出発ブルックフィールド粘度及び約２０〜２２重量％の活性固形分を有するＫｙｍｅｎｅ（Ｒ）Ｅ７２１９（デラウエア州ウイルミントンのＨｅｒｃｕｌｅｓ Ｉｎｃｏｒｐｏｒａｔｅｄから入手できる）については、もし反応の始めにおけるガードナー・ホルト粘度がおおよそＩであれば、ガードナー・ホルト粘度が反応中減少し、反応の終わりにほぼＣに減少することが望ましく、そしてガードナー・ホルト粘度がほぼＦに上昇するまで処理温度を増すことが望ましい。
【００４５】
例えば、クレーピング剤について、出発粘度が約１５０ｃｐｓ未満、さらに好ましくは約１００ｃｐｓ未満、さらに好ましくは約８０ｃｐｓ未満、そしてさらに好ましくは約４０ｃｐｓ未満であることが通常好ましいが、これに限定されない。好ましくは、反応混合物の出発粘度は約１０ｃｐｓ〜１５０ｃｐｓ、さらに好ましくは約２０ｃｐｓ〜１００ｃｐｓ、そしてさらに好ましくは約４０〜８０ｃｐｓの範囲である。
【００４６】
上述のことに関して、反応を進めることができない粘度より低く反応混合物の粘度を維持するために、ポリマー破壊または分子量増加のような副反応を最小化するか、または少なくともそのバランスをとることが好ましい。好ましくは、粘度は、ＢｒｏｏｋＦｉｅｌｄ ＬＶＤＨ−ＩＩ＋プログラム可能粘度計、またはＢｒｏｏｋｆｉｅｌｄ ＤＶ ＩＩ＋のような同等物を粘度に依存して、６０または１００ｒｐｍにおいてスピンドルＬＶ２を２５℃で使用して測定される。プログラム可能な粘度計について、使用した手順は操作説明書番号Ｍ／９７−１６４に基づいていた。この粘度計は使用マニュアルに従って試料の粘度について正確なスピンドル及びｒｐｍが使用された場合にのみ粘度を決定する。
【００４７】
クレーピング剤の性質がほぼ処理前と処理後で等しいことが好ましい。従って、上記のように、好ましくは反応混合物の粘度はクレーピング剤についての反応の間、一定または実質的に一定に維持される。特に、反応混合物の粘度は、出発粘度の約５０％より大きくならず、さらに好ましくは約２０％以下、そして最も好ましくは約１０％以下である。
【００４８】
条件、好ましくは温度、ｐＨ、及び酵素剤の濃度が反応中に変更できることが注意される。例えば、もし反応混合物の粘度が望むものよりも高いと、ｐＨ及び／または温度を下げることができ、そして／または追加の酵素剤を添加できる。逆に、例えばもし反応混合物の粘度が望まれるものよりも低いと、ｐＨ及び／または温度を上げることができる。
【００４９】
本発明はまた、ポリアミン−エピハロヒドリン樹脂含有組成物の分子量または粘度を減じる方法に関し、該方法はポリアミン−エピハロヒドリン樹脂を含む組成物を少なくとも１種の酵素剤で処理することを含む。この組成物は高い固形分、例えば少なくとも１５重量％の固形分含量を含むことができる。反応条件を変えることは通常、反応時間を変えることになる。ｐＨ及び／または温度を下げることができ、そして／または追加の酵素剤を加えることができる。
【００５０】
湿潤強力樹脂について、および酵素としてＡＬＣＡＬＡＳＥ ２．５Ｌ ｔｙｐｅ ＤＸを使用して、好ましい条件の具体例は以下のものを含む。約１５０〜３００ｃｐｓの出発ブルックフィールド粘度及び約２０〜２２重量％の活性固形分を有する樹脂について、約２０〜３３℃の温度、約６．８〜７．８のｐＨ、約１．０：２．０〜１．０：５．０のＡＬＣＡＬＡＳＥ ２．５Ｌ ｔｙｐｅ ＤＸ（受け取ったままの基準で）の活性固形分に対する比を使用することが好ましい。さらに好ましくは、約２００〜３００ｃｐｓの出発ブルックフィールド粘度及び約２０〜２２重量％の活性固形分を有するＫｙｍｅｎｅ（Ｒ）Ｅ７２１９（デラウエア州ウイルミントンのＨｅｒｃｕｌｅｓ Ｉｎｃｏｒｐｏｒａｔｅｄから入手できる）について、約２３〜２７℃の温度、約６．８〜７．５のｐＨ、約１．０：８．０〜１．０：１８．０のＡＬＣＡＬＡＳＥ ２．５Ｌ ｔｙｐｅ ＤＸ（受け取ったままの基準で）の活性固形分に対する比を使用することが好ましい。処理時間が増すにつれて、ＣＰＤ発生種から放出されるＣＰＤの量は望ましく増すので、好ましい時間は６〜１０時間であることに注意されたい。条件の他の例は以下の通りである。約２００〜３００ｃｐｓの出発ブルックフィールド粘度及び約２０〜２２重量％の活性固形分を有するＫｙｍｅｎｅ（Ｒ）Ｅ７２１９（デラウエア州ウイルミントンのＨｅｒｃｕｌｅｓ Ｉｎｃｏｒｐｏｒａｔｅｄから入手できる）について、約３５℃の温度、約７．５のｐＨ、約１．０：８．３のＡＬＣＡＬＡＳＥ ２．５Ｌ ｔｙｐｅ ＤＸ（受け取ったままの基準で）の活性固形分に対する重量比を使用することが好ましい。
【００５１】
温度は少なくとも約０℃、さらに好ましくは約１０℃〜８０℃、さらに好ましくは約２０℃〜６０℃、さらに好ましくは約２０℃〜４０℃、さらに好ましくは約２０℃〜３０℃であることができる。反応時間は約３分〜３５０時間、さらに好ましくは約３０分〜４８時間、さらに好ましくは約３０分〜９６時間、さらに好ましくは約１〜２４時間、さらに好ましくは約２時間〜約１２時間であることができる。酵素処理のｐＨは特定の酵素のｐＨ依存性及び他の処理条件に依存し、そして１〜１１、好ましくは２〜１０、さらに好ましくは約２．５〜９、さらに好ましくは約７〜９、さらに好ましくは７〜８で変え得る。追加の好ましいｐＨ範囲は５．０〜８．０、５．５〜７．５、６〜９、６〜８．５、６．５〜８を含む。
【００５２】
例えば、最初の４〜２４時間ｐＨ ６．８〜７．８で開始し、その後ｐＨ ５．５〜７．０に下げる組合せ処理ができ、またはｐＨは組合せ処理の後半の８〜４８時間、６．５〜７．２に徐々に下げることもできる。
【００５３】
酵素の濃度はその活性に依存する。例えば、酵素は１６００ｇのポリアミン−エピクロロヒドリン樹脂（乾燥基準）に対して約０．０４ｇの活性酵素（乾燥基準）〜１．５ｇのポリアミン−エピクロロヒドリン樹脂（乾燥基準）に対して約０．０４ｇの活性酵素（乾燥基準）の量で存在できる。また、酵素は１６０ｇのポリアミン−エピクロロヒドリン樹脂（乾燥基準）に対して約０．０４ｇの活性酵素（乾燥基準）〜４ｇのポリアミン−エピクロロヒドリン樹脂（乾燥基準）に対して約０．０４ｇの活性酵素（乾燥基準）の量で存在できる。
【００５４】
酵素の濃度はその活性に依存する。例えば、ＡＬＣＡＬＡＳＥの場合には、酵素は、１６００ｇのポリアミン−エピクロロヒドリン樹脂（乾燥基準）に対して約１ｇのＡＬＣＡＬＡＳＥ ２．５Ｌ ｔｙｐｅ ＤＸ（受け取ったまま）〜１．５ｇのポリアミン−エピクロロヒドリン樹脂（乾燥基準）に対して約１ｇのＡＬＣＡＬＡＳＥ ２．５Ｌ ｔｙｐｅ ＤＸ（受け取ったまま）の量で存在できる。さらに酵素は、１６０ｇのポリアミン−エピクロロヒドリン樹脂（乾燥基準）に対して約１ｇのＡＬＣＡＬＡＳＥ ２．５Ｌ ｔｙｐｅ ＤＸ（受け取ったまま）〜４ｇのポリアミン−エピクロロヒドリン樹脂（乾燥基準）に対して約１ｇのＡＬＣＡＬＡＳＥ ２．５Ｌ ｔｙｐｅ ＤＸ（受け取ったまま）の量で存在できる。
【００５５】
本出願に説明された指針及び非限定の実施例に従い、本技術の当業者は処理条件を決定し、かつ処理条件のバランスをとることによって高い固形分濃度におけるＣＰＤ形成種を加水分解でき、そして／または分子量または粘度の減少が可能となる。例えば、固形分が増すにつれて、ｐＨ及び／または温度は通常減じられるべきであり、そして酵素剤濃度は通常増されるべきである。さらに、この指針にに従い、本技術の当業者は、ＣＰＤ形成種を除去し、そして／または分子量または粘度の減少を得るために有用な酵素剤を決定することができるだろう。
【００５６】
さらに、好ましい反応条件は、適切なタイプ及び量の酵素を使用することによって変わり得る。例えば、もし酵素剤がポリアミン−エピクロロヒドリン樹脂においてエステラーゼ活性に対して高いプロテアーゼ活性（プロテアーゼ／エステラーゼのバランス）を有するときは、反応条件は、高いｐＨ、温度及び／又は固形分、例えば約ｐＨ８及び／または約４０℃を越える温度、及び／または約４０重量％程度に高い固形分に変え得る。実際には、ＣＰＤ形成が減じられた樹脂を得、同時に望まれる粘度を有する樹脂を得るように決定される。条件は特別の酵素のエステラーゼ及びプロテアーゼ活性のバランスに依存するが、ＡＬＣＡＬＡＳＥ ２．５Ｌ ｔｙｐｅ ＤＸを使用した、本発明における好ましい条件は次の通りである。１５〜５０重量％の活性固形分、ｐＨ ６．９〜７．９、０〜３５℃、４〜２４時間、ＡＬＣＡＬＡＳＥ ２．５Ｌ ｔｙｐｅ ＤＸ（受け取ったまま）１ｇにつき８〜２０ｇの活性固形分、及び１０ｃＰ〜１０００ｃＰの出発粘度。さらに、本出願全体において、用語「酵素剤濃度」が使用されることに注意されたい。しかし、本技術における当業者は、酵素が異なる活性を有することができ、そして酵素の濃度が活性に依存して調節できることを理解するだろう。
【００５７】
酵素処理は樹脂合成工程において製造されたままの樹脂に、さらに処理することなく施し得る。さらに樹脂は、ＣＰＤ形成種の減少及び／または除去の前に、種々の方法によって処理できる。さらに、ＣＰＤ形成種を減じ及び／または除去するための処理の後に、樹脂が種々の方法によって処理できる。また、樹脂はＣＰＤ形成種の減少及び／または除去の前に処理でき、そして樹脂はさらに、ＣＰＤ形成種を減じ及び／または除去するための処理の後に種々の方法によって処理できる。簡便のためにこれらの方法の完全な説明はここでは繰り返さず、そして上述の米国特許出願第０９／６２９６２９号、０９／５９２６８１号、０９／３６３２２４号及び０９／３３０２００号（これらは参照によって本明細書に組み込まれる）が参照される。
【００５８】
本発明に従う樹脂は、ＣＰＤの過度の形成無しに貯蔵できる。さらに具体的には、一例として、この溶液は約１３．５重量％の樹脂固形分で貯蔵したときに、約１０ｐｐｍ（１００万部あたりの部数）未満、さらに好ましくは約５ｐｐｍ未満、最も好ましくは１ｐｐｍ未満のＣＰＤを含む。本発明において、「樹脂固形分」とは、組成物の活性ポリアミン−エピハロヒドリンを意味する。
【００５９】
本発明に従う樹脂溶液の貯蔵安定性を決定するために、樹脂溶液安定性試験が実施され、ここでは樹脂溶液は２週間５０℃で、約２．５〜８、好ましくは２．８のｐＨで貯蔵され、そして２週間の終わりにＣＰＤ含量が測定される。本発明に従うポリアミン−エピハロヒドリン樹脂を含む溶液は、２週間の終わりに測定したとき、乾燥基準で約２５０ｐｐｍ未満のＣＰＤ、さらに好ましくは２週間の終わりに測定したとき、乾燥基準で約１５０ｐｐｍ未満のＣＰＤ、さらに好ましくは２週間の終わりに測定したとき、乾燥基準で約７５ｐｐｍ未満のＣＰＤ、さらに好ましくは２週間の終わりに測定したとき、乾燥基準で約４０ｐｐｍ未満のＣＰＤ、さらに好ましくは２週間の終わりに測定したとき、乾燥基準で約１０ｐｐｍ未満のＣＰＤを含むときには貯蔵安定である。
【００６０】
樹脂溶液安定性試験は、種々の百分率の樹脂固形分を含む溶液について行うことができる。しかし、生成したＣＰＤは固形分について補正される。例えば１５ｐｐｍの測定ＣＰＤ含量を有する１５重量％樹脂固形分の溶液について、補正したＣＰＤは乾燥基準で１００ｐｐｍ（１５ｐｐｍ／０．１５重量樹脂固形分含量）である。
【００６１】
樹脂溶液の安定性試験は、ポリアミン−エピハロヒドリンの一部をスターラーを入れた容器内に装填することにとによって実施される。容器は、５０℃の水浴中に置かれ、そして攪拌しながら５０℃に維持される。容器からアリコートを採取し、そして下記のＧＣ（ガスクロマトグラフィー）手順に従ってＧＣ分析にかける。典型的には、火炎イオン化検出器（ＦＩＤ）が最初に試料を分析するために使用される。電気伝導検出器（ＥＬＣＤ）またはハロゲン特異検出器（ＸＳＤ）が、高感度が必要なとき、特に分析する試料が約２０ｐｐｍ未満で、使用される。他の感度のよい検出器、例えば電子捕獲検出器が使用できる。この試験は約３２℃におけるより長い時間での老化を模擬実験するための加速老化試験である。
【００６２】
本発明に従う樹脂溶液の貯蔵安定性を決定するために追加の試験は以下の試験である（酸試験）：試験する樹脂の一部をスターラーを入れた容器に装填する。ｐＨを９６重量％の硫酸を使用して１．０に調節する。容器を閉め、そして５０℃の水浴に入れ、そして攪拌しながら５０℃に維持する。２４時間で容器からアリコートを取り出し、そして下記のようにＧＣ分析にかけて貯蔵安定性の指標を得た。
【００６３】
酸試験は、種々の百分率の樹脂固形分を有する溶液について実施できる。しかし、生成したＣＰＤは固形分含量について補正するべきである。例えば、１５ｐｐｍの測定ＣＰＤ含量を有する１５重量％樹脂固形分の溶液について、補正したＣＰＤは乾燥基準で１００ｐｐｍ（１５ｐｐｍ／０．１５重量樹脂固形分含量）である。
【００６４】
酵素処理が樹脂合成工程中の樹脂にさらなる処理無しに適用される本発明の態様について（さらなる処理も使用できるが）、樹脂によって放出及び／または生成されたＣＰＤの量は、２４時間、５０℃でｐＨ１で貯蔵され２４時間で測定されたときは、約１０００ｐｐｍの乾燥基準のＣＰＤを放出及び／または生成、さらに好ましくは約７５０ｐｐｍの乾燥基準のＣＰＤを放出及び／または生成、さらに好ましくは約５００ｐｐｍの乾燥基準のＣＰＤを放出及び／または生成、さらに好ましくは約２５０ｐｐｍの乾燥基準のＣＰＤを放出及び／または生成、さらに好ましくは約２００ｐｐｍの乾燥基準のＣＰＤを放出及び／または生成、さらに好ましくは約１５０ｐｐｍの乾燥基準のＣＰＤを放出及び／または生成、さらに好ましくは約１００ｐｐｍの乾燥基準のＣＰＤを放出及び／または生成、さらに好ましくは約７５ｐｐｍの乾燥基準のＣＰＤを放出及び／または生成、さらに好ましくは約５０ｐｐｍの乾燥基準のＣＰＤを放出及び／または生成、さらに好ましくは約２５ｐｐｍの乾燥基準のＣＰＤを放出及び／または生成、約１５ｐｐｍの乾燥基準のＣＰＤを放出及び／または生成、さらに好ましくは約５ｐｐｍの乾燥基準のＣＰＤを放出及び／または生成、さらに好ましくは約３ｐｐｍの乾燥基準のＣＰＤを放出及び／または生成、さらに好ましくは約１ｐｐｍの乾燥基準のＣＰＤを放出及び／または生成する。
【００６５】
酵素処理がエピハロヒドリン、エピハロヒドリン副産物及びポリマー主鎖に結合した有機ハロゲンの少なくとも１つを減じるための追加処理と同時、追加処理の前または後にされる本発明の態様において、この追加の処理は、ＣＰＤ形成が減じられた樹脂を少なくとも１種の微生物、またはこの少なくとも１種の微生物から単離された少なくとも１種の酵素と、有機的に結合したハロゲンの残留量を以下の量に脱ハロゲン化するために有効な量、ｐＨ及び温度で接触させることを含むがこれに限定されない。ｐＨ１で５０℃において２４時間保存し、２４時間目に測定したときに、乾燥基準で約１０００ｐｐｍのＣＰＤを含み、さらに好ましくは乾燥基準で約７５０ｐｐｍのＣＰＤを含み、さらに好ましくは乾燥基準で約５００ｐｐｍのＣＰＤを含み、さらに好ましくは乾燥基準で約２５０ｐｐｍのＣＰＤを含み、さらに好ましくは乾燥基準で約２００ｐｐｍのＣＰＤを含み、さらに好ましくは乾燥基準で約１５０ｐｐｍのＣＰＤを含み、さらに好ましくは乾燥基準で約１００ｐｐｍのＣＰＤを含み、さらに好ましくは乾燥基準で約７５ｐｐｍのＣＰＤを含み、さらに好ましくは乾燥基準で約５０ｐｐｍのＣＰＤを含み、さらに好ましくは乾燥基準で約２５ｐｐｍのＣＰＤを含み、さらに好ましくは乾燥基準で約１５ｐｐｍのＣＰＤを含み、さらに好ましくは乾燥基準で約５ｐｐｍのＣＰＤを含み、さらに好ましくは乾燥基準で約３ｐｐｍのＣＰＤを含み、さらに好ましくは乾燥基準で約１ｐｐｍのＣＰＤを含む。
【００６６】
ＧＣ手順及び装置：ＧＣは、次の方法を使用して処理及び未処理の樹脂中のエピクロロヒドリン及びエピクロロヒドリン副産物を決定するために使用された。樹脂試料をＥｘｔｒｅｌｕｔカラム（ＥＭ Ｓｃｉｅｎｃｅ， Ｅｘｔｒｅｌｕｔ ＱＥ， Ｐａｒｔ ＃９０１００３−１）上に吸収させ、そして酢酸エチルをカラムに通して抽出した。酢酸エチル溶液の一部を広い口径のキャピラリーカラムでクロマトグラフ分析した。火炎イオン化検出器（ＦＩＤ）を使用する場合は、内部標準としてｎ−オクタノールを使用して成分を定量する。電気伝導率検出器（ＥＬＣＤ）を使用する場合、またはハロゲン特異検出器（ＸＳＤ）を使用する場合には、ピークマッチング定量を使用した外部標準法を使用した。データシステムは、Ｍｉｌｌｅｎｎｉｕｍ ２０１０またはＨＰ ＣｈｅｍＳｔａｔｉｏｎであった。ＦＩＤ検出器はヒューレットパッカード（ＨＰ）からＭｏｄｅｌ ５８９０ガスクロマトグラフィーの一部として購入した。ＥＬＣＤ検出器、Ｍｏｄｅｌ ５２２０は、ＯＩ Ａｎａｌｙｔｉｃａｌから購入した。ＸＳＤ検出器は、ＯＩ Ａｎａｌｙｔｉｃａｌから購入した５３６０ＸＳＤであった。使用したＧＣ装置はＨＰ Ｍｏｄｅｌ ５８９０ ｓｅｒｉｅｓ ＩＩであった。カラムはＤＢ−ＷＡＸ （Ｍｅｇａｂｏｒｅ， Ｊ＆Ｗ Ｓｃｉｅｎｔｉｆｉｃ， Ｉｎｃ．）、３０ｍ×０．５３ｍｍ大１．５ミクロンフィルム厚さであった。ＦＩＤ及びＥＬＣＤについて、担体ガスはヘリウムでフロー速度は１０ｍＬ／分であった。オーブンのプログラムは３５℃で７分間、その後８℃／分で２００℃に上げ、そして２００℃で５分間維持した。使用したＦＩＤは、２５０℃において３０ｍＬ／分の水素、及び４００ｍＬ／分の空気を使用した。使用したＥＬＣＤは電解質としてｎ−プロパノールを使用し、電解質フロー速度設定が５０％、そして反応器温度が９００℃であった。ＸＳＤ反応器を酸化モードで１１００℃において、２５ｍＬ／分の高純度空気フロー速度で操作した。
【００６７】
さらに、本発明に従う樹脂を含む紙製品は、ＣＰＤの過度な形成無く貯蔵できる。本発明に従う紙製品は初期低レベルのＣＰＤを有し、そして長期の貯蔵時間にわたりＣＰＤの低含量を維持できる。さらに詳細には、１重量％の添加量の樹脂を使用して製造した本発明に従う紙製品は、２週間程度の期間貯蔵したとき、好ましくは少なくとも６カ月程度の期間貯蔵したとき、さらに好ましくは少なくとも１年程度の期間貯蔵したとき、１０億部あたり約２５０部（ｐｐｂ）未満のＣＰＤ、さらに好ましくは約１００ｐｐｂ未満のＣＰＤ、さらに好ましくは約５０ｐｐｂ未満のＣＰＤ、さらに好ましくは約１０ｐｐｂ未満のＣＰＤ、さらに好ましくは約１ｐｐｂ未満のＣＰＤを含む。さらに、樹脂の１重量％添加量を使用して製造した本発明に従う紙製品は、２週間程度の期間貯蔵したとき、好ましくは少なくとも６カ月程度の期間貯蔵したとき、さらに好ましくは少なくとも１年程度の期間貯蔵したとき、１０億部あたり約２５０部（ｐｐｂ）未満のＣＰＤ含量の増加、さらに好ましくは約１００ｐｐｂ未満のＣＰＤ含量の増加、さらに好ましくは約５０ｐｐｂ未満のＣＰＤ含量の増加、さらに好ましくは約１０ｐｐｂ未満のＣＰＤ含量の増加、さらに好ましくは約１ｐｐｂ未満のＣＰＤ含量の増加を示す。すなわち、本発明に従う紙製品は貯蔵安定性を有し、そして紙製品が１日程度のわずかな期間、または１年以上の期間貯蔵されたときに紙製品中に過剰のＣＰＤ含量を生じない。本発明に従う樹脂は紙製品中に、特に水性環境、とりわけ熱水性環境、例えばティーバッグ、コーヒーフィルター等に曝露されたときにＣＰＤの最小限の形成を与える。紙製品のさらなる例は、包装板紙等級、及びティッシュ及びタオル等級を含む。
【００６８】
紙は約１重量％以外の添加量で樹脂を加えることによって製造できる。しかし、ＣＰＤ含量は添加量について補正しなければならない。例えば、５０ｐｐｂの測定ＣＰＤ含量を有する樹脂を０．５重量％の添加量で加えることによって製造した紙については、１重量％の添加量で補正したＣＰＤは１００ｐｐｂ（５０ｐｐｂ／０．５％の添加量）である。
【００６９】
紙製品中のＣＰＤを測定するために、紙製品は１９９３年１０月付けのヨーロッパ標準ＥＮ ６４７に記述される方法に従い水で抽出される。次に５．８０ｇの塩化ナトリウムを２０ｍＬの水抽出物内に溶解する。塩を加えた水性抽出物を２０ｇの容量のＥｘｔｒｅｌｕｔカラムに移し、１５分間カラムを飽和させる。３ｍＬの酢酸エチルで３度洗った後、Ｅｘｔｒｅｌｕｔカラムを約１時間で３００ｍＬの溶出液が回収されるまで溶出した。３００ｍＬの酢酸エチル抽出物をＫｕｄｅｒｎａ−Ｄａｎｉｓｈ濃縮装置を使用して約５ｍＬに濃縮する（必要であれば、マイクロＫｕｄｅｒｎａ−Ｄａｎｉｓｈ濃縮装置を使用することによってさらに濃縮を行う）。濃縮した抽出物を上述の手順及び装置を使用してＧＣによって分析する。典型的には、電気伝導検出器（ＥＬＣＤ）またはハロゲン特異検出器（ＸＳＤ）が使用される。他の高感度検出器、例えば電子捕獲検出器が使用できる。代りに、紙製品中のＣＰＤは実施例４に記載の手順を使用して測定できる。
【００７０】
本発明に従う酵素剤で処理できる樹脂は、どのようなポリアミン−エピハロヒドリン樹脂をも含み得る。本発明はまた、エピハロヒドリン（例えばエピクロロヒドリン）をプレポリマー（互換可能にポリマーとも呼ばれる）（例えばポリアミノアミドプレポリマー）と反応させることによってつくられたポリアミノポリアミド−エピクロロヒドリンのようなポリアミン−エピハロヒドリン樹脂の製造、使用及び処理に関する。ポリアミノポリアミド樹脂の場合は、ポリアミノアミドプレポリマーはポリアミドアミン、ポリアミノポリアミド、ポリアミドポリアミン（ｐｏｌｙａｍｉｄｏｐｏｌｙａｍｉｎｅ）、ポリアミドポリアミン（ｐｏｌｙａｍｉｄｅｐｏｌｙａｍｉｎｅ）、ポリアミド、塩基性ポリアミド、カチオン性ポリアミド、アミノポリアミド、アミドポリアミンまたはポリアミンアミドとも呼ばれることが注意される。
【００７１】
本発明において使用するためのポリマーの好ましいグループは、カチオン性ポリマーを単独で、または他のポリマーと組み合わせて含む。特に好ましいカチオン性ポリマーは湿潤強さを紙に付与する目的のために使用されるもの、並びにクレーピング剤を含む。湿潤強力樹脂及びクレーピング剤のような製紙用配合物中で有用な多くのポリマーの列挙がＣｈａｐｍａｎ Ｈａｌｌによって米国で出版されたＰａｐｅｒ Ｃｈｅｍｉｓｔｒｙ， ＩＳＢＮ ０−２１６−９２９０９−１，７８〜９６頁に記述されている。この本の第６章は「湿潤強さの化学」と題されており、参照によって全体においてここに組み込まれる。この第６章は、紙に湿潤強さを付与するために使用されるいくつかのクラスのポリマーを記述し、ポリアミノアミド−エピクロロヒドリン樹脂、尿素−ホルムアルデヒド樹脂、メラミン−ホルムアルデヒド樹脂、エポキシ化ポリアミド樹脂、グリオキサール化ポリアクリルアミド樹脂、ポリエチレンイミン樹脂、ジアルデヒド澱粉、ホルムアルデヒドで処理したタンパク質系接着剤、セルロースキサンテート（ビスコース）、合成ラテックス、植物ガム、及びグリオキサールを含む。ポリアミノアミド−エピクロロヒドリン樹脂は、Ｋｙｍｅｎｅ（Ｒ）商標のポリアミノアミド−エピクロロヒドリン樹脂、例えばＫｙｍｅｎｅ（Ｒ）５５７ＬＸ、Ｋｙｍｅｎｅ（Ｒ）ＳＬＸ２、Ｋｙｍｅｎｅ（Ｒ）６１７、またはポリアミン−エピクロロヒドリン樹脂、例えばＫｙｍｅｎｅ（Ｒ）２０６４、Ｋｙｍｅｎｅ（Ｒ）３６７樹脂、及びＫｙｍｅｎｅ（Ｒ）７３６またはポリアミド−ポリウリレン−エピハロヒドリン樹脂、例えばＫｙｍｅｎｅ（Ｒ）４５０であり得る。
【００７２】
本発明は、ポリアミン−エピクロロヒドリン樹脂のようなカチオン性ポリマーに関し、これらは単独でまたは紙の湿潤強力剤またはクレーピング剤のために使用される他のポリマーと組み合わせて使用し得る。これらの樹脂はエピクロロヒドリン樹脂及び窒素含有カチオンポリマーを含み、これらの両者はエピクロロヒドリン反応体から誘導される。本発明の目的のために好ましい樹脂は、米国特許第２９２６１５４、３３３２９０１、３８９１５８９、３１９７４２７、４２４０９３５、４８５７５８６号、欧州特許第０３４９９３５号及び英国特許８６５７２７号、及び米国特許出願０９／６２９６２９、０９／５９２６８１、０９／３６３２２４、及び０９／３３０２００号に記述されるポリアミノアミド−エピクロロヒドリン湿潤強力樹脂を含む。さらに、樹脂は、デラウエア州ウイルミントンのＨｅｒｃｕｌｅｓ Ｉｎｃｏｒｐｏｒａｔｅｄから入手できるＣｒｅｐｅｔｒｏｌ（Ｒ）８０Ｅ、Ｃｒｅｐｅｔｒｏｌ（Ｒ）Ａ３０２５、Ｃｒｅｐｅｔｒｏｌ（Ｒ）Ａ６１１５、Ｃｒｅｐｅｔｒｏｌ（Ｒ）Ａ８２２５、Ｃｒｅｐｅｔｒｏｌ（Ｒ）８７０、ＳＰＣ ００３及びＲｅｚｏｓｏｌ（Ｒ）８２８９クレーピング剤を含む。これらの樹脂はここで一般にポリアミン−エピハロヒドリン樹脂を呼ばれ、そしてそのような樹脂はポリアミノポリアミド−エピハロヒドリン樹脂（これはまたポリアミノアミド−エピハロヒドリン樹脂、ポリアミドポリアミン−エピハロヒドリン樹脂、ポリアミンポリアミド−エピハロヒドリン樹脂、アミノポリアミド−エピハロヒドリン樹脂、ポリアミド−エピハロヒドリン樹脂としても既知である）、ポリアルキレンポリアミン−エピハロヒドリン、及びポリアミノウリレン（ｐｏｌｙａｍｉｎｏｕｒｙｌｅｎｅ）−エピハロヒドリン樹脂、コポリアミド−ポリウリレン−エピハロヒドリン樹脂、ポリアミド−ポリウリレン−エピハロヒドリン樹脂を含むがこれらに限定されず、各場合において好ましくはエピハロヒドリンはエピクロロヒドリンである。これらの既知の樹脂を製造するための方法もこれらの文献中に開示されており、これらの文献は参照によってここに組み込まれる。
【００７３】
これらの特許文献中の例示のエピクロロヒドリン樹脂は、式
【００７４】
【化４】
2004516394.tif 000002
【００７５】
のＮ−クロロヒドリン基、及び式
【００７６】
【化５】
2004516394.tif 000003
【００７７】
の第４Ｎ−クロロヒドリン基（式中、テトラ置換された窒素原子は正に荷電し（第４窒素）、よってカチオン性である）、及び式
【００７８】
【化６】
2004516394.tif 000004
【００７９】
の異性体３−ヒドロキシアゼチジニウムクロライド基の存在を特徴とする。
本発明において利用される好ましいカチオンポリマーは次の式
【００８０】
【化７】
2004516394.tif 000005
【００８１】
（式中、アステリスクを付けた四置換窒素原子は正に荷電しており（第４窒素）、よってカチオン性である）を有するポリマーである。窒素原子は４員環内にある（すなわち３−ヒドロキシアゼチジニウム基）。他の非荷電ポリマー単位もこのタイプの樹脂のポリマー鎖にそって同時に存在する。わずかな数の負に荷電した（すなわちアニオン性の）基がポリマー上に存在し得る場合においてさえ、ポリマー鎖にそった正味電荷は正である。Ｘ−は単純なアニオンであり、これはポリマー鎖に共有結合していない。一般に、アニオンはクロライドイオンであり、ｎは約５〜数千、好ましくは５〜３０００の整数である。
【００８２】
クレーピング剤は、限定無しに、Ｃｒｅｐｅｔｒｏｌ（Ｒ）８０ＥまたはＣｒｅｐｅｔｒｏｌ（Ｒ）Ａ３０２５、Ｃｒｅｐｅｔｒｏｌ（Ｒ）Ａ６１１５、Ｃｒｅｐｅｔｒｏｌ（Ｒ）Ａ８２２５、Ｃｒｅｐｅｔｒｏｌ（Ｒ）８７０， ＳＰＣ ００３及びＲｅｚｏｓｏｌ（Ｒ）８２８９クレーピング剤を含む。
【００８３】
湿潤強力剤については、１より大きい比率が利用できるが、樹脂が、ポリアミド−エピハロヒドリン反応中に形成された、エピハロヒドリン対第２アミン基のモル比が１未満、さらに好ましくはエピハロヒドリン対第２アミン基のモル比が０．９７５未満、好ましいエピハロヒドリン対第２アミン基のモル比の範囲は約０．５〜０．９７５、さらに好ましくはエピハロヒドリン対第２アミン基のモル比が０．６〜０．９７５、さらに好ましくは０．８〜０．９７５の樹脂を含むことが好ましい。クレーピング剤については、樹脂が、ポリアミド−エピハロヒドリン反応中に形成された、エピハロヒドリン対第２アミン基のモル比が０．５０未満、さらに好ましいモル比の範囲は約０．２５未満（０．１よりも低くてもよい）、好ましい下限が約０．０５の樹脂を含むことが好ましい。
【００８４】
さらに、本発明に従うクレーピング剤は湿潤強力剤と同等の架橋官能価値を必要とせず、よって湿潤強力剤よりも低い量のアゼチジニウムを有することができる。好ましくは、クレーピング剤のアゼチジニウム量は約１０モル％未満であり、好ましい範囲は約５〜１０モル％であり、そして好ましくは湿潤強力剤のアゼチジニウム量は約３０モル％よりも多く、好ましい範囲は約３０〜７０モル％である。アゼチジニウムのモル％、及び他の種のモル％は次のＮＭＲ手順を使用して決定できる。
【００８５】
ＮＭＲ手順
１３Ｃ ＮＭＲスペクトルを、１０ｍｍのブロードバンド・プローブを備えたＢＲＵＫＥＲ ＡＭＸスペクトロメーターを使用して得る。１００ＭＨｚ（ＡＭＸ４００）または１２５ＭＨｚ（ＡＭＸ５００）の１３Ｃ ＮＭＲ操作周波数がデータ補正のために十分なものである。いずれの場合にも、スペクトルは連続１Ｈデカップリングで得る。適切な信号の電子的集積は次のアルキル化成分のモル濃度を与える：ＡＣＨ、ＥＰＸ、ＧＬＹ、及びＡＺＥ（ここで、ＡＣＨはポリマーアミノクロロヒドリン類、ＥＰＸはポリマーエポキシド類、ＧＬＹはポリマーグリコール類、ＡＺＥはアゼチジニウムイオンである）。
【００８６】
これらの種のそれぞれの濃度を計算するために、集積（ｉｎｔｅｇｒａｌ）値は一つの炭素の基準上に置かれねばならない。例えば、２０〜４２ｐｐｍの間のスペクトル領域はジエチレントリアミン−アジペート主鎖の６つの炭素を表わし、よって集積値は６で割られる。この値はアルキル化種の計算のためのポリマー共通の分母（ＰＣＤ： ｐｏｌｙｍｅｒ ｃｏｍｍｏｎ ｄｅｎｏｍｉｎａｔｏｒ）として使用される。これらの種の化学シフトを下に示す（１．３ｐｐｍのアセトニトリル磁場標準を使用した）。各アルキル化生成物の相当する集積値は、計算のための分子中に使用される。以下の実施例を参照されたい。
【００８７】
６８〜６９ｐｐｍにおけるＡＣＨ信号は１つの炭素を示す。ＡＣＨの集積÷ＰＣＤ＝モル分率ＡＣＨ
６９〜６７ｐｐｍにおけるＧＬＹ信号は１つの炭素を示す。ＧＬＹの集積÷ＰＣＤ＝モル分率ＧＬＹ
５１〜５２ｐｐｍにおけるＥＰＸ信号は１つの炭素を示す。ＥＰＸの集積÷ＰＣＤ＝モル分率ＥＰＸ
７３〜７４ｐｐｍにおけるＡＺＥ信号は２つの炭素を示し、従って２つの除算因子が要求される。ＡＺＥ／２の集積÷ＰＣＤ＝モル分率ＡＺＥ。
【００８８】
以下のスペクトルパラメーターは、Ｋｙｍｅｎｅ樹脂またはレーピング剤のＢｒｕｋｅｒ ＡＭＸ４００での１３Ｃ ＮＭＲ分析のための標準の試験条件である。
温度 ２５℃
共鳴周波数 １００ＭＨｚ
データポイント ６４Ｋ
停止時間 ２０マイクロ秒
収集時間 １．３秒
掃引幅 ２５０００ Ｈｚ
スキャン数 １Ｋ
緩和遅延 ３秒
パルス先端角 ７０°
パルスプログラム ｚｇｄｃ
処理スペクトルサイズ ６４Ｋ
アポダイゼイション関数 指数型
線の広がり ３Ｈｚ。
【００８９】
さらに、本発明に従い、第４アミン官能価を含むプレポリマーから誘導されたクレーピング剤について、このクレーピング剤は好ましくは第４アミノハロヒドリン、例えばアミノクロロヒドリンを約３０モル％未満の含量で含むが、本発明の湿潤強力剤は好ましくは３０モル％よりも多い第４アミノハロヒドリン、例えばアミノクロロヒドリンを有する。さらに、理論によって束縛されたくはないが、第２アミン化合物、例えばジエチレントリアミンがアゼチジニウム基を形成するが、第３アミン型の化合物、例えばメチルビス（３−アミノプロピル）アミンは第４アミノクロロヒドリン基を形成すると考えられる。第３アミン型化合物の例は、アジピン酸とメチルビス（３−アミノプロピル）アミンとの反応生成物を含み、これは第３アミンプレポリマーを生じるがこれに限定されない。このプレポリマーは、第４アミノハロヒドリン基を含む第３アミン系樹脂を製造するために使用される。
【００９０】
本発明のための好ましいポリアミンは、ジカルボン酸、またはその誘導体とメチルビス（３−アミノプロピル）アミンとを、ジカルボン酸、またはその誘導体と、２〜４の炭素を有する２〜４のアルキレン基、２つの第１アミン基及び１〜３の第２アミン基を有するポリアルキレンポリアミンとを反応させることによって製造される。ポリアミノアミドを製造するために適切なジカルボン酸誘導体はエステル、無水物及び酸ハロゲン化物を含む。
【００９１】
ポリアミノアミドをポリアルキレンポリアミンから製造するための手順は、参照によって全体がここに組み込まれるＫｅｉｍへの米国特許第２９２６１５４号に記述されている。ポリアミノアミドの製造のためにメチルビス（３−アミノプロピル）アミンを利用する手順は、Ｅｓｐｙらへの米国特許第５３３８８０７号及び米国特許第５９９４４４９号に開示されており、参照によって全体においてここに組み込まれる。
【００９２】
上述のことを拡張して、ポリアミノポリアミド−エピクロロヒドリン樹脂は、エピクロロヒドリンと、ポリアルキレンポリアミンと炭素原子数約２〜約１０の飽和脂肪族二塩基カルボン酸とから誘導されたポリアミド、との水溶性ポリマー反応生成物を含む。このタイプの樹脂は、それが酸性、アルカリ性または中性のいずれの条件下で製造されたかを問わず、紙に湿潤強さを付与することが見いだされた。さらに、このような樹脂は、セルロース繊維に直接結合し、その結果、繊維が製紙ミル内で使用される稠度の希釈水性サスペンションである間にそれらは経済的に施用できる。
【００９３】
ここでの使用のために企図されるカチオン樹脂の製造において、二塩基カルボン酸は最初にポリアルキレンポリアミンと、次の繰返し単位
−ＮＨ（ＣｎＨ２ｎＮＨ）ｘ−ＣＯＲＣＯ−
（式中、ｎ及びｘはそれぞれ２以上であり、Ｒは二塩基カルボン酸の二価の炭化水素基である）を含む水溶性ポリアミドを製造する条件下で反応される。この水溶性ポリアミドはエピハロヒドリンと反応して水溶性カチオン樹脂を形成する。本発明の樹脂を製造する際に使用するために企図されるジカルボン酸は、２〜１０の炭素原子を含む飽和の脂肪族二塩基カルボン酸、例えば蓚酸、マロン酸、コハク酸、グルタル酸、アジピン酸、アゼライン酸等である。
【００９４】
分子中に４〜８の炭素原子を有する飽和二塩基酸、例えばアジピン酸及びグルタル酸が好ましい。２種以上の飽和二塩基カルボン酸のブレンドも使用し得る。二塩基カルボン酸の誘導体、例えばエステル、半エステル及び無水物、例えばアジピン酸ジメチル、アジピン酸ジエチル、グルタル酸ジメチル、グルタル酸ジエチル、コハク酸ジメチル、コハク酸ジエチルも使用し得る。二塩基カルボン酸の誘導体の２種以上のブレンド、並びに二塩基カルボン酸誘導体と二塩基カルボン酸とのブレンドも使用できる。
【００９５】
ポリエチレンポリアミン類、ポリプロピレンポリアミン類、ポリブチレンポリアミン類、ポリペンチレンポリアミン類、ポリヘキシレンポリアミン類等の種々のポリアルキレンポリアミンが使用でき、これらのうちポリエチレンポリアミン類が経済的に好ましい種類の代表である。さらに具体的には、使用するために企図されるポリアルキレンポリアミン類は、窒素原子が−ＣｎＨ２ｎ−（ｎは１より大きい小さな整数であり、分子中のこのような基の数は２〜約８である）の基によって互いに結合されているポリアミン類によって代表され得る。窒素原子は基−ＣｎＨ２ｎ−中の隣接する炭素原子に結合でき、またはさらに離れているが同じ炭素ではない炭素原子に結合し得る。本発明は、そのようなポリアミン、例えばジエチレントリアミン、トリエチレンテトラミン、テトラエチレンペンタミン及びジプロピレントリアミン（これらは合理的に純粋な形態で得ることができる）のみならず、混合物及び種々の粗ポリアミン物質の使用も企図する。例えば、塩化物、水、過剰のアンモニア及びエチレンジアミンの除去の程度までのみ精製した、アンモニア及びエチレンジクロライドの反応によって得られたポリエチレンポリアミンの混合物が満足な出発材料である。特許請求の範囲中で使用される用語「ポリアルキレンポリアミン」は、上述のポリアルキレンポリアミンのいずれか、及びそのようなポリアルキレンポリアミン（及びそれらの誘導体）の混合物及びそれらの誘導体を意味する。本発明に適切な追加のポリアミン類は、ビス−ヘキサメチレントリアミン（ＢＨＭＴ）、メチルビスアミノプロピルアミン（ＭＢＡＰＡ）、他のポリアルキレンポリアミン類（例えばスペルミン、スペルミジン）を含む。好ましくは、ポリアミンは、ジエチレントリアミン、トリエチレンテトラミン、テトラエチレンペンタミン及びジプロピレントリアミンを含む。
【００９６】
場合により、ポリアミド−エピクロロヒドリン複合体の反応性を変化させるために、ポリアミド分子上の第２アミノ基の間隔を増すことが望ましい。このことは、ポリアルキレンポリアミンの一部を、ジアミン、例えばエチレンジアミン、プロピレンジアミン、ヘキサメチレンジアミン等によって置換することによって達成される。この目的のために、ポリアルキレンポリアミンの約８０％までを分子的に当量のジアミンで置き換え得る。通常、約５０％以下の置換がこの目的のために役立つ。
【００９７】
少なくとも３の炭素原子を含む適切なアミノカルボン酸またはそのラクタム類、例えば、６−アミノヘキサン酸及びカプロラクタムも、本発明において上記間隔を増すための用途に適切である。
【００９８】
ポリアミノウレイレン−エピハロヒドリン樹脂、特にポリアミノウレイレン−エピクロロヒドリン樹脂、例えば米国特許第第４４８７８８４号及び３３１１５９４号中に議論されるＫｙｍｅｎｅ（Ｒ）４５０タイプの樹脂（デラウエア州ウイルミントンのＨｅｒｃｕｌｅｓ Ｉｎｃｏｒｐｏｒａｔｅｄ）も本発明中で企図される。本発明において製造及び使用が考えられるポリアミノウレイレン樹脂は、エピクロロヒドリンと遊離のアミン基を含むポリアミノウレインとを反応させることによって製造される。これらのポリアミノウレイレンは、第３アミン基、及び／または第３アミン基及び／または第２アミノ基及び／または第４アンモニウム基との混合基を含む水溶性の物質である。しかし、第３アミノ基はポリアミノイレイン中に存在する塩基性窒素基の少なくとも７０％を占めるべきである。これらのポリアミノウレインは、尿素またはチオウレアを少なくとも３つのアミノ基（このうち少なくとも１つは第３アミノ基である）を含むポリアミンと反応させることによって製造し得る。この反応は望まれる場合には、キシレンのような適切な溶媒中で実施できる。
【００９９】
ポリアミン反応体は好ましくは少なくとも３つのアミノ基を有するべきであり、このうち少なくとも１つは第３アミノ基である。ポリアミン反応体は限定された量で第２アミノ基をも含み得る。上述の用途に適したこのタイプの典型的なポリアミンは、メチルビス（３−アミノプロピル）アミン（ＭＢＡＰＡ）、メチルビス（２−アミノエチル）アミン、Ｎ−（２−アミノエチル）ピペラジン、４，７−ジメチルトリエチレンテトラミン等であり、これらは合理的に純粋な形態のみならず、種々の粗ポリアミン材料の混合物で得ることができる。
【０１００】
二塩基酸及びポリアルキレンポリアミンからプレポリマーを製造するために、反応体の混合物は好ましくは、約１２５〜２００度の温度に、約０．５〜４時間、大気圧で加熱される。減圧が使用される場合には、低めの温度、例えば７５℃〜１５０℃が利用し得る。この重縮合反応は副産物として水を生成し、これは蒸留によって除かれる。この反応の終わりに、得られた生成物を全ポリマー固形分の約５０重量％の濃度で水に溶解する。
【０１０１】
ジエスエルが二塩基酸の代りに使用された場合には、プレポリマーへの重合は、より低い温度、好ましくは約１００〜１７５℃において、大気圧で実施できる。この場合に、副産物はアルコールであり、アルコールのタイプはジエステルによる。例えば、ジメチルエステルが使用される場合にはアルコール副産物はメタノールであるが、エタノールはジエチルエステルから得られる副産物である。減圧が採用される場合には、より低い温度、例えば７５〜１５０℃が利用できる。
【０１０２】
上述のように形成されたポリアミンをカチオン樹脂に転化することにおいて、ポリアミドはエピクロロヒドリンと、約０℃より高い温度、さらに好ましくは約２５℃〜約１００℃、好ましくは約３５℃〜約７０℃の温度で、２５℃における２０％固形分の粘度がガードナー・ホルト尺度でほぼＣまたはそれ以上になるまで反応される。この反応は好ましくは反応を穏やかにするために水溶液中で実施される。必要ではないが、架橋の割合を増しまたは減じるためにｐＨ調節をなし得る。
【０１０３】
望まれる粘度に達したとき、固形分含量を望まれる量、すなわちだいたい１５重量％に調節するために十分な量の水を加えることができ、生成物は約２５℃に冷却することができ、そして次に、ｐＨを約６未満、好ましくは約５未満、そして最も好ましくは約４未満に減ずるのに十分な量を添加することによってゲル化安定性を改善することによって安定化して貯蔵できるようにする。塩酸、硫酸、メタンスルホン酸、硝酸、蟻酸、燐酸及び酢酸のような適切な無機または有機酸が生成物を安定化するために使用し得る。ハロゲンを含有しない酸、例えば硫酸が好ましい。
【０１０４】
繊維質ウエブは本発明の組成物を使用して、（１）上述の組成物をウエブ用の乾燥用表面にまたはウエブに施し、（２）乾燥用表面に繊維質ウエブを押しつけてウエブを乾燥用表面に接着させ、そして（３）乾燥用表面からウエブをクレーピング装置、例えばドクターブレードで取り除いて、繊維質ウエブにクレープを付ける、ことによってクレープを付けることができる。好ましくは工程（１）において、組成物をウエブを乾燥するための装置表面に施すことができる。好ましい繊維質ウエブはセルロースウエブである。
【０１０５】
好ましくは、クレーピング接着剤は、樹脂組成物を約０．１〜約１０重量％含む水溶液の状態で施用される。さらに好ましくは、樹脂組成物は約０．２５〜約５重量％、最も好ましくは約０．５〜約２重量％の量の溶液である。乾燥重量基準でのクレーピング剤について、パルプまたは紙の乾燥重量を基準として約０．００１重量％の最小量が使用される。さらに好ましい最小量は約０．００５重量％であり、最も好ましい最小量は約０．０１重量％である。樹脂組成物の好ましい最大量は約２重量％である。さらに好ましい最大量は約１重量％であり、最も好ましい最大量は約０．５重量％である。商業的操作で最も普通に使用される乾燥用表面はヤンキードライヤーであり、接着剤の水溶液が最もしばしばクレーピングシリンダーまたはドラムにスプレーすることによって塗布される。しかし、代りに、接着剤は、好ましくはスプレーによって繊維質ウエブへ塗布することによって施用される。セルロースウエブ（すなわち紙）の場合において、クレーピング接着剤は湿潤ウエブへの施用によて製紙機のウエットエンドで添加できる。場合により、クレーピング接着剤をパルプにシート形成の前に加えるとが可能である。
【０１０６】
他の成分、特にウエブの乾燥用表面への接着を調節する薬剤は、本発明のクレーピング接着剤と組み合わせて使用できる。そのような薬剤（剥離剤または可塑剤としても既知）は、水溶性ポリオール、グリコール類、ポリエチレングリコール類、糖類、オリゴサッカライド類、及び炭化水素油を含む。
【０１０７】
本発明の樹脂組成物を利用して紙を製造する方法は、（ａ）水性パルプサスペンションを用意すること、（ｂ）水性パルプサスペンションに該樹脂を加えること、及び（ｃ）（ｂ）で製造した水性パルプサスペンションをシート化し、乾燥して紙を得ることを含む。
【０１０８】
工程（ａ）の水性パルプサスペンションは本技術において周知の方法、例えば機械的、化学的及び半化学的等のパルプ化法によって得られる。通常、機械的粉砕及び／または化学的パルプ化工程の後に、パルプを洗浄して残留するパルプ化化学薬剤及び可溶化された木材成分を除去する。本発明の方法には、漂白済または未漂白のパルプ繊維が使用できる。リサイクルパルプ繊維も使用のために適している。
【０１０９】
工程（ｂ）において、本発明の樹脂は好ましくはパルプの乾燥重量を基準として約０．１重量％の最小量でパルプスラリーに加えられる。さらに好ましい最小量は約０．２重量％である。樹脂組成物の好ましい最大量は約５重量％である。さらに好ましい最大量は約３重量％であり、最も好ましい最大量は約１．５重量％である。樹脂組成物は一般に水性溶液の形態で加えられる。樹脂に加えて、紙中に通常使用される他の材料も同様に加え得る。これらは、例えばサイズ剤、顔料、みょうばん、増白剤、染料及び乾燥強力剤を含み、本技術における周知の量で加えられる。
【０１１０】
工程（ｃ）は、製紙の技術における当業者に周知の手順に従って実施される。
上述のように、ＣＰＤの形成の量が少なくとも減じられた樹脂は、さらなる処理無しに樹脂合成工程中で製造された樹脂であることができる。さらに、樹脂は、ＣＰＤ形成種の減少及び／または除去の前に種々の方法によって処理できる。さらに、ＣＰＤ形成種の減少及び／または除去するための処理の後に、樹脂は種々の方法によって処理できる。さらに、樹脂は、ＣＰＤ形成種の減少及び／または除去の前に種々の方法によって処理でき、かつＣＰＤ形成種の減少及び／または除去するための処理の後に、種々の方法によって処理できる。例えば、樹脂は、種々の方法、例えば樹脂溶液中の低分子量エピハロヒドリン及びエピハロヒドリン副産物、例えばエピクロロヒドリン及びエピクロロヒドリン副産物、例えばＣＰＤを除去するための方法によって処理できる。利用できる処理または樹脂を限定すること無く、Ｋｙｍｅｎｅ（Ｒ）ＳＬＸ２、Ｋｙｍｅｎｅ（Ｒ）６１７、Ｋｙｍｅｎｅ（Ｒ）５５７ＬＸ（デラウエア州ウイルミントンのＨｅｒｃｕｌｅｓ Ｉｎｃｏｒｐｏｒａｔｅｄから入手できる）及びＣｒｅｐｅｔｒｏｌ（Ｒ）８０ＥまたはＣｒｅｐｅｔｒｏｌ（Ｒ）Ａ３０２５、Ｃｒｅｐｅｔｒｏｌ（Ｒ）Ａ６６１５、Ｃｒｅｐｅｔｒｏｌ（Ｒ）Ａ８２２５、Ｃｒｅｐｅｔｒｏｌ（Ｒ）８７０， ＳＰＣ ００３、及びＲｅｚｏｓｏｌ（Ｒ）８２８９クレーピング剤のような樹脂は、塩基イオン交換カラム、例えば米国特許第５５１６８８５号、及びＷＯ ９２／２２６０１号に開示されるもので；炭素吸着、例えばＷＯ ９３／２１３８４号に開示されるもので；メンブラン分離、例えば限外濾過で；抽出、例えば米国法定発明登録Ｈ１６１３に開示されるような酢酸エチルで；または生物学的脱ハロゲン化、例えば米国特許第５９７２６９１号、ＷＯ ９６／４０９６７号及び米国特許第５４７０７４２号、５８４３７６３号及び５８７１６１６号、並びに米国特許出願０９／６２９６２９号に開示されるものでのＣＰＤ形成種の減少または除去の前及び／または後に処理できる。これらの文献のそれぞれの開示は参照によってその全体においてここに組み込まれる。さらに、ＣＰＤ形成種の減少及び／または除去のための酵素処理と共に、上述の米国特許出願０９／５９２６８１、０９／３６３２２４、及び０９／３３０２００号（これらのそれぞれは全体において参照によって組み込まれる）に開示されるＣＰＤ形成種の減少または除去のいかなる組合せも利用できる。
【０１１１】
さらに、本発明に従い、ＣＰＤ形成種を除去または減じるための酵素処理は、生物学的脱ハロゲン化と重なった態様で実施でき、または生物学的脱ハロゲン化と同時に実施できることが注目される。本発明はまた、樹脂からの３−ＣＰＤの酵素による放出が開始され、同時に窒素を含まない有機ハロゲン化合物の同時の減少が起こるという組み合わせた方法にも関する。
【０１１２】
酵素処理及びその後の生物学的脱ハロゲン処理に加えて、２つの処理が同時になし得る（ａｋａ組合せ処理）ことが注意される。「同時」とは、第２の処理（生物学的脱ハロゲン処理または酵素処理）が第１処理（生物学的脱ハロゲン処理または酵素処理）が完了する前に開始できることを意味する。本発明のために、望まれる粘度は、時間、温度、ｐＨ、酵素濃度、出発粘度、及び固形分濃度の条件のバランスをとることによって得られる。例えば、組合せ処理はｐＨ６．８〜７．８で最初４〜２４時間開始され、そしてｐＨ５．５〜７．０に下げられるか、または組合せ処理の後半の８〜４８時間において徐々にｐＨを６．５〜７．２に下げることができる。好ましい組合せ処理条件はｐＨ ６．５〜８．０、さらに好ましくはｐＨ ６．８〜７．６、好ましい温度範囲２０℃〜３５℃、さらに好ましくは２５℃〜３３℃を含むがこれらに限定れない。組合せ処理条件のための酵素濃度はその活性に依存する。例えば、ＡＬＣＡＬＡＳＥの場合には、酵素は１６００ｇのポリアミン−エピクロロヒドリン樹脂（乾燥基準）に対して約１ｇのＡＬＣＡＬＡＳＥ ２．５Ｌ ｔｙｐｅ ＤＸ（受け取ったまま）〜１．５ｇのポリアミン−エピクロロヒドリン樹脂（乾燥基準）に対して約１ｇのＡＬＣＡＬＡＳＥ ２．５Ｌ ｔｙｐｅ ＤＸ（受け取ったまま）の量で存在できる。また、酵素は１６０ｇのポリアミン−エピクロロヒドリン樹脂（乾燥基準）に対して約１ｇのＡＬＣＡＬＡＳＥ ２．５Ｌ ｔｙｐｅ ＤＸ（受け取ったまま）〜４ｇのポリアミン−エピクロロヒドリン樹脂（乾燥基準）に対して約１ｇのＡＬＣＡＬＡＳＥ ２．５Ｌ ｔｙｐｅ ＤＸ（受け取ったまま）の量で存在できる。組合せ処理が４８時間以内に完了することが好ましい。組合せ処理が２４時間以内に完了することがさらに好ましい。クレーピングの目的のために、組合せ処理条件を使用するとの固形分は、１５重量％以下、典型的には４〜１４．５重量％、好ましくは約８重量％〜約１４．５重量％であることができる。クレーピング目的のための組合せ処理も、１５重量％以上の固形分量で行うことができる。好ましい全固形分量は１５〜４０重量％、好ましくは１８〜３５重量％、さらに好ましくは１８〜２８重量％であり得る。本発明において使用し得る追加範囲は１５〜３０重量％である。
【０１１３】
１５重量％以上の湿潤強力樹脂について組合せ処理を使用するときの好ましい全固形分量は１５〜４０重量％、好ましくは１６〜３５重量％、さらに好ましくは１８〜２８重量％である。１５重量％未満の湿潤強力樹脂の組合せ処理を行うときは、好ましい範囲は約４重量％〜約１４．５重量％、及び約８重量％〜約１４．５重量％である。
【０１１４】
さらに、本発明は高い固形分での生物学的脱ハロゲン化、並びにＣＰＤ形成種を除去または減じるための組合せ酵素処理、及び高い全固形分における脱ハロゲン化を可能とし、同時に方法のサイクル時間を減じる可能性があり、同時に方法をバッチまたは繰り返しフェドバッチ（ｆｅｄｂａｔｃｈ）モードで方法を実施するときに最適化された反応器容積の用い方をつくりあげる。
【０１１５】
生物学的脱ハロゲン化は種々の様式で達成される。例えば米国特許第５４７０７４２、５８４３７６３、及び５８７１６１６号及び米国特許出願０９／６２９６２９号のいずれかに開示されるようなもの、または米国特許第５９７２６９１号及びＷＯ ９６／４０９６７号に開示される事前の塩基処理及び生物学的脱ハロゲン化（事前の無機塩基処理を伴うかまたは伴わない）であり、ここで樹脂組成物は、エピハロヒドリン加水分解物を非常に低い量に処理するために適切な量の微生物または酵素と反応させ得る。微生物は、エピハロヒドリン及びハロアルコールからハライドイオンを放出するためにデハロゲナーゼ酵素を使用し、次に反応生成物を最終的に二酸化炭素及び水に分解するためにさらに酵素を使用する。
【０１１６】
理論によって束縛されたくはないが、ＣＰＤ形成種が除去されるかまたは減じられるとき、ＣＰＤは樹脂のオリゴマー及び／またはポリマー成分から放出され、従ってＣＰＤは樹脂溶液の成分である。このことを注意して、樹脂は好ましくはＣＰＤ形成種を除去または減じる処理にふされ、そして次に樹脂は生物学的脱ハロゲン化される。このように、エピハロヒドリン及びエピハロヒドリン水解物（加水分解副産物とも呼ぶ）（放出されたＣＰＤを含む）は、生物学的脱ハロゲン化等によって除去できる。しかし、樹脂は最初に、例えば生物学的脱ハロゲン化によって処理され、そして次にＣＰＤ形成種を除去、抑制・禁止及び／または減じるための処理にかけられる。特に該処理によって放出されるＣＰＤは容易に可溶性であるべきであり、そして少なくとも部分的に樹脂から洗って除去できる。例えば、放出されたＣＰＤを含む樹脂が紙製品に含まれるときは、ＣＰＤは少なくとも部分的に紙製品から洗って除去され得、そして処理によって紙製品中の樹脂はＣＰＤを生じないかまたは望ましくない量のＣＰＤを生成しない。さらに、上述のように、ＣＰＤ形成種を除去または減じるための処理は、生物学的脱ハロゲン化と重複して／同時に実施できる。
【０１１７】
生物学的触媒は、生きている細胞または固定化された、未精製の細胞を含まない抽出物、または精製したデハロゲナーゼのいずれかの形態で与えられ得る。用語「生物学的脱ハロゲン化」は、生物学的触媒を使用する窒素を含まない有機ハロゲン化合物の脱ハロゲン化をいう。
【０１１８】
脱ハロゲン化できる生物学的触媒として、窒素を含有しない有機ハロゲン化合物、好ましくはＣＰＤ及びＤＣＰを脱ハロゲンでき、同時に窒素を含まない有機ハロゲン化合物の脱ハロゲン化の間、窒素含有カチオンポリマーを実質的にそのままにしておくことができるいかなる微生物も利用できる。好ましくは、利用される微生物はアグロバクテリウム・ラジオバクター（ａｇｒｏｂａｃｔｅｒｉｕｍ ｒａｄｉｏｂａｃｔｅｒ）（ＨＫ７）またはアルトロバクター・ヒスチジノロボランス（Ａｒｔｈｒｏｂａｃｔｅｒ ｈｉｓｔｉｄｉｎｏｌｏｖｏｒａｎｓ）（ＨＫ１）であり、そして好ましくはアグロバクテリウム・ラジオバクター（ａｇｒｏｂａｃｔｅｒｉｕｍ ｒａｄｉｏｂａｃｔｅｒ）（ＨＫ７）とアルトロバクター・ヒスチジノロボランス（Ａｒｔｈｒｏｂａｃｔｅｒ ｈｉｓｔｉｄｉｎｏｌｏｖｏｒａｎｓ）（ＨＫ１）との２成分混合物が利用される。ＣＰＤのみが存在するときは、単一の微生物であるＨＫ１を使用することが好ましい。ＤＣＰのみが存在するときは、単一の微生物、ＨＫ７を使用することが好ましい。方法を操作可能とする酵素の正確な本体証明はなされていないが、方法を実現する酵素は「ハロゲン化水素リアーゼ型デハロゲナーゼ」と名付けられている酵素の種類に属する。
【０１１９】
特に、多くのバクテリアの菌種が米国特許第５４７０７４２、５８４３７６３、５８７１６１６、及び５９７２６９１号及び米国特許出願第０９／６２９６２９号に開示され、これらの開示は参照によってその全体にわたりここに組み込まれる。これらのバクテリア種は、ハロアルコール及びエピハロヒドリンを脱ハロゲン化することができる脱ハロゲン化酵素を含む微生物を含み、これらはＮＣＩＭＢ寄託受入番号４０２７１、４０２７２、４０２７３、４０２７４、４０３１３及び４０３８３号で寄託されている。ＮＣＩＭＢは”Ｎａｔｉｏｎａｌ Ｃｏｌｌｅｃｔｉｏｎ ｏｆ Ｉｎｄｕｓｔｒｉａｌ ａｎｄ Ｍａｒｉｎｅ Ｂａｃｔｅｒｉａ”を意味する。英国スコッランドの２３ Ｓｔ． Ｍａｃｈａｒ Ｄｒｉｖｅ， Ａｂｅｒｄｅｅｎ ＡＢ２ １ＲＹに位置するＮＣＩＭＢは特許出願目的のために提出されたバクテリアの試料を文書で証明し、保持する責任のある英国の機関である。特許問題において、ＮＣＩＭＢは特許文献中に請求されたバクテリアの基準試料を、要求した関連第三者に供給する。ＮＣＩＭＢ ４０２７１（アルトロバクター種：Ａｒｔｈｒｏｂａｃｔｅｒ ｓｐｅｃｉｅｓ）、４０２７２（アグロバクテリウム・ラジオバクター：Ａｇｒｏｂａｃｔｅｒｉｕｍ ｒａｄｉｏｂａｃｔｅｒ ＨＫ７）、４０２７３（Ｂｕｒｋｈｏｌｄｅｒｉａ ｃｅｐａｃｉａ、以前はＰｓｅｕｄｏｍｏｎａｓ ｃｅｐａｃｉａとして知られていた）、及び４０２７４（アルトロバクター・ヒスチジノロボランス：Ａｒｔｈｒｏｂａｃｔｅｒ ｈｉｓｔｉｄｉｎｏｌｏｖｏｒａｎｓ ＨＫ１）は１９９０年４月２日に寄託された。ＮＣＩＭＢ ４０３８３（Ｒｈｏｄｏｃｏｃｃｕｓ ｓｐｅｃｉｅｓ）は１９９１年３月１１日に寄託され、そしてＮＣＩＭＢ ４０３１３（Ｂｕｒｋｈｏｌｄｅｒｉａ ｃｅｐａｃｉａ、以前はＰｓｅｕｄｏｍｏｎａｕ ｃｅｐａｃｉａとして知られていた）は１９９０年８月３０日に寄託された。このように、微生物はブタペスト条約の規定により寄託所に提出されており、そして菌種は変更できず、そして特許の発行の際に公衆へ制限または条件無く公開される。
【０１２０】
さらに、２種のバクテリア菌種（土壌試料から単離されそしてＨＫＣと名付けられた共同体）、すなわち、オランダのＯｏｓｔｅｒｓｔｒａａｔ １， Ｐ．Ｏ． Ｂｏｘ ２７３， ３７４０ ＡＧ ＢＡＡＲＮのＣｅｎｔｒａａｌｂｕｒｅａｕ ｖｏｏｒ Ｓｃｈｉｍｍｅｌｃｕｌｔｕｒｅｓに受入番号ＣＢＳ １０８９１９として２０００年７月１０日に寄託されたＡｒｔｈｒｏｂａｃｔｅｒ ｈｉｓｉｔｉｄｉｎｏｌｏｖｏｒａｎｓ （ＨＫ１）と、オランダのＯｏｓｔｅｒｓｔｒａａｔ １， Ｐ．Ｏ． Ｂｏｘ ２７３， ３７４０ ＡＧ ＢＡＡＲＮのＣｅｎｔｒａａｌｂｕｒｅａｕ ｖｏｏｒ Ｓｃｈｉｍｍｅｌｃｕｌｔｕｒｅｓに受入番号ＣＢＳ １０８９２０として２０００年７月１０日に寄託されたＡｇｒｏｂａｃｔｅｒｉｕｍ ｒａｄｉｏｂａｃｔｅｒ （ＨＫ７）、が好ましくは使用される。特許の問題において、Ｃｅｎｔｒａａｌｂｕｒｅａｕ ｖｏｏｒ Ｓｃｈｉｍｍｅｌｃｕｌｔｕｒｅｓ（ブタペスト条約に適合する寄託機関である）は特許文献中に請求されたバクテリアの基準試料を、要求した関連第三者に供給する。このように、微生物はブタペスト条約の規定により寄託機関に提出されており、そして菌種は変更できず、そして特許の発行の際に公衆へ制限または条件無く公開される。ＮＣＩＭＢ ４０２７２及びＣＢＳ １０８９２０は同一の微生物であると考えられ、そしてＮＣＩＭＢ ４０２７４とＣＢＳ １０８９１９は同一の微生物であると考えられる。
【０１２１】
これらの微生物の各々は、１，３−ＤＣＰ及び３−ＣＰＤの両方を分解することができる。さらに、Ａｇｒｏｂａｃｔｅｒｉｕｍ ｒａｄｉｏｂａｃｔｅｒ （ＨＫ７）は１，３−ＤＣＰ量を、Ａｒｔｈｒｏｂａｃｔｅｒ ｈｉｓｉｔｉｄｉｎｏｌｏｖｏｒａｎｓ （ＨＫ１）よりも速く減じることができ、また、Ａｒｔｈｒｏｂａｃｔｅｒ ｈｉｓｉｔｉｄｉｎｏｌｏｖｏｒａｎｓ （ＨＫ１）は３−ＣＰＤの分解に優位性を示す。このように、米国特許出願第０９／６２９６２９号に開示されるように、最良の脱ハロゲン化性能は両方のバクテリアが存在するときに得られる。両方のバクテリアが生物学的脱ハロゲン化工程中に存在することを確実にするために、工程をＡｇｒｏｂａｃｔｅｒｉｕｍ ｒａｄｉｏｂａｃｔｅｒ （ＨＫ７）で始め、そしてその後Ａｒｔｈｒｏｂａｃｔｅｒ ｈｉｓｉｔｉｄｉｎｏｌｏｖｏｒａｎｓ （ＨＫ１）を加えることが好ましい。このことは、連続的生物学的脱ハロゲン化工程を始めるに当たって特に適切であろう。
【０１２２】
最初の無機塩基処理と共に、またはそれ無しに、適切な酵素を含む微生物を、樹脂組成物中に含まれるエピハロヒドリン加水分解物を脱ハロゲン化するために使用する。酵素及び微生物は、実質的に水解物を塩素イオンにそして最終的に二酸化炭素及び水に代謝させるために適切な濃度に維持される。脱ハロゲン化処理後の本発明の樹脂組成物中の水解物の濃度は、好ましくは約１００ｐｐｍ（生物学的反応工程後の樹脂含有水溶液の全重量に対する１００万部あたりの部数）未満、さらに好ましくは約５０ｐｐｍ（生物学的反応工程後の樹脂含有水溶液の全重量に対する１００万部あたりの部数）未満、さらに好ましくは約１０ｐｐｍ（生物学的反応工程後の樹脂含有水溶液の全重量に対する１００万部あたりの部数）未満、さらに好ましくは約５ｐｐｍ（生物学的反応工程後の樹脂含有水溶液の全重量に対する１００万部あたりの部数）未満、さらに好ましくは約１ｐｐｍ（生物学的反応工程後の樹脂含有水溶液の全重量に対する１００万部あたりの部数）未満である。
【０１２３】
このことを達成するため、微生物の濃度は少なくとも５×１０７細胞／ｍＬ、好ましくは少なくとも約１０８細胞／ｍＬ、そして最も好ましくは約１０９細胞／ｍＬであるべきである。反応器内の細胞の最適活性含量を維持するために、反応を酸素（例えば約５〜約１００％のＤＯＴ）及び栄養分の存在下で約３０℃±５℃において、攪拌しているタンク反応器内で実施するのが最良である。ここで使用するとき、用語「ＤＯＴ」は、「溶解した酸素の圧力」を意味し、そして同温同圧において酸素で飽和した水に対して一定体積の水中に溶解した酸素の量（百分率で示される）である。連続方法において、滞留時間はフロー速度によって制御され、そして完全な反応を確実にするためにモニターされる。定常状態において、反応器内のエピハロヒドリン水解物は約１〜約１０００ｐｐｍである。バッチまたはフェドバッチモード（これらは好ましくは繰り返されるが）において、完全な反応は望まれるエピハロヒドリン水解物の減量を達成するために、例えばガスクロマトグラフィー分析によってモニターすることによって確実にできる。
【０１２４】
本発明に従う生物学的脱ハロゲン化の方法は、微生物または細胞を含まない酵素含有抽出物を、望まれない有機ハロゲン不純物を含む水性組成物と接触させることによって実施される。そのような接触は典型的には、微生物または細胞を含まない抽出物の該水性組成物中のスラリーまたはサスペンションを十分に攪拌しながら形成することによって達成される。
【０１２５】
望まれる場合には、微生物または酵素は生成物流れから、濾過、沈降、遠心分離または本技術における当業者に既知の他の方法によって分離できる。代りに、微生物または酵素は、最終製品中に残すことができそして所望によって熱滅菌（例えば１４０℃で２０秒の処理）によって、または適切な濃度の適切な殺生物剤の添加によって失活させることができる。適切な殺生物剤は本技術における当業者によって容易に選択できる。微生物の不活性化は、水性混合物を２．８のｐＨに下げ、そして次に商標付きの殺生物剤（例えば１，２−ベンズイソチアゾリン−３−オンから成るＰｒｏｘｅｌｌ（Ｒ）ＢＤ殺生物剤）を、十分な量、例えば水性組成物の重量を基準として通常０．０２％〜０．１％加えることによって実施できる。
【０１２６】
微生物の除去は、濾過、遠心分離、沈降または混合物から微生物を除去する他の既知の方法の１以上の工程によって実施し得る。微生物は窒素を含まない有機ハロゲン化合物を無機物化し、ＣＯ２、水及びバイオマスを生じ、そして樹脂中にグリセロールを残さない。生物学的触媒が固定化デハロゲナーゼであるときは、反応の生成物はグリシドールであり、これは固定化ハイドロラーゼによってグリセロールへと加水分解できる。
【０１２７】
微生物の混合物からの除去に関連する問題は、徹底的な分離方法、例えば微細濾過が、微生物のみならずカチオンポリマーの粒子も除去し、その結果湿潤強力性が減じられることであり、これは望ましくない。従って、不活性化した微生物を混合物中に残して湿潤強力性を減じる問題を避けることが好ましい。
【０１２８】
高い濃度の固形分、すなわち１５重量％より大、さらに好ましくは２０重量％より大、好ましくは２５重量％より大きい固形分を有する樹脂組成物を、この樹脂がＫｙｍｅｎｅ（Ｒ）４５０、Ｃｒｅｐｅｔｒｏｌ（Ｒ）Ａ３０２５またはＣｒｅｐｅｔｒｏｌ（Ｒ）８０Ｅのような第３アミン系の樹脂を含む樹脂であるときに、微生物及び／または酵素を使用して生物学的脱ハロゲン化することができることが予期されずに見いだされた。過去においては、第２アミン系樹脂、例えばＫｙｍｅｎｅ（Ｒ）５５７Ｈ、Ｋｙｍｅｎｅ（Ｒ）５５７ＬＸ、Ｋｙｍｅｎｅ（Ｒ）ＳＬＸ、Ｋｙｍｅｎｅ（Ｒ）Ｐｌｕｓは１５重量％以上の固形分濃度で効率的に生物学的脱ハロゲン化しない。本発明において、第２アミン系樹脂は１５重量％以上において効率的に生物学的脱ハロゲン化できる。さらに、Ｄａｎｉｅｌｓ樹脂は１５重量％以上で生物学的脱ハロゲン化できることが見いだされた。
【０１２９】
Ｄａｎｉｅｌの樹脂に関して、エピハロヒドリン、例えばエピクロロヒドリンとポリアルキレンポリアミン、例えばエチレンジアミン（ＥＤＡ）、ビスヘキサメチレントリアミン（ＢＨＭＴ）及びヘキサメチレンジアミン（ＨＭＤＡ）から誘導されたカチオン性水溶性樹脂が長らく知られてきている。これらのポリアルキレンポリアミン−エピハロヒドリン樹脂は、Ｊ．Ｍ．Ｂａｇｇｅｔｔらへの米国特許第３６５５５０６号のような特許、並びにＤａｎｉｅｌらへの米国特許第３２４８３５３及び米国特許第２５９５９３５号のような他のもの（これらから「Ｄａｎｉｅｌの反応」という一般的説明が起こった）に記述される。これらの特許の開示は参照によってその全体においてここに組み込まれる。
【０１３０】
本発明において使用されるポリアルキレンポリアミンは好ましくは、次式：
Ｈ２Ｎ−［ＣＨＺ−（ＣＨ２）ｎ−ＮＲ−］ｘ−Ｈ
（式中、ｎは１〜７であり、ｘは１〜６であり、ＲはＨまたはＣＨ２Ｙ（ＹはＣＨ２Ｚ、Ｈ、ＮＨ２またはＣＨ３）であり、ＺはＨまたはＣＨ３である）のポリアルキレンポリアミン、次式：
Ｈ２Ｎ−［ＣＨ２−（ＣＨＺ）ｍ−（ＣＨ２）ｎ−ＮＲ−］ｘ−Ｈ
（式中、ｍは１〜６であり、ｎは１〜６であり、そしてｍ＋ｎは２〜７であり、ＲはＨまたはＣＨ２Ｙであり、ＺはＨまたはＣＨ３であり、ＹはＣＨ２Ｚ、Ｈ、ＮＨ２またはＣＨ３である）のポリアルキレンポリアミン、またはこれらの混合物より成る群から選択できる。
【０１３１】
ポリアルキレンポリアミン−エピハロヒドリン樹脂は、エピハロヒドリンとポリアルキレンポリアミンの水溶性ポリマー反応生成物を含む。Ｄａｎｉｅｌの樹脂の製造において、ポリアルキレンポリアミンをエピハロヒドリンの水性混合物に加え、添加中混合物の温度が６０℃を越えないようにする。温度が低めだとさらに改善されるが、温度があまりに低いと系中に潜在的な反応性が危険を伴って蓄積されかねない。好ましい温度は約２５〜約６０℃の範囲内である。さらに好ましい温度範囲は約３０℃〜約４５℃の範囲である。
【０１３２】
ポリアミンのアルキル化が起こり、迅速に進行して、エピハロヒドリン及びポリアミノンの相対量に依存して第２及び第３アミンを形成する。エピハロヒドリン及びポリアミンの量は、利用可能なアミン窒素部位の約５０％〜１００％が第３アミンにアルキル化されるようなものである。好ましい量は、アミン窒素部位の約５０％〜約８０％アルキル化である。全てのアミン部位を第３アミンに完全にアルキル化するために要求される量を越える過剰のエピハロヒドリンは、エピハロヒドリン副産物の生成が増加するので好ましくない。
【０１３３】
ポリアミノンの完全な添加に続き、混合温度が上がるにまかせるか、または混合物を加熱して架橋及びアゼチジニウム形成を行う。架橋速度は濃度、温度、攪拌及びポリアミンの添加条件の関数であり、いずれも本技術における当業者によって容易に決定できる。架橋速度は、架橋温度またはその付近での小量の同じポリアミンまたは本発明の他のポリアミンの添加によって、または種々のアルカリの添加によって加速できる。
【０１３４】
樹脂は、さらに架橋してゲル化することに対して、酸の添加、水による希釈、または両者の組合せによって安定化される。ｐＨ５．０以下への酸性化が一般に適切である。
【０１３５】
好ましいポリアミンはビスヘキサメチレントリアミン、ヘキサメチレンジアミン及びこれらの混合物である。
理論によって束縛されたくはないが、Ｋｙｍｅｎｅ（Ｒ）のような樹脂は、全固形分の１５％を越えるような高い固形分濃度で、バクテリアの生長の低減を生じる粘度の上昇と樹脂のゲル化及び架橋による生成物の官能価の損失（＝官能基の損失）によって、困難性を有し、生物学的脱ハロゲン化が容易でなくなる。ｐＨ、時間、温度及び微生物または酵素の濃度を含む条件を制御することによって、より高い固形分において、Ｄａｎｉｅｒｓ樹脂及び第３アミン系樹脂について生物学的脱ハロゲン化が達成できる。Ｄａｎｉｅｌｓ樹脂、例えばＫｙｍｅｎｅ（Ｒ）７３６のための好ましい条件は１５〜４０重量％、好ましくは１８〜３０重量％、さらに好ましくは１８〜２２重量％の全固形分である。第３アミン系樹脂についての好ましい条件は、１５〜４０重量％、好ましくは１８〜３５重量％、さらに好ましくは１８〜２８重量％の全固形分である。Ｄａｎｉｅｌｓ樹脂及び第３アミン系樹脂両者のための好ましいｐＨ範囲は５．０〜８．０であり、さらに好ましくはｐＨは５．５〜７．５の範囲である。Ｄａｎｉｅｌｓ樹脂及び第３アミン系樹脂両者のための好ましい温度範囲は２０〜４０℃、さらに好ましくは２５〜３５℃である。接種から開始される生物学的脱ハロゲン化は４８時間以内で完了する。生物学的脱ハロゲン化工程は接種開始から２４時間以内で完結するのがさらに好ましい。
【０１３６】
微生物のための水の欠乏、より高い固形分によるより高い浸透圧、低分子量種の濃度のような不明確な問題により、生物学的脱ハロゲン化が高い固形分濃度で達成できるとは予期されない。さらに、希釈や濾過のようなより高い残留物を除去する予備処理が必要であると予期されるであろう。さらに、生物学的脱ハロゲン化は、４８時間内のような、無理のない期間内に達成されるとは予期されないであろう。さらに、高い固形分濃度における貯蔵不安定性が予期される。しかし、本発明に従う樹脂組成物は貯蔵安定であり、ゲル化されにくい。本発明の利点は、樹脂組成物がＣＰＤ形成種を除去または減じるために処理されるかどうかに関係なく高い固形分から得られる。
【０１３７】
さらに、本発明において、高い固形分の湿潤強力樹脂が生物学的脱ハロゲン化される。さらに、酵素処理が生物学的脱ハロゲン化処理と同時になし得る。Ｋｙｍｅｎｅ Ｅ７２１９のような末端封止されていないプレポリマーに基づく樹脂が生物学的脱ハロゲン化、または生物学的脱ハロゲン化中に酵素処理されることができるが、これらの湿潤強力樹脂がＷＯ ９９／０９２５２号及び米国特許第６２２２００６号（参照によって全体においてここに組み込まれる）に記述される末端封止樹脂であることが好ましい。理論によって束縛されたくはないが、末端封止剤は好ましくは生物学的脱ハロゲン化の禁止剤ではない。例えば、末端封止プレポリマーの生成からの残留ヘキサン酸は微生物の生物学的脱ハロゲン化を禁止するが、残留酢酸は微生物による生物学的脱ハロゲン化を禁止しない。湿潤強力樹脂の好ましい固形分量は１５〜４０重量％、好ましくは１６〜３５重量％、そしてさらに好ましくは１８〜２８重量％である。本発明において使用できる追加の範囲は１５〜３０重量％である。
【０１３８】
本発明をより明確に記載するために、以下の非制限的実施例を説明のために提供するが、本発明の範囲を制限するものとして解釈すべきではない。実施例中の部および百分率はすべて、特記しない限り重量に基づいている。さらに、実施例中のＮＤは“検出されなかった”を示す。
【０１３９】
実施例
特記しない限り、ブルックフィールド粘度は、Ｂｒｏｏｋｆｉｅｌｄ  ＬＶＤＶ−ＩＩ＋  プグラム可能粘度計を用いて２５℃で測定した。用いた手順は、操作指示マニュアル番号Ｍ／９７−１６４に基づいていた。この粘度計では、試料の粘度に適したスピンドルおよびｒｐｍを用いた場合にのみ、粘度が決定される。特記しない限り、ＣＰＤおよびＤＣＰの測定はすべて、湿量基準である。
【０１４０】
実施例１．高固形分ポリアミノポリアミド樹脂の合成。
３ｌ丸底フラスコに、冷却器、ｐＨメーター、恒温循環槽、添加漏斗、および機械的撹拌器を取り付けた。その反応がまに、７７５．０ｇの４９．６重量％水性ポリ（アジピン酸−ジエチレントリアミン）（Ｈｅｒｃｕｌｅｓ Ｉｎｃｏｒｐｏｒａｔｅｄから入手可能）および５０５．３ｇの水を加えた。溶液を２５℃に加熱した後、１６２．５ｇのエピクロロヒドリン（Ａｌｄｒｉｃｈ、９９％）を約２分間かけて加えた。温度を４０℃に上昇させ、この温度で維持した。エピクロロヒドリン添加の２．４５時間後、１０４６．５ｇの水を加え、反応混合物を加熱した。反応混合物が５０℃に達した後（２０分）、７．５４ｇの９６％硫酸を加えた。温度を７０℃に上げ、ガードナー・ホルト粘度を２５℃でモニタリングした。ガードナー・ホルト粘度がＧに達した後、１２．９０ｇの９６％硫酸を含有する水１８７．５ｇを加えて反応を止めた。反応混合物を２５℃に冷却させた。追加的な３．００ｇの９６％硫酸で、ｐＨを３．５に調整した。樹脂の全固形分は２１．０８％で、ブルックフィールド粘度は１５３ｃｐｓであった。
【０１４１】
実施例２．ポリアミノポリアミド−ｅｐｉ樹脂（実施例１）の酵素処理。
２５０ｍＬ丸底フラスコに、冷却器、ｐＨメーター、恒温循環槽、および機械的撹拌器を取り付けた。フラスコに、２００．０ｇの実施例１を加えた。４．８８ｇの３０％水酸化ナトリウム水溶液で、ｐＨを７．５８に上げた。５ｇのアリコートを取り出し、９６％硫酸でｐＨを約３に下げ、ＧＣで分析した。その後、５．１８ｇのＡＬＣＡＬＡＳＥ ２．５Ｌ ｔｙｐｅ ＤＸ（Ｎｏｖｏｚｙｍｅｓから入手可能、受理したまま使用）を加えた。温度を２１℃から３０℃に１５分以内で上げ、ガードナー・ホルト粘度を２５℃でモニタリングした。ＡＬＣＡＬＡＳＥ添加後１、２、４、６および８時間目に、反応混合物のアリコートを５ｇ取り出し、９６％硫酸でｐＨを約３に下げ、ＧＣで分析した。２時間目には０．２７ｇの３０％水酸化ナトリウム水溶液で、そして４時間目には０．１８ｇの３０％水酸化ナトリウム水溶液で、ｐＨを７．５に調整した。８時間後、２．２２ｇの９６％硫酸を加えてｐＨを３．４に下げた。樹脂のブルックフィールド粘度は９５ｃｐｓ（２５℃で）であった。
【０１４２】
実施例３．実施例２の生物学的脱ハロゲン化。
２５０ｍＬ丸底フラスコに、冷却器、ｐＨメーター、恒温循環槽、エアスパージ管（ａｉｒ ｓｐａｒｇｅ ｔｕｂｅ）および機械的撹拌器を取り付けた。フラスコに、１００．０ｇの実施例２および５５．５６ｇの水を加えた。２．２４ｇの３０％水酸化ナトリウム水溶液、次に、生物学的脱ハロゲン化ポリアミノポリアミド−エピクロロヒドリン樹脂からの接種材料を含む微生物のブレンド１７．２８ｇを用いて、ｐＨを５．９に上げた。これは、細胞濃度の出発値が約１０５〜約１０６細胞／ｍＬであることを示す。この出発値は、プロセスが進んだときの最終処理レベルが約１０９細胞／ｍＬであることに相当する。接種材料は、１．３６ｇの栄養溶液と一緒に加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）用いた微生物は：Ａｒｔｈｒｏｂａｃｔｅｒ ｈｉｓｔｉｄｉｎｏｌｏｖｏｒａｎｓ （ＨＫ１）およびＡｇｒｏｂａｃｔｅｒｉｕｍ ｒａｄｉｏｂａｃｔｅｒ （ＨＫ７）であった。エアスパージを開始し、温度を３０℃に維持し、定期的に３０％水酸化ナトリウム水溶液を加えることによりｐＨを５．８に維持した。４８時間後、混合物を室温に冷却し、０．９７ｇの９６％硫酸でｐＨを３．０に調整し、２．０５ｇの殺生物剤溶液を加えた。［殺生物剤溶液は、脱イオン水中の１０％活性Ｐｒｏｘｅｌ（登録商標）ＢＤ（Ｚｅｎｅｃａ  Ｂｉｏｃｉｄｅｓから）および１．６７％のソルビン酸カリウムからなっていた。］樹脂の全固形分は１４．５重量％で、ブルックフィールド粘度は６２ｃｐｓ（２５℃で）であった。
酸試験
これのＣＰＤ生成種の量を、以下の酸試験を用いて概算した。試験する樹脂の一部を、マグネティックスターラーを含有する瓶に入れた。９６％硫酸でｐＨを１．０に調整した。瓶に蓋をし、５０℃の水浴内に置き、撹拌しつつ５０℃に維持した。定期的に、アリコートを瓶から取り出し、ＧＣ分析に付した。２４時間後に生成したＣＰＤを用いて、ＣＰＤ生成種の量を概算する。結果は表１参照。
【０１４３】
【表１】
2004516394.tif 000006
【０１４４】
比較例４．ポリアミノポリアミド−ｅｐｉ樹脂の酵素処理。
酵素処理：実施例１の一部を、１３．５％の全固形分に希釈した。１ｌ丸底フラスコに、冷却器、ｐＨメーター、恒温循環槽、および機械的撹拌器を取り付けた。フラスコに、１３．５％の実施例１を９００．０ｇ加えた。１３．８５ｇの３０％水酸化ナトリウム水溶液で、ｐＨを７．５４に上げた。５ｇのアリコートを取り出し、９６％硫酸でｐＨを約３に下げ、ＧＣで分析した。その後、１５．０ｇのＡＬＣＡＬＡＳＥ ２．５Ｌ ｔｙｐｅ ＤＸ（Ｎｏｖｏｚｙｍｅｓから入手可能、受理したまま使用）を加えた。温度を２２℃から３５℃に１５分以内で上げ、ガードナー・ホルト粘度を２５℃でモニタリングした。ＡＬＣＡＬＡＳＥ添加後１、２、４、６および８時間目に、反応混合物のアリコートを５ｇ取り出し、９６％硫酸でｐＨを約３に下げ、ＧＣで分析した。２時間目には０．８０ｇの３０％水酸化ナトリウム水溶液で、４時間目には０．４８ｇの３０％水酸化ナトリウム水溶液で、そして６時間目には０．７８ｇの３０％水酸化ナトリウム水溶液で、ｐＨを７．５に調整した。６時間目に、温度を３８℃に上げた。８時間後、６．５４ｇの９６％硫酸を加えてｐＨを３．５に下げた。樹脂のブルックフィールド粘度は３２ｃｐｓ（２５℃で）であった。
生物学的脱ハロゲン化：１ｌ丸底フラスコに、冷却器、ｐＨメーター、恒温循環槽、エアスパージ管および機械的撹拌器を取り付けた。フラスコに、先に生成させた樹脂を７００．０ｇ加えた。８．２１ｇの３０％水酸化ナトリウム水溶液、次に、生物学的脱ハロゲン化ポリアミノポリアミド−エピクロロヒドリン樹脂からの接種材料を含む微生物のブレンド７７．８ｇを用いて、ｐＨを５．９に上げた。これは、細胞濃度の出発値が約１０５〜約１０６細胞／ｍＬであることを示す。この出発値は、プロセスが進んだときの最終処理レベルが約１０９細胞／ｍＬであることに相当する。接種材料は、６．１２ｇの栄養溶液と一緒に加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）用いた微生物は：Ａｒｔｈｒｏｂａｃｔｅｒ ｈｉｓｔｉｄｉｎｏｌｏｖｏｒａｎｓ （ＨＫ１）およびＡｇｒｏｂａｃｔｅｒｉｕｍ ｒａｄｉｏｂａｃｔｅｒ （ＨＫ７）であった。エアスパージを開始し、温度を３０℃に維持し、定期的に３０％水酸化ナトリウム水溶液を加えることによりｐＨを５．８に維持した。４８時間後、混合物を室温に冷却し、４．０２ｇの９６％硫酸でｐＨを３．０に調整し、８．４２ｇの殺生物剤溶液を加えた。［殺生物剤溶液は、脱イオン水中の１０％活性Ｐｒｏｘｅｌ（登録商標）ＢＤ（Ｚｅｎｅｃａ  Ｂｉｏｃｉｄｅｓから）および１．６７％のソルビン酸カリウムからなっていた。］樹脂の全固形分は１４．７７重量％で、ブルックフィールド粘度は６１ｃｐｓ（２５℃で）であった。
【０１４５】
実施例５．実施例３および比較例４の手漉きシートによる評価。
５０：５０  Ｒａｙｏｎｉｅｒ漂白クラフト、すなわち５００ｍＬのカナダ標準濾水度にリファイニングしたＣｒｏｗｎ  Ｖａｎｔａｇｅ漂白広葉樹材クラフト乾燥ラップパルプを用いて、ｐＨ  ７．５においてＮｏｂｌｅ  ａｎｄ  Ｗｏｏｄ手漉きシート成形機で紙の手漉きシートを作製した。４０ｌｂ／３０００ｆｔ２の坪量を有し、処理した樹脂を０．５〜１．０％（未処理樹脂の固形分に基づく）含有するシートが得られた。手漉きシートを固形分３３％に湿式プレスし、２３０℃のドラム乾燥器で５５秒間乾燥させると、水分が３〜５％になった。その紙をＴＡＰＰＩ法Ｔ−４０２に従ってコンディショニングし、試験した。常態引張強さは、ＴＡＰＰＩ法Ｔ−４９４を用いて決定した。湿潤引張強さは、浸漬時間を２時間とし、ＴＡＰＰＩ法Ｔ−４５６を用いて決定定した。紙製品中のＣＰＤを、以下の手順により決定した：
紙製品中のＣＰＤの手順
紙の冷水抽出
試料を切断し、２３℃（±２℃）の水で、時折混合しつつ２４時間抽出する。抽出期間後、必要な場合は抽出物を濾過する。
注意：すべての紙が水に浸漬していることを確認する。
【０１４６】
手順
１．保護手袋を着用して、試料を小片（約１ｃｍ×１ｃｍ）に切断し、プラスチック袋に収集する。試験片をよく混合する．
２．１０ｇの試料を０．０００１ｇまで秤量し、三角フラスコ内に置く．
３．２００ｍＬの試薬用水を加え、フラスコに栓をする．
４．フラスコを２３℃（±２℃）の水浴中に２４時間置く．
５．溶液を２５０ｍＬのメスフラスコにデカントする。必要な場合、フィルターフラスコ付きガラス濾過器を用いて調製物を濾過する。追加的な試薬用水で試験片を２回すすぎ、標線まで満たす。
【０１４７】
装置
１．すり合せ栓付き広口三角フラスコ
２．２５０ｍＬメスフラスコ
３．ガラス濾過器（Ｌａｂ  Ｇｌａｓｓカタログ＃１Ｇ−７０８０−１７０）、５００ｍＬフィルターフラスコ付き
４．２３℃（±２℃）の恒温を保つための水浴
５．紙裁断機またははさみ
６．０．０００１ｇまで秤量できる化学天秤。
【０１４８】
試薬
１．水、Ｂｕｒｄｉｃｋ＆Ｊａｃｋｓｏｎから入手可能，カタログ＃３６５−４ＥＣＤ法−エーテル溶離および誘導体化
液−液抽出カラムにより、水性抽出物からの被験体の分離を行う。ＤＣＰおよび３−ＣＰＤをヘプタフルオロブチリルイミダゾール（ＨＦＢＩ）で誘導体化し、μ−電子捕獲検出器（μ−ＥＣＤ）を用いてガスクロマトグラフィーにより分析する。
【０１４９】
手順
１．抽出した水溶液２０ｍＬを、３５ｍＬバイアルにピペットで分注する．
２．２．３４ｇのＮａＣｌをバイアルに加える。蓋をして、ＮａＣｌが溶解するまで十分に振盪する．
３．溶液をエキストレルートカラムに注ぎ、１５分間放置する．
４．待ち時間の後、２５０ｍＬの溶離溶液（９５％ジエチルエーテル／イソオクタン）で溶離する．（溶離液をメスフラスコに収集する）
５．溶離液を５００ｍＬ丸底フラスコに注ぎ入れる．
６．ロータリーエバポレーターを用いて（注意：真空が２００ｍｍＨｇを超えるべきではない）、約１５ｍＬが残留するまで溶媒を除去する．
７．内部標準溶液１ｍＬを、残留イソオクタンにピペットで分注する．
８．妨害を確認するために、工程２〜７に従って調製した試薬用水でのブランク法も実施しなければならない。
【０１５０】
誘導体化
１．シリンジまたはマイクロピペットを用いて、２００μｌのＨＦＢＩをフラスコに加える。フラスコに栓をし、溶液を回転させて十分に混合する．
２．フラスコを室温で１５分間放置する．
３．溶液を２５ｍＬ混合シリンダーに定量的に移し、標線までイソオクタンで満たす．
４．約１．５ｍＬの試薬用水をメスシリンダーに加え、栓をし、振盪して十分に混合する。沈殿が形成しているが、水と十分に混合すると消えるであろう．
５．相の分離後、約２０ｍＬの有機相を取り出し、２ｍＬの試薬用水を含有する３０ｍＬガラスバイアルに入れる。１分間激しく振盪する．
６．相の分離後、水相を取り出して廃棄する。有機相を、μ−電子捕獲検出器（μ−ＥＣＤ）を用いてガスクロマトグラフィーにより分析する。
【０１５１】
試薬
１．ジエチルエーテル、ＦＬＵＫＡ，Ｐ．Ｏ．Ｂｏｘ  ３５５，Ｍｉｌｗａｕｋｅｅ，ウィスコンシン州から入手可能、カタログ番号３１６９０．
＊＊必ずａ．ｐ．品質のものを使用する；エーテルは、乾燥していなくてもよく、エタノールで安定化されていなくてもよい．
１．水、Ｂｕｒｄｉｃｋ＆Ｊａｃｋｓｏｎから入手可能、カタログ＃３６５−４
２．塩化ナトリウム
３．１，３−ＤＣＰ；ＴＣＩ  Ａｍｅｒｉｃａｓで入手可能、カタログ番号Ｄ０４０２
４．３−ＣＰＤ；Ａｌｄｒｉｃｈで入手可能、カタログ番号１０２２７−１
５．アセトニトリル、ナノグレード；Ｆｉｓｈｅｒで入手可能、カタログ番号２４４２
６．イソオクタン、ＥＭ  Ｓｃｉｅｎｃｅ、カタログ番号ＴＸ１３８９
７．溶離液：ジエチルエーテル９５ｍＬ／イソオクタン５ｍＬ
８．ヘプタフルオロブチリルイミダゾール（ＨＦＢＩ）、Ｐｉｅｒｃｅから入手可能、カタログ番号４４２１１
９．３−メトキシ−１，２−プロパンジオール（内部標準）
１０．固相抽出カラム、Ｓｕｐｅｌｃｏ，Ｓｕｐｅｌｃｏ  Ｐａｒｋ，Ｂｅｌｌｅｆｏｎｔｅ，ペンシルベニア州１６８２３−００４８、ＸＸＸ節に従って調製、カタログ番号５７０２２
１１．Ｖａｒｉａｎ  Ｈｙｄｒｏｍａｔｒｉｘ；Ｖａｒｉａｎ，Ｉｎｃ．から入手可能、カタログ番号００１９８００３。
【０１５２】
装置
１．ガスクロマトグラフ、Ｈｅｗｌｅｔｔ  Ｐａｃｋａｒｄ  Ｍｏｄｅｌ  ５８９０、または等価物、カラム温度の線形プログラミングが可能で、μ−電子捕獲検出器（μ−ＥＣＤ）を装備したもの
２．データ処理システム、Ｈｅｗｌｅｔｔ  Ｐａｃｋａｒｄ  ＣｈｅｍＳｔａｔｉｏｎまたは等価物
３．クロマトグラフ用カラム、ＤＢ−５ＭＳ、６０ｍ×内径０．２５ｍｍ−Ｊ＆Ｗ  Ｓｃｉｅｎｔｉｆｉｃ  Ｉｎｃ．，９１  Ｂｌｕｒ  Ｒａｖｉｎ  Ｒｏａｄ，Ｆｏｌｓｏｍ，カリフォルニア州から入手可能、カタログ番号１２２−５５６２
４．ガラス栓付きメスフラスコ、５ｍＬ、１０ｍＬ、２５ｍＬ、５０ｍＬ、１００ｍＬ、２５０ｍＬ
５．ガラスバイアル、テフロンで内側を被覆したスクリューキャップ付き、１７ｍＬ、３０ｍＬ、４オンス
６．ホールピペット、０．５、１、２、３、５、１０、２０ｍＬ、クラスＡ
７．ガラス製医用滴びん−Ｆｉｓｈｅｒ、カタログ番号１３−７０１
８．０．０００１ｇまで秤量できる化学天秤
９．固相抽出カラム、Ｓｕｐｅｌｃｏ，Ｓｕｐｅｌｃｏ  Ｐａｒｋ，Ｂｅｌｌｅｆｏｎｔｅ，ペンシルベニア州１６８２３−００４８、ＸＸＸ節に従って調製、カタログ番号５７０２２
１０．ガラスウール
１１．５００ｍＬ栓付き丸底フラスコ、Ｌａｂ  Ｇｌａｓｓから入手可能、カタログ番号０１３およびカタログ番号１１４
１２．回転真空蒸発器、３５〜４０℃／８００ｍｂａｒで操作する
１３．５００μｌのシリンジまたは使い捨てマイクロピペット
１４．２５ｍＬのＡ型混合シリンダー；Ｆｉｓｈｅｒで入手可能、カタログ番号０８−５６３−１Ｆ。
【０１５３】
内部標準溶液（低レベル）
１．５０ｍｇの３−メトキシ−１，２−プロパンジオールを５０ｍＬメスフラスコに秤量し、重量を０．０００１ｇまで記録する．
２．標線までアセトニトリルで希釈する．
３．工程２の溶液０．２５ｍＬを１００ｍＬメスフラスコにピペットで分注し、ジエチルエーテルで定容に希釈する．
４．工程３の溶液１０．０ｍＬを１００ｍＬメスフラスコにピペットで分注し、ジエチルエーテルで定容に希釈する．
１，３−ＤＣＰ、３−ＣＰＤ校正溶液（低レベル）
１．５０ｍｇの１，３−ジクロロ−２−プロパノールを５０ｍＬメスフラスコに秤量し、重量を０．０００１ｇまで記録する．
２．標線までアセトニトリルで希釈する．
３．工程２の溶液０．５ｍＬを１０ｍＬメスフラスコにピペットで分注し、ジエチルエーテルで定容に希釈する．
４．５０ｍｇの３−クロロ−１，２−プロパンジオールを５０ｍＬメスフラスコに秤量し、重量を０．０００１ｇまで記録する．
５．標線までアセトニトリルで希釈する．
６．工程５の溶液０．５ｍＬを１０ｍＬメスフラスコにピペットで分注し、ジエチルエーテルで定容に希釈する．
７．工程３および工程６の溶液を３０ｍＬバイアル中で合わせ、十分に混合する．
８．工程７の溶液２．５ｍＬを１００ｍＬメスフラスコにピペットで分注し、ジエチルエーテルで定容に希釈する．
９．工程８の溶液１０．０ｍＬを１００ｍＬメスフラスコにピペットで分注し、ジエチルエーテルで定容に希釈する。これが校正用保存溶液である。
【０１５４】
検量線（低レベル）：
１．校正用保存溶液０．１ｍＬを、１．０ｍＬの内部標準溶液を含有する２５ｍＬメスフラスコにピペットで分注する。ピペットを用いて、５．９ｍＬのジエチルエーテルをフラスコに加える。これは、校正レベル＃１である．
２．校正用保存溶液０．２ｍＬを、１．０ｍＬの内部標準溶液を含有する２５ｍＬメスフラスコにピペットで分注する。ピペットを用いて、５．８ｍＬのジエチルエーテルをフラスコに加える。これは、校正レベル＃２である．
３．校正用保存溶液０．５ｍＬを、１．０ｍＬの内部標準溶液を含有する２５ｍＬメスフラスコにピペットで分注する。ピペットを用いて、５．５ｍＬのジエチルエーテルをフラスコに加える。これは、校正レベル＃３である．
４．校正用保存溶液１．０ｍＬを、１．０ｍＬの内部標準溶液を含有する２５ｍＬメスフラスコにピペットで分注する。ピペットを用いて、５．０ｍＬのジエチルエーテルをフラスコに加える。これは、校正レベル＃４である．
５．校正用保存溶液２．０ｍＬを、１．０ｍＬの内部標準溶液を含有する２５ｍＬメスフラスコにピペットで分注する。ピペットを用いて、４．０ｍＬのジエチルエーテルをフラスコに加える。これは、校正レベル＃５である．
６．１５ｍＬのイソオクタンを、工程１〜６のメスフラスコのそれぞれに加える。
７．シリンジを用いて、２００μｌのＨＦＢＩを工程６からのメスフラスコのそれぞれに加えた後、栓をし、時折振盪しつつ１５分間室温で放置する．
８．各フラスコを、最終容量の２５ｍＬまでイソオクタンで希釈する．
９．約１．５ｍＬの試薬用水を各メスフラスコに加え、栓をし、振盪して十分に混合する。沈殿が形成しているが、水と十分に混合すると消えるであろう．
１０．相の分離後、約２０ｍＬの有機相を、２ｍＬの試薬用水をそれぞれ含有する３０ｍＬガラスバイアルに移す。１分間激しく振盪する．
１１．相の分離後、水相を取り出して廃棄する。有機相を、μ−電子捕獲検出器（μ−ＥＣＤ）を用いてガスクロマトグラフィーにより分析し、検量線を決定する．
【０１５５】
ＧＣ操作条件
温度
カラム
初期              ５０℃
初期保持時間      ２分
初期速度          １．５℃／分
第２温度          １００℃
第２保持          ５分
第２速度          ２５℃／分
最終              ３００℃
最終保持時間      １０分
入口              ２５０℃
検出器温度３２０℃
流量
ヘリウム（キャリヤーガス）      １．５ｍＬ／分、２０ｐｓｉ（３５℃でのカラム頭部圧）
アルゴン／メタン                ６０ｍＬ／分
ＸＸＸ節
【０１５６】
エキストレルートＱＥカラムの調製
１．固相抽出リザーバーを用いて、約０．５ｇのガラスウールを底部に押し込む．
２．１８ｇのＶａｒｉａｎ  Ｈｙｄｒｏｍａｔｒｉｘを秤量し、リザーバーに注ぎ入れる。ガラスプローブを用いて、エキストレルートをしっかり充填する．
３．約０．５ｇのガラスウールをリザーバーの上部に置く．
結果を表２に報告する。データは、固形分２１％での酵素処理が、固形分１３．５％での処理と実質的に同様の結果を与えることを示している。これらの結果から、より経済的な酵素処理が考えられる。
【０１５７】
【表２】
2004516394.tif 000007
【０１５８】
実施例６〜１７．ポリアミノポリアミド−ｅｐｉ樹脂の酵素処理の一般的手順。
５００ｍＬ丸底フラスコに、冷却器、ｐＨメーター、恒温循環槽、および機械的撹拌器を取り付けた。フラスコに、４００．０ｇのＫｙｍｅｎｅ（登録商標）Ｅ７２１９（Ｈｅｒｃｕｌｅｓ Ｉｎｃｏｒｐｏｒａｔｅｄ，Ｗｉｌｍｉｎｇｔｏｎ，デラウェア州から入手可能；固形分２１．５１％、２５℃でのブルックフィールド粘度２６７ｃｐｓ）を加えた。３０％水酸化ナトリウム水溶液で、ｐＨを上げた。５ｇのアリコートを取り出し、９６％硫酸でｐＨを約３に下げ、ＧＣで分析した。ＡＬＣＡＬＡＳＥ ２．５Ｌ ｔｙｐｅ ＤＸ（Ｎｏｖｏｚｙｍｅｓから入手可能、受理したまま使用）を加えた（量を表３に示す）。温度を１５分以内に所望の処理温度に上げ、ガードナー・ホルト粘度を２５℃でモニタリングした。ＡＬＣＡＬＡＳＥ添加後１、２、４、６および８時間目に、反応混合物のアリコートを５ｇ取り出し、９６％硫酸でｐＨを約３に下げ、ＧＣで分析した。ｐＨを１時間ごとに確認し、ｐＨが０．１０より大きくドリフトした場合は、３０％水酸化ナトリウム水溶液で調整した。８時間後、９６％硫酸を加えてｐＨを３．５に下げた。ガードナー・ホルト粘度の表示が文字の中間であった場合、両方の文字を表に記録している。粘度が所望より大きく上昇していた場合、３０％水酸化ナトリウム水溶液でのｐＨ調整を中止した。粘度が、ゲル化の恐れがある点まで上昇した場合、９６％硫酸の添加によりｐＨを３．５に下げた。ＢＶ（ｃｐｓ）は、最終樹脂のブルックフィールド粘度（２５℃で測定した）である。ＡＬＣＡＬＡＳＥ：活性固形分比を、樹脂中の活性固形分の量に対する、受理したまま使用したＡＬＣＡＬＡＳＥ ２．５Ｌ ｔｙｐｅ ＤＸの量として定義する。詳細は表３参照。
【０１５９】
実施例１８〜１９．ポリアミノポリアミド−ｅｐｉ樹脂の酵素処理の一般的手順。
２５０ｍＬ丸底フラスコに、冷却器、ｐＨメーター、恒温循環槽、および機械的撹拌器を取り付けた。フラスコに、２００．０ｇの実施例１を加えた。３０％水酸化ナトリウム水溶液で、ｐＨを上げた。４ｇのアリコートを取り出し、９６％硫酸でｐＨを約３に下げ、ＧＣで分析した。ＡＬＣＡＬＡＳＥ ２．５Ｌ ｔｙｐｅ ＤＸ（Ｎｏｖｏｚｙｍｅｓから入手可能、受理したまま使用）を加えた（量を表３に示す）。温度を１５分以内に所望の処理温度に上げ、ガードナー・ホルト粘度を２５℃でモニタリングした。ＡＬＣＡＬＡＳＥ添加後１、２、４、６および８時間目（ゲル化していない場合）に、反応混合物のアリコートを４ｇ取り出し、９６％硫酸でｐＨを約３に下げ、ＧＣで分析した。ｐＨを１時間ごとに確認し、ｐＨが０．１０より大きくドリフトした場合は、３０％水酸化ナトリウム水溶液で調整した。８時間後、９６％硫酸を加えてｐＨを３．５に下げた。ガードナー・ホルト粘度の表示が文字の中間であった場合、両方の文字を表３に記録している。粘度が所望より大きく上昇していた場合、３０％水酸化ナトリウム水溶液でのｐＨ調整を中止した。両反応とも、粘度をゲル化点まで上昇させた。ＢＶ（ｃｐｓ）は、最終樹脂のブルックフィールド粘度（２５℃で測定した）である。ＡＬＣＡＬＡＳＥ：活性固形分比を、樹脂中の活性固形分の重量に対する、受理したまま使用したＡＬＣＡＬＡＳＥ ２．５Ｌ ｔｙｐｅ ＤＸの重量として定義する。詳細は表３参照。
【０１６０】
【表３−１】
2004516394.tif 000008
【０１６１】
【表３−２】
2004516394.tif 000009
【０１６２】
【表３−３】
2004516394.tif 000010
【０１６３】
【表３−４】
2004516394.tif 000011
【０１６４】
実施例２０．ポリアミノポリアミド−ｅｐｉ樹脂の酵素処理と生物学的脱ハロゲン化の組合せ。
スケールアップ１（出発物質の調製）：
Ｋｙｍｅｎｅ（登録商標）Ｅ７２１９（Ｈｅｒｃｕｌｅｓ Ｉｎｃｏｒｐｏｒａｔｅｄ，Ｗｉｌｍｉｎｇｔｏｎ，デラウェア州から入手可能；固形分２１．５１％、２５℃でのブルックフィールド粘度２６７ｃｐｓ）の一部を、全固形分１３．５％に希釈した。４００ｍＬ丸底フラスコに、冷却器、ｐＨメーター、恒温循環槽、エアスパージ管、および機械的撹拌器を取り付けた。フラスコに、１３．５％のＫｙｍｅｎｅ（登録商標）Ｅ７２１９を４００ｇ加えた。７．４２ｇの３０％水酸化ナトリウム水溶液で、ｐＨを７．５４に上げた。５ｇのアリコートを取り出し、９６％硫酸でｐＨを約３に下げ、ＧＣで分析した。その後、３．３３ｇのＡＬＣＡＬＡＳＥ ２．５Ｌ ｔｙｐｅ ＤＸ（Ｎｏｖｏｚｙｍｅｓから入手可能、受理したまま使用）、次に、生物学的脱ハロゲン化ポリアミノポリアミド−エピクロロヒドリン樹脂からの接種材料を含む微生物のブレンド４４．４ｇを加えた。これは、細胞濃度の出発値が約１０５〜約１０６細胞／ｍＬであることを示す。この出発値は、プロセスが進んだときの最終処理レベルが約１０９細胞／ｍＬであることに相当する。接種材料は、３．５０ｇの栄養溶液と一緒に加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）用いた微生物は：Ａｒｔｈｒｏｂａｃｔｅｒ ｈｉｓｔｉｄｉｎｏｌｏｖｏｒａｎｓ （ＨＫ１）およびＡｇｒｏｂａｃｔｅｒｉｕｍ ｒａｄｉｏｂａｃｔｅｒ （ＨＫ７）であった。エアスパージを開始し、温度を３０℃に維持した。処理をガードナー・ホルト粘度でモニタリングし、細菌生長を光学濃度（ＯＤ６００）でモニタリングした。ＯＤ６００は、Ｓｐｅｃｔｒｏｎｉｃ（登録商標）ＧｅｎｅｓｙｓＴＭＵＶ／Ｖｉｓ分光光度計（Ｓｐｅｃｔｒｏｎｉｃ  Ｉｎｓｔｒｕｍｅｎｔｓ，Ｉｎｃｏｒｐｏｒａｔｅｄ，Ｒｏｃｈｅｓｔｅｒ，ニューヨーク州，米国）と、経路の長さが１ｃｍの使い捨てセルを用いて、６００ｎｍの波長で光学濃度を測定することにより定量した。定期的に、アリコートを５ｇ取り出し、９６％硫酸でｐＨを約３に下げ、ＧＣで分析した。最初の３０時間は、定期的に３０％水酸化ナトリウム水溶液を加えることにより、処理物のｐＨを７．１〜７．５に維持した。３０時間後、９６％硫酸を加えることによりｐＨを５．８に下げた。４８時間後、得られた混合物を以下のスケールアップ２で接種材料として用いた。
【０１６５】
スケールアップ２：
Ｋｙｍｅｎｅ（登録商標）Ｅ７２１９（Ｈｅｒｃｕｌｅｓ Ｉｎｃｏｒｐｏｒａｔｅｄ，Ｗｉｌｍｉｎｇｔｏｎ，デラウェア州から入手可能；固形分２１．５１％、２５℃でのブルックフィールド粘度２６７ｃｐｓ）の一部を、全固形分１３．５％に希釈した。２ｌ丸底フラスコに、冷却器、ｐＨメーター、恒温循環槽、エアスパージ管、および機械的撹拌器を取り付けた。フラスコに、１３．５％のＫｙｍｅｎｅ（登録商標）Ｅ７２１９を１６００ｇ加えた。３０．３８ｇの３０％水酸化ナトリウム水溶液で、ｐＨを７．５２に上げた。５ｇのアリコートを取り出し、９６％硫酸でｐＨを約３に下げ、ＧＣで分析した。その後、１３．３２ｇのＡＬＣＡＬＡＳＥ ２．５Ｌ ｔｙｐｅ ＤＸ（Ｎｏｖｏｚｙｍｅｓから入手可能、受理したまま使用）を加え、次に、上記スケールアップ１からの接種材料１７７．８ｇを、１４．０ｇの栄養溶液と一緒に加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）エアスパージを開始し、温度を３０℃に維持した。処理をガードナー・ホルト粘度でモニタリングし、細菌生長を光学濃度（ＯＤ６００）でモニタリングした。ＯＤ６００は、Ｓｐｅｃｔｒｏｎｉｃ（登録商標）ＧｅｎｅｓｙｓＴＭＵＶ／Ｖｉｓ分光光度計（Ｓｐｅｃｔｒｏｎｉｃ  Ｉｎｓｔｒｕｍｅｎｔｓ，Ｉｎｃｏｒｐｏｒａｔｅｄ，Ｒｏｃｈｅｓｔｅｒ，ニューヨーク州，米国）と、経路の長さが１ｃｍの使い捨てセルを用いて、６００ｎｍの波長で光学濃度を測定することにより定量した。定期的に、アリコートを５ｇ取り出し、９６％硫酸でｐＨを約３に下げ、ＧＣで分析した。最初の８．５時間は、定期的に３０％水酸化ナトリウム水溶液を加えることにより、処理物のｐＨを７．２〜７．５に維持した。残りの処理時間では、定期的に３０％水酸化ナトリウム水溶液を加えることにより、ｐＨをｐＨ  ６．８〜７．２に維持した。４８時間後、混合物を室温に冷却し、１２．８０ｇの９６％硫酸でｐＨを２．８に調整し、１９．２６ｇの殺生物剤溶液を加えた。［殺生物剤溶液は、脱イオン水中の１０％活性Ｐｒｏｘｅｌ（登録商標）ＢＤ（Ｚｅｎｅｃａ  Ｂｉｏｃｉｄｅｓから）および１．６７％のソルビン酸カリウムからなっていた。］処理のモニタリングの結果は、表４参照。
【０１６６】
【表４−１】
2004516394.tif 000012
【０１６７】
【表４−２】
2004516394.tif 000013
【０１６８】
実施例２１．ポリアミノポリアミド−ｅｐｉ樹脂の酵素処理と生物学的脱ハロゲン化の組合せ（実施例２０の２倍のＡｌｃａｌａｓｅを使用）
スケールアップ１（出発物質の調製）：
Ｋｙｍｅｎｅ（登録商標）Ｅ７２１９（Ｈｅｒｃｕｌｅｓ Ｉｎｃｏｒｐｏｒａｔｅｄ，Ｗｉｌｍｉｎｇｔｏｎ，デラウェア州から入手可能；固形分２１．５１％、２５℃でのブルックフィールド粘度２６７ｃｐｓ）の一部を、全固形分１３．５％に希釈した。４００ｍＬ丸底フラスコに、冷却器、ｐＨメーター、恒温循環槽、エアスパージ管、および機械的撹拌器を取り付けた。フラスコに、１３．５％のＫｙｍｅｎｅ（登録商標）Ｅ７２１９を４００ｇ加えた。７．３８ｇの３０％水酸化ナトリウム水溶液で、ｐＨを７．５２に上げた。５ｇのアリコートを取り出し、９６％硫酸でｐＨを約３に下げ、ＧＣで分析した。その後、６．６６ｇのＡＬＣＡＬＡＳＥ ２．５Ｌ ｔｙｐｅ ＤＸ（Ｎｏｖｏｚｙｍｅｓから入手可能、受理したまま使用）、次に、生物学的脱ハロゲン化ポリアミノポリアミド−エピクロロヒドリン樹脂からの接種材料を含む微生物のブレンド４４．４ｇを加えた。これは、細胞濃度の出発値が約１０５〜約１０６細胞／ｍＬであることを示す。この出発値は、プロセスが進んだときの最終処理レベルが約１０９細胞／ｍＬであることに相当する。接種材料は、３．５０ｇの栄養溶液と一緒に加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）用いた微生物は：Ａｒｔｈｒｏｂａｃｔｅｒ ｈｉｓｔｉｄｉｎｏｌｏｖｏｒａｎｓ （ＨＫ１）およびＡｇｒｏｂａｃｔｅｒｉｕｍ ｒａｄｉｏｂａｃｔｅｒ （ＨＫ７）であった。エアスパージを開始し、温度を３０℃に維持した。処理をガードナー・ホルト粘度でモニタリングし、細菌生長を光学濃度（ＯＤ６００）でモニタリングした。ＯＤ６００は、Ｓｐｅｃｔｒｏｎｉｃ（登録商標）ＧｅｎｅｓｙｓＴＭＵＶ／Ｖｉｓ分光光度計（Ｓｐｅｃｔｒｏｎｉｃ  Ｉｎｓｔｒｕｍｅｎｔｓ，Ｉｎｃｏｒｐｏｒａｔｅｄ，Ｒｏｃｈｅｓｔｅｒ，ニューヨーク州，米国）と、経路の長さが１ｃｍの使い捨てセルを用いて、６００ｎｍの波長で光学濃度を測定することにより定量した。定期的に、アリコートを５ｇ取り出し、９６％硫酸でｐＨを約３に下げ、ＧＣで分析した。最初の２４時間は、定期的に３０％水酸化ナトリウム水溶液を加えることにより、処理物のｐＨを７．２〜７．５に維持した。２４時間後、ｐＨを、２４時間経過する間にｐＨ  ６．７１にドリフトさせた。４８時間後、得られた混合物のブルックフィールド粘度は、７１ｃｐｓ（２５℃で測定）であった。この混合物を以下のスケールアップ２で接種材料として用いた。
【０１６９】
スケールアップ２：
Ｋｙｍｅｎｅ（登録商標）Ｅ７２１９（Ｈｅｒｃｕｌｅｓ Ｉｎｃｏｒｐｏｒａｔｅｄ，Ｗｉｌｍｉｎｇｔｏｎ，デラウェア州から入手可能；固形分２１．５１％、２５℃でのブルックフィールド粘度２６７ｃｐｓ）の一部を、全固形分１３．５％に希釈した。２ｌ丸底フラスコに、冷却器、ｐＨメーター、恒温循環槽、エアスパージ管、および機械的撹拌器を取り付けた。フラスコに、１３．５％のＫｙｍｅｎｅ（登録商標）Ｅ７２１９を１６００ｇ加えた。２９．９９ｇの３０％水酸化ナトリウム水溶液で、ｐＨを７．５５に上げた。５ｇのアリコートを取り出し、９６％硫酸でｐＨを約３に下げ、ＧＣで分析した。その後、２６．６４ｇのＡＬＣＡＬＡＳＥ ２．５Ｌ ｔｙｐｅ ＤＸ（Ｎｏｖｏｚｙｍｅｓから入手可能、受理したまま使用）を加え、次に、上記スケールアップ１からの接種材料１７７．８ｇを、１４．０ｇの栄養溶液と一緒に加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）エアスパージを開始し、温度を３０℃に維持した。処理をガードナー・ホルト粘度でモニタリングし、細菌生長を光学濃度（ＯＤ６００）でモニタリングした。ＯＤ６００は、Ｓｐｅｃｔｒｏｎｉｃ（登録商標）ＧｅｎｅｓｙｓＴＭＵＶ／Ｖｉｓ分光光度計（Ｓｐｅｃｔｒｏｎｉｃ  Ｉｎｓｔｒｕｍｅｎｔｓ，Ｉｎｃｏｒｐｏｒａｔｅｄ，Ｒｏｃｈｅｓｔｅｒ，ニューヨーク州，米国）と、経路の長さが１ｃｍの使い捨てセルを用いて、６００ｎｍの波長で光学濃度を測定することにより定量した。定期的に、アリコートを５ｇ取り出し、９６％硫酸でｐＨを約３に下げ、ＧＣで分析した。最初の８時間は、定期的に３０％水酸化ナトリウム水溶液を加えることにより、処理物のｐＨを７．１〜７．５に維持した。残りの処理時間では、定期的に３０％水酸化ナトリウム水溶液を加えることにより、ｐＨをｐＨ  ６．８〜７．２に維持した。４８時間後、混合物を室温に冷却し、１２．８５ｇの９６％硫酸でｐＨを２．８に調整し、１９．２６ｇの殺生物剤溶液を加えた。［殺生物剤溶液は、脱イオン水中の１０％活性Ｐｒｏｘｅｌ（登録商標）ＢＤ（Ｚｅｎｅｃａ  Ｂｉｏｃｉｄｅｓから）および１．６７％のソルビン酸カリウムからなっていた。］樹脂のブルックフィールド粘度は、３０ｃｐｓ（２５℃で測定）であった。処理のモニタリングの結果は、表５参照。
【０１７０】
【表５−１】
2004516394.tif 000014
【０１７１】
【表５−２】
2004516394.tif 000015
【０１７２】
実施例２０および２１は、酵素処理と生物学的脱ハロゲン化処理を、効果的に組み合わせることができることを示す。２倍のＡｌｃａｌａｓｅを用いた場合、好ましい条件の均合により、好ましい粘度を得ることができた。
【０１７３】
実施例２２
Ｋｙｍｅｎｅ（登録商標）Ｅ７２１９のＡｌｃａｌａｓｅ−生物学的脱ハロゲン化（データおよび詳細は表６参照）
Ｋｙｍｅｎｅ（登録商標）Ｅ７２１９（Ｈｅｒｃｕｌｅｓ Ｉｎｃｏｒｐｏｒａｔｅｄ，Ｗｉｌｍｉｎｇｔｏｎ，デラウェア州から入手可能；Ｚｗｉｊｎｄｒｅｃｈｔ，オランダ工場）を１３．４０％に希釈し、これは７６ｃｐｓのブルックフィールド粘度を有していた。
低温殺菌：３ｌ丸底フラスコに、冷却器、恒温循環槽、および機械的撹拌器を取り付けた。フラスコに、２８００ｇの樹脂を加えた。濃硫酸でｐＨを３．４から３．０に調整し、１５分かけて２５℃から８０℃に加熱した。樹脂を１５分間８０℃で維持し、１０分間で７５℃に冷却した後、３０℃に冷却した。低温殺菌した樹脂のブルックフィールド粘度は４８ｃｐｓであり、これを滅菌容器に保存した。
【０１７４】
Ｋｙｍｅｎｅ  Ｅ７２１９の滅菌：
５００ｇのＫｙｍｅｎｅ  Ｅ７２１９を８％に希釈し、高圧滅菌用の瓶中に置き、１２１℃の高圧滅菌器で２０分間加熱した。樹脂を冷却させ、樹脂接種材料のスケールアップ１の調製を開始するために用いた。注意：低温殺菌したＫｙｍｅｎｅ  Ｅ７２１９（上記の条件を使用）も、樹脂接種材料のスケールアップ１の調製を有利に開始するために用いられている。
生物学的脱ハロゲン化：樹脂接種材料の調製［スケールアップ１（ＳＵ１）］：２５０ｍＬ丸底フラスコに、冷却器、ｐＨメーター、恒温循環槽、エアスパージ管、および機械的撹拌器を取り付けた。フラスコに、滅菌したＫｙｍｅｎｅ  Ｅ７２１９を２００ｇ加え、３．２８ｇの３０％水酸化ナトリウム水溶液でｐＨを７．２に上げ、次に４００μｌのＨＫ７濃縮出発培養物を加え（ＨＫ７対樹脂は１：５００）［濃縮出発培養物の調製については実施例２４参照］、１．７５ｇの栄養溶液を加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）エアスパージを開始し、温度を３０℃に維持した。細菌生長を光学濃度（ＯＤ６００）でモニタリングし、生物学的脱ハロゲン化をＧＣでモニタリングした。ＯＤ６００は、Ｓｐｅｃｔｒｏｎｉｃ（登録商標）ＧｅｎｅｓｙｓＴＭＵＶ／Ｖｉｓ分光光度計（Ｓｐｅｃｔｒｏｎｉｃ  Ｉｎｓｔｒｕｍｅｎｔｓ，Ｉｎｃｏｒｐｏｒａｔｅｄ，Ｒｏｃｈｅｓｔｅｒ，ニューヨーク州，米国）と、経路の長さが１ｃｍの使い捨てセルを用いて、６００ｎｍの波長で光学濃度を測定することにより定量した。定期的に３０％水酸化ナトリウム水溶液を加えることにより、反応混合物のｐＨを維持した。３４時間後に、６８μｌのＨＫ１濃縮出発培養物を加えた（ＨＫ１対樹脂は１：３０００）［濃縮出発培養物の調製については実施例２４参照］。４３時間後、得られた樹脂をＳＵ２で接種材料として用いた。
【０１７５】
スケールアップ２（ＳＵ２）：
５００ｍＬ丸底フラスコに、冷却器、ｐＨメーター、恒温循環槽、エアスパージ管、および機械的撹拌器を取り付けた。フラスコに、滅菌した樹脂を３５０ｇ加えた。７．４０ｇの３０％水酸化ナトリウム水溶液でｐＨを７．５に上げた後、５．０３ｇのＡｌｃａｌａｓｅ ２．５Ｌ ｔｙｐｅ ＤＸ（Ｎｏｖｏｚｙｍｅｓから入手可能）、８７．５ｇのＳＵ１樹脂接種材料（接種率２０％）および３．０６ｇの栄養溶液を加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）エアスパージを開始し、温度を３０℃に維持した。細菌生長を光学濃度（ＯＤ６００）でモニタリングし、生物学的脱ハロゲン化をＧＣでモニタリングした。ＯＤ６００は、Ｓｐｅｃｔｒｏｎｉｃ（登録商標）ＧｅｎｅｓｙｓＴＭＵＶ／Ｖｉｓ分光光度計（Ｓｐｅｃｔｒｏｎｉｃ  Ｉｎｓｔｒｕｍｅｎｔｓ，Ｉｎｃｏｒｐｏｒａｔｅｄ，Ｒｏｃｈｅｓｔｅｒ，ニューヨーク州，米国）と、経路の長さが１ｃｍの使い捨てセルを用いて、６００ｎｍの波長で光学濃度を測定することにより定量した。定期的に３０％水酸化ナトリウム水溶液を加えることにより、反応混合物のｐＨを維持した。２３時間後、得られた樹脂をＳＵ３で接種材料として用いた。樹脂の分子量（ガードナー・ホルト粘度またはブルックフィールド粘度で示されるとおり）を増加させるために、１．１７ｇの３０％水酸化ナトリウム水溶液を用いて、残りの樹脂（ブルックフィールド粘度１０ｃｐｓ）２００ｇのｐＨを８．５に上げ、温度を４０℃に上げた。３時間後、樹脂は所望の粘度を有していたので、濃硫酸を加えて反応を止めてｐＨ  ２．７にする。得られた樹脂のブルックフィールド粘度は２５ｃｐｓであった。
【０１７６】
スケールアップ３（ＳＵ３）および反復バッチモードの一般的手順：
２５０ｍＬ丸底フラスコに、冷却器、ｐＨメーター、恒温循環槽、エアスパージ管、および機械的撹拌器を取り付けた。フラスコに、低温滅菌した樹脂を３５０ｇ加えた。８．５９ｇの３０％水酸化ナトリウム水溶液でｐＨを７．６に上げた後、４．３８ｇのＡｌｃａｌａｓｅ ２．５Ｌ ｔｙｐｅ ＤＸ（Ｎｏｖｏｚｙｍｅｓから入手可能）、８７．５ｇのＳＵ２樹脂接種材料（接種率２０％）および３．０６ｇの栄養溶液を加えた。（栄養溶液は、水道水中の８０２６ｐｐｍのリン酸二水素カリウム、２７４８０ｐｐｍの尿素、４１６０ｐｐｍの硫酸マグネシウムおよび８４０ｐｐｍの塩化カルシウムからなっていた。）エアスパージを開始し、温度を３０℃に維持した。細菌生長を光学濃度（ＯＤ６００）でモニタリングし、生物学的脱ハロゲン化をＧＣでモニタリングした。ＯＤ６００は、Ｓｐｅｃｔｒｏｎｉｃ（登録商標）ＧｅｎｅｓｙｓＴＭＵＶ／Ｖｉｓ分光光度計（Ｓｐｅｃｔｒｏｎｉｃ  Ｉｎｓｔｒｕｍｅｎｔｓ，Ｉｎｃｏｒｐｏｒａｔｅｄ，Ｒｏｃｈｅｓｔｅｒ，ニューヨーク州，米国）と、経路の長さが１ｃｍの使い捨てセルを用いて、６００ｎｍの波長で光学濃度を測定することにより定量した。定期的に３０％水酸化ナトリウム水溶液を加えることにより、反応混合物のｐＨを維持した。２３時間後、得られた樹脂をＳＵ４で接種材料として用いた。残りの樹脂のｐＨを濃硫酸で２．８に調整し、３００ｐｐｍのソルビン酸カリウムを１０％水溶液として加えた。この樹脂のブルックフィールド粘度は４９ｃｐｓであった。
【０１７７】
スケールアップ４（ＳＵ４）バッチ：手順はＳＵ３と同様であった。データおよび詳細は表６参照。
スケールアップ５〜１０バッチ：１３．４０％のＫｙｍｅｎｅ  Ｅ７２１９を低温滅菌せずに用いた点を除き、手順はＳＵ３と同様であった（データおよび詳細は表６参照）。
ＳＵ３〜ＳＵ８のバッチで接種率を１０％とした一連の同様の実験は、有利で効率的なバッチの生物学的脱ハロゲン化をもたらした。
【０１７８】
【表６−１】
2004516394.tif 000016
【０１７９】
【表６−２】
2004516394.tif 000017
【０１８０】
【表６−３】
2004516394.tif 000018
【０１８１】
【表６−４】
2004516394.tif 000019
【０１８２】
【表６−５】
2004516394.tif 000020
【０１８３】
【表６−６】
2004516394.tif 000021
【０１８４】
【表６−７】
2004516394.tif 000022
【０１８５】
【表６−８】
2004516394.tif 000023
【０１８６】
【表６−９】
2004516394.tif 000024
【０１８７】
【表６−１０】
2004516394.tif 000025
【０１８８】
実施例：
以下の実施例において、ＴＳは全固形分をさし、
Ｄｅｍｉ水は脱塩水をさし、
ＤＯは溶存酸素をさす。
【０１８９】
実施例２３：ＴＳ（％）を増加させていったクレーピング助剤のＣｒｅｐｅｔｒｏｌ（登録商標）８０Ｅについて、１，３−ＤＣＰおよび／または３−ＣＰＤのレベルをともに１ｐｐｍ未満の濃度に下げるような、生物学的脱ハロゲン化技術の適用の可能性を説明する。
【０１９０】
Ｃｒｅｐｅｔｒｏｌ（登録商標）８０Ｅ（＝Ａ３０２５）クレーピング助剤樹脂（受理したままのＴＳは２６．６％）は、Ｈｅｒｃｕｌｅｓ  Ｉｎｃｏｐｏｒａｔｅｄ（Ｗｉｌｍｉｎｇｔｏｎ，デラウェア州）から入手可能の第三級アミン系樹脂であり、フランスのＶｏｒｅｐｐｅ工場から得られた。
【０１９１】
滅菌した３個の２５０ｍＬ三角フラスコに、ＴＳ（％）を増加させていった樹脂バッチ５０ｍＬを入れた（表７）。樹脂の希釈は、滅菌した脱塩水で行った。
【０１９２】
【表７】
2004516394.tif 000026
【０１９３】
接種前に、各希釈樹脂５０ｍＬに０．５ｍＬの栄養溶液を補足し、３３％  ＮａＯＨ溶液を用いて溶液をｐＨ  ５．８に調整した。この栄養溶液には、滅菌した脱塩水１ｌにつき以下の成分が含有されていた：３３ｇの尿素、５ｇのＫＨ２ＰＯ４、５ｇのＭｇＳＯ４・７Ｈ２Ｏおよび１ｇのＣａＣｌ２・２Ｈ２Ｏ。Ａｒｔｈｒｏｂａｃｔｅｒ ｈｉｓｔｉｄｉｎｏｌｏｖｏｒａｎｓ （ＨＫ１）およびＡｇｒｏｂａｃｔｅｒｉｕｍ ｒａｄｉｏｂａｃｔｅｒ （ＨＫ７）の両方の濃縮出発培養物１ｍＬを、−８０℃の冷凍庫から取り出し、３０℃の水浴で１〜２分間解凍した。Ａ．ｈｉｓｔｉｄｉｎｏｌｏｖｏｒａｎｓ（ＨＫ１）懸濁液のアリコート５０μｌおよびＡ．ｒａｄｉｏｂａｃｔｅｒ（ＨＫ７）懸濁液のアリコート２００μｌの両方を用いて、５０ｍＬの補足したＣｒｅｐｅｔｒｏｌ（登録商標）８０Ｅの上記希釈物を含有する滅菌した２５０ｍＬ三角振盪フラスコに接種した。接種後、培養物を３０℃の回転振盪恒温器（２５０ｒｐｍ；Ｇ２５モデル；Ｎｅｗ  Ｂｒｕｎｓｗｉｃｋ  Ｓｃｉｅｎｔｉｆｉｃ  Ｃｏ．，Ｉｎｃ．ニュージャージー州，米国）で４８時間インキュベートした。細菌生長が適時に起こるので、これを、Ｕｌｔｒｏｓｐｅｃ１０００  ＵＶ／Ｖｉｓ分光光度計（Ｐｈａｒｍａｃｉａ  Ｂｉｏｔｅｃｈ，スウェーデン）と、経路の長さが１ｃｍの使い捨て３ｍＬセルを用いて、６００ｎｍの波長で光学濃度を測定することにより定量した（表８）。濃硫酸を用いて試料のｐＨをｐＨ  ３．５に調整し、０．１％  Ｐｒｏｘｅｌ（登録商標）ＢＤ（Ｚｅｎｅｃａ  Ｂｉｏｃｉｄｅｓから入手可能）を加えた。ＥＰＩ残留物（１，３−ＤＣＰおよび３−ＣＰＤ）をＧＣで分析するために、試料を試験した（表８）。
【０１９４】
【表８】
2004516394.tif 000027
【０１９５】
実施例２４：高ＴＳ（％）での連続的な酵素−および生物学的プロセス：Ｃｒｅｐｅｔｒｏｌ（登録商標）８０ＥのＡＬＣＡＬＡＳＥ処理による３−ＣＰＤ放出で開始し、次に生物学的脱ハロゲン化を行うプロセスの効率を説明する。酸試験を用いて、残留ポリマー結合３−ＣＰＤについて生物学的脱ハロゲン化生成物を試験する。
Ａ．２．５ｌのＣｒｅｐｅｔｒｏｌ（登録商標）８０Ｅの処理。
【０１９６】
清潔で滅菌した２．５ｌのバイオリアクター（ＢｉｏＦｌｏ３０００バイオリアクター、ＡＦＳ−ＢｉｏＣｏｍｍａｎｄソフトウェアにより制御；Ｎｅｗ  Ｂｒｕｎｓｗｉｃｋ  Ｓｃｉｅｎｔｉｆｉｃ  Ｃｏ．，Ｉｎｃ．ニュージャージー州，米国）に、ＨｅｒｃｕｌｅｓのフランスのＶｏｒｅｐｐｅ工場から得られたＣｒｅｐｅｔｒｏｌ（登録商標）８０Ｅ樹脂（２６．６％  ＴＳ）を２．５ｋｇ入れた。Ｃｒｅｐｅｔｒｏｌ（登録商標）８０ＥのｐＨを、３３％  ＮａＯＨ溶液と、設置したバイオリアクターのｐＨ−ＰＩＤ制御器（Ｐｒｏｐｏｒｔｉｏｎａｌ  Ｉｎｔｅｇｒａｌ  Ｄｉｓｐｌａｙ）を用いてｐＨ  ７．５に調整した。酵素処理を、１２．５ｇのＡｌｃａｌａｓｅ（登録商標）２．５Ｌ ＤＸ（Ｎｏｖｏｚｙｍｅｓ）の添加により開始した。樹脂の酵素処理は、以下のインキュベーション条件を用いて、６時間実施した：
2004516394.tif 000028
試料（２５ｍＬ）を２、４および６時間後に取り出し、ｅｐｉ残留物をモニタリングした（表９）。採集した試料は、ｐＨを濃硫酸でｐＨ  ３．５に調整し、他の分析用に４℃で保存した。ＥＰＩ残留物（３−ＣＰＤおよび１，３−ＤＣＰ）をＧＣで分析した。
【０１９７】
【表９】
2004516394.tif 000029
【０１９８】
Ｂ．生物学的脱ハロゲン化プロセスを開始するためのＨＫ１およびＨＫ７の予備培養物の調製。
Ａ．ｈｉｓｔｉｄｉｎｏｌｏｖｏｒａｎｓ（ＨＫ１）の単コロニーおよびＡ．ｒａｄｉｏｂａｃｔｅｒ（ＨＫ７）の単コロニー（ともに、ＤＣＰ／ＣＰＤを含有する最少塩培地（ｍｉｎｉｍａｌ ｍｅｄｉｕｍ ｓａｌｔｓ ｍｅｄｉｕｍ）で別個に生長させた）を用いて、５０ｍＬの滅菌したブレインハートインフュージョン培地（ＢＨＩ；Ｏｘｏｉｄ  Ｌｔｄ，Ｂａｓｉｎｇｓｔｏｋｅ，Ｈａｍｐｓｈｉｒｅ，英国；既製培地、カタログ番号ＣＭ２２５）を含有する滅菌した三角振盪フラスコ（２５０ｍＬ）にそれぞれ別個に接種した。両予備培養物を、温度制御された３０℃の回転振盪恒温器（２５０ｒｐｍ；Ｇ２５モデル；Ｎｅｗ  Ｂｒｕｎｓｗｉｃｋ  Ｓｃｉｅｎｔｉｆｉｃ  Ｃｏ．，Ｉｎｃ．ニュージャージー州，米国）で別個に２４時間インキュベートした。ＨＫ１およびＨＫ７が生長したバッチの光学濃度を、６００ｎｍの波長でＵｌｔｒｏｓｐｅｃ１０００  ＵＶ／Ｖｉｓ分光光度計（Ｐｈａｒｍａｃｉａ  Ｂｉｏｔｅｃｈ，スウェーデン）を用い、そして経路の長さが１ｃｍの使い捨て３ｍＬセルを用いて定量した。
【０１９９】
生長を、２０倍に希釈（水）した培養試料を用いて、６００ｎｍの波長で光学濃度を測定することにより定量した（表１０）。これらの予備培養物を用いて、酵素処理したＣｒｅｐｅｔｒｏｌ（登録商標）８０Ｅの生物学的脱ハロゲン化プロセスを開始した。
【０２００】
【表１０】
2004516394.tif 000030
【０２０１】
濃縮出発培養物を製作するために、予備培養物を遠心分離により濃縮し（４℃、１００００ｒｐｍで１０分間）、１０％グリセロールを補足した後、−８０℃で保存した。
Ｃ．処理したＣｒｅｐｅｔｒｏｌ（登録商標）８０Ｅの生物学的脱ハロゲン化。
【０２０２】
６時間の酵素処理後（Ａ節）、バイオリアクター中の樹脂のｐＨを濃硫酸でｐＨ  ５．８に調整した。反応器の内容物に、２５ｍＬの栄養溶液および０．０４％  ＰＰＧ２０００（消泡剤）（ｐｏｌｙｐｒｏｐｙｌｅｎｅ  ｇｌｙｃｏｌ  Ｐ２０００（Ｆｌｕｋａ  Ｃｈｅｍｉｅ  ＡＧ，ドイツ））を補足した。この栄養溶液には、滅菌した脱塩水１ｌにつき以下の成分が含有されていた：３３ｇの尿素、５ｇのＫＨ２ＰＯ４、５ｇのＭｇＳＯ４・７Ｈ２Ｏおよび１ｇのＣａＣｌ２・２Ｈ２Ｏ。Ａ．ｈｉｓｔｉｄｉｎｏｌｏｖｏｒａｎｓ（ＨＫ１）およびＡ．ｒａｄｉｏｂａｃｔｅｒ（ＨＫ７）の予備培養物（各５０ｍＬ；Ｂ節）を用いて、酵素処理した樹脂の生物学的脱ハロゲン化プロセスを開始した。両培養物を同時に用いて、２．５ｌバイオリアクターのバッチ発酵物に接種した。バッチモードで操作したバイオリアクター制御ユニットの設定パラメーターは、以下の通りであった：
2004516394.tif 000031
バイオリアクターからのｅｐｉ残留物の除去終了を、ガスクロマトグラフィー（ＧＣ−ＸＳＤ；表１１）での分析により、適時に厳密にモニタリングした。計５１時間のインキュベーション時間の後、バッチ培養物が完成した。酵素処理および生物学的脱ハロゲン化を行った樹脂のｐＨを、濃硫酸を用いてｐＨ  ３．５に調整し、生成物に０．２％ソルビン酸カリウムおよび０．１２％  Ｐｒｏｘｅｌ  ＢＤを補足した。完成生成物の試料を酸試験に用いて、ポリマー結合３−ＣＰＤ画分を定量した。この試料（２５ｍＬ）のｐＨを濃硫酸でｐＨ  １．０に調整した後、その試料を５０℃で２４時間インキュベートした。インキュベーション後、ｐＨを３３％  ＮａＯＨ溶液でｐＨ  ３．５に再調整した。Ｅｐｉ残留物を、ＧＣ−ＸＳＤ測定により定量した（表１１）。
【０２０３】
【表１１】
2004516394.tif 000032
【０２０４】
実施例２５：高ＴＳ（％）での酵素−生物学的−プロセスの組合せ：Ｃｒｅｐｅｔｒｏｌ（登録商標）８０Ｅの処理による３−ＣＰＤ放出と一緒に遊離３−ＣＰＤの生物学的脱ハロゲン化で同時に開始したプロセスの効率を説明する。酸試験を用いて、残留ポリマー結合３−ＣＰＤについて生物学的脱ハロゲン化生成物を試験する。
【０２０５】
清潔で滅菌した２．５ｌのバイオリアクター（ＢｉｏＦｌｏ３０００バイオリアクター、ＡＦＳ−ＢｉｏＣｏｍｍａｎｄソフトウェアにより制御；Ｎｅｗ  Ｂｒｕｎｓｗｉｃｋ  Ｓｃｉｅｎｔｉｆｉｃ  Ｃｏ．，Ｉｎｃ．ニュージャージー州，米国）に、ＨｅｒｃｕｌｅｓのフランスのＶｏｒｅｐｐｅ工場から得られたＣｒｅｐｅｔｒｏｌ（登録商標）８０Ｅ樹脂（２６．６％  ＴＳ）を２．５ｋｇ入れた。樹脂のｐＨを、濃ＮａＯＨ（３３％）溶液でｐＨ  ７．５に調整し、２５ｍＬの栄養溶液および０．０４％  ＰＰＧ２０００（消泡剤）を補足した。栄養溶液には、滅菌した脱塩水１ｌにつき以下の成分が含有されていた：３３ｇの尿素、５ｇのＫＨ２ＰＯ４、５ｇのＭｇＳＯ４・７Ｈ２Ｏおよび１ｇのＣａＣｌ２・２Ｈ２Ｏ。Ａ．ｈｉｓｔｉｄｉｎｏｌｏｖｏｒａｎｓ（ＨＫ１）およびＡ．ｒａｄｉｏｂａｃｔｅｒ（ＨＫ７）の濃縮出発培養物のアリコートを−８０℃の冷凍庫から取り出し、３０℃の水浴で１〜２分間解凍した。酵素および生物学的脱ハロゲン化のプロセスを同時に開始するために、以下の酵素／細菌量を、補足した樹脂に加えた：
−１２．５ｇのＡｌｃａｌａｓｅ（登録商標）２．５Ｌ ＤＸ（Ｎｏｖｏｚｙｍｅｓ）
−０．８３ｍＬのＡ．ｈｉｓｔｉｄｉｎｏｌｏｖｏｒａｎｓ（ＨＫ１）出発培養物−４．１７ｍＬのＡ．ｒａｄｉｏｂａｃｔｅｒ（ＨＫ７）出発培養物
バッチモードで操作したバイオリアクター制御ユニットの設定パラメーターは、最初、以下のような“酵素処理段階”用の設定であった：
2004516394.tif 000033
２、４および６時間後に適時試料を採取し、ｅｐｉ残留物をモニタリングした（表１２）。ｅｐｉ残留物をＧＣで分析した。これらの試料（２５ｍＬ）を、濃硫酸でｐＨ  ３．５にｐＨ調整し、他の分析用に４℃で保存した。
【０２０６】
６時間のインキュベーション後、バッチのｐＨを濃硫酸でｐＨ  ５．８に下げ、インキュベーション温度を３０℃に上げた。“生物学的脱ハロゲン化処理段階”中にバッチモードで操作したバイオリアクター制御ユニットの設定パラメーターを、以下のように設定した：
2004516394.tif 000034
バイオリアクターの内容物からのｅｐｉ残留物の除去終了を、ガスクロマトグラフィー（ＧＣ−ＸＳＤ；表１２）での分析により、適時に厳密にモニタリングした。計５２時間のインキュベーション時間の後、バッチ培養物が完成した。酵素処理および生物学的脱ハロゲン化を同時に行った樹脂のｐＨを、濃硫酸を用いてｐＨ  ３．５に調整し、生成物に０．２％ソルビン酸カリウムおよび０．１２％  Ｐｒｏｘｅｌ  ＢＤを補足した。完成生成物の試料を酸試験に用いて、ポリマー結合３−ＣＰＤ画分を定量した。この試料（２５ｍＬ）のｐＨを濃硫酸でｐＨ  １．０に調整した後、その試料を５０℃で２４時間インキュベートした。インキュベーション後、ｐＨを３３％  ＮａＯＨ溶液でｐＨ  ３．５に再調整した。Ｅｐｉ残留物を、ＧＣ−ＸＳＤ測定により定量した（表１２）。
【０２０７】
【表１２】
2004516394.tif 000035
【０２０８】
実施例２６：Ｃｒｅｐｅｔｒｏｌ（登録商標）８０Ｅクレーピング剤（Ｃｒｅｐｅｔｒｏｌ（登録商標）Ａ３０２５としても知られる）の生物学的脱ハロゲン化
製造および調製の課題。
（１）防腐剤を含まないＣｒｅｐｅｔｒｏｌ（登録商標）Ａ３０２５（Ｈｅｒｃｕｌｅｓ  Ｉｎｃｏｒｐｏｒａｔｅｄ，Ｗｉｌｍｉｎｇｔｏｎ，デラウェア州から入手可能）を計３２２５ｌ用意する。
（２）ＳＵ２反応器の洗浄：
・熱水（９０℃）で完全に満たし、通気および撹拌を作動させる。ｐＨ  １１まで苛性アルカリを加える。
・９０℃で３０分間維持する。
・熱水／苛性アルカリの反応器内容物をＳＵ１容器に排水する。
（３）ＳＵ１容器の洗浄：
・ＳＵ２反応器からの熱水（９０℃）／苛性アルカリ水で完全に満たす。
・洗浄／加熱中にＳＵ１容器中の通気および撹拌を作動させる。
・６０分後に内容物を排水する。
・熱水（９０℃）で完全に満たし、容器の内容物を排水する（＝第２のすすぎ）。
・容器出口、接続器、およびフリーな排水（ｆｒｅｅ ｄｒａｉｎｉｎｇ）に用いられるすべての管を熱処理（水蒸気）する。
（４）Ｃｒｅｐｅｔｒｏｌ  Ａ３０２５の低温殺菌：
・ＳＵ２に３２２５ｌのＣｒｅｐｅｔｒｏｌ  Ａ３０２５（２６％  ＴＳ）を満たし、供給原料を８０℃に加熱する。
・低温殺菌手順中にＳＵ２反応器中の通気および撹拌を作動させる。
・供給原料を８０℃で１５分間維持する。
・１７５ｌの（加熱した）Ａ３０２５を、低温殺菌したＳＵ１容器に排水する。
・２０００ｌの（加熱した）Ａ３０２５を、低温殺菌した保存容器（１個以上）に排水する。
・残りの１０５０ｌの低温殺菌したＡ３０２５を、ＳＵ２でさらに使用するまで、ＳＵ２反応器内で維持する。
・通気および撹拌を止める。
（５）ＳＵ１の希釈工程では、低温殺菌した水（９０℃、１５分）のみを用いる。
（６）乾燥形状のＫ４栄養分（以下の栄養分の量参照）を適量加える。
（７）滅菌グリセロール溶液を０．５ｌ調製する（グリセロール１６１ｇ／５００ｍＬ；１２１℃で１５分間滅菌）。
【０２０９】
スケールアップ１（ＳＵ１）：樹脂接種材料の調製
（１）ＳＵ１容器を洗浄し、低温殺菌する（上記参照）。
（２）低温殺菌および希釈した５０％供給原料を、ＳＵ１容器中で用いる：
ＳＵ１容器に、１７５ｌの低温殺菌したＣｒｅｐｅｔｒｏｌ  Ａ３０２５（２６％  ＴＳ）および１７５ｌの低温殺菌（９０℃、１５分）した水を入れる。
（３）撹拌を開始する。
（４）ＳＵ１内のｐＨを、３０％水酸化ナトリウムでｐＨ  ５．８±０．２に調整する。
（５）反応器への通気を開始する（０．５ｖｖｍ）。
（６）ＳＵ１の温度を３０±１℃に調整し、維持する。
（７）乾燥形状のＫ４栄養分を加える（清潔な容器を経て）：
2004516394.tif 000036
（８）０．５ｌ（１６１ｇ／５００ｍＬ）の滅菌グリセロール溶液（＝最終濃度４６０ｐｐｍ）を加える。
（９）ＳＵ１にＨＫ１およびＨＫ７の両出発物質を接種する（適用した接種濃度の接種材料：樹脂比は、ＨＫ１で１：３５００、ＨＫ７で１：７００）。［濃縮出発培養物の調製については実施例２４参照。］
（１０）測定用試料：
−２時間ごとにＯＤ６００
−ＳＵ１終了時にＤＣＰ／ＣＰＤ値
（１１）３０±１℃、ｐＨ  ５．８±０．２で１６〜２４時間インキュベートする（必要な場合は、ｐＨ上昇について補正する）。
（１２）以下のようになったらＳＵ２に移す：
−ＯＤ６００＞０．５またはＯＤ６００値が平坦になり始めたとき
【０２１０】
スケールアップ２
（１）ＳＵ２反応器を洗浄し、低温殺菌する（上記参照）。
（２）低温殺菌したＣｒｅｐｅｔｒｏｌ  Ａ３０２５供給原料を１０５０ｌ使用する。
（３）撹拌を開始する。
（４）ＳＵ２内のｐＨを、３０％水酸化ナトリウムでｐＨ  ５．８±０．２に調整する。
（５）反応器への通気を開始する（０．５ｖｖｍ）。
（６）ＳＵ２の温度を３０±１℃に調整し、維持する。
（７）乾燥形状のＫ４栄養分を加える（清潔な容器を経て）：
2004516394.tif 000037
（８）洗浄および低温殺菌した連結器／管（上記参照）を用いて、ＳＵ２に、３５０ｌのＳＵ１培養物（接種密度２５％）を重力によって接種する。
（９）測定用試料：
−２時間ごとにＯＤ６００
−ＳＵ２終了時にＤＣＰ／ＣＰＤ値
（１０）３０±１℃、ｐＨ  ５．８±０．２で１６〜２４時間インキュベートする（必要な場合は、ｐＨ上昇について補正する）。
（１１）以下のようになったらＳＵ３を開始する：
−ＤＣＰ／ＣＰＤ値＜５ｐｐｍまたは溶存酸素レベルが上昇したとき。
−インキュベーション時間＞２４時間。
【０２１１】
スケールアップ３
（１）保存容器（１個以上）中の“低温殺菌した供給原料”：
・供給原料の混合に用いられる装備をすべて、熱処理（水蒸気で）する。
・ｐＨを３０％水酸化ナトリウムでｐＨ  ５．８±０．２に調整する。
（２）保存容器（１個以上）を、ＳＵ２反応器に重力によって排水する（洗浄／低温殺菌した連結器／管を経て（上記参照））。
（３）体積の増加に合わせて通気体積を増加させる（０．５ｖｖｍ）。
（４）撹拌および温度（３０℃±１℃）を設定値に制御する。
（５）２０００ｌの体積増加について乾燥形状のＫ４栄養分を加える（清潔な容器を経て）：
2004516394.tif 000038
（６）測定用試料：
−２時間ごとにＯＤ６００
−４時間ごとにＤＣＰ／ＣＰＤ値
−ＳＵ３終了時に酸試験用試料
（７）３０±１℃、ｐＨ  ５．８±０．２で１６〜２４時間インキュベートする（必要な場合は、ｐＨ上昇について補正する）。
（８）以下のようになったら、ＳＵ３の生物学的脱ハロゲン化プロセスを終了する：
・［ＤＣＰ］＋［ＣＰＤ］の全レベル＜５ｐｐｍ。
（９）生成物の仕上げ：
・ｐＨを濃硫酸でｐＨ  ３．０±０．２に調整する。
・２０００ｐｐｍ（０．２％）のソルビン酸カリウムを加える。
完成生成物を５０〜１００μｍのフィルターに通して新しい運搬箱に排水する。結果：ＥＰＩ−残留物の分析
【０２１２】
【表１３】
2004516394.tif 000039
【０２１３】
実施例２７：ＴＳ（％）を増加させていったＫｙｍｅｎｅ（登録商標）ＳＬＸ２の生物学的脱ハロゲン化
清潔で滅菌した５００ｍＬフラスコに、オランダのＨｅｒｃｕｌｅｓのＺｗｉｊｎｄｒｅｃｈｔ工場から得られたＫｙｍｅｎｅ（登録商標）ＳＬＸ２（２５．３％  ＴＳ）を３８０ｇ入れた。樹脂のｐＨを、８．３ｇの３３％  ＮａＯＨ溶液を徐々に加える（激しく混合しつつ）ことにより、ｐＨ  ５．８に調整した。一連の滅菌した２５０ｍＬ三角フラスコに、ＴＳ（％）を増加させていった樹脂バッチ５０ｍＬを入れた。樹脂の希釈は、滅菌した脱塩水を用いて行った（表１４）。
【０２１４】
【表１４】
2004516394.tif 000040
【０２１５】
接種前に、各希釈樹脂試料に、０．５ｍＬのフィルター滅菌した栄養溶液を補足した。栄養溶液には、滅菌した脱塩水１ｌにつき以下の成分が含有されていた：３３ｇの尿素、５ｇのＫＨ２ＰＯ４、５ｇのＭｇＳＯ４・７Ｈ２Ｏおよび１ｇのＣａＣｌ２・２Ｈ２Ｏ。Ａ．ｈｉｓｔｉｄｉｎｏｌｏｖｏｒａｎｓ（ＨＫ１）およびＡ．ｒａｄｉｏｂａｃｔｅｒ（ＨＫ７）の両濃縮出発培養物の試料１ｍＬを、−８０℃の冷凍庫から取り出し、３０℃の水浴で１〜２分間解凍した。Ａ．ｈｉｓｔｉｄｉｎｏｌｏｖｏｒａｎｓ（ＨＫ１）懸濁液のアリコート２０μｌおよびＡ．ｒａｄｉｏｂａｃｔｅｒ（ＨＫ７）懸濁液のアリコート１００μｌの両方を用いて、補足したＫｙｍｅｎｅ（登録商標）ＳＬＸ２の上記希釈物５０ｍＬに接種した。接種後、培養物を３０℃の回転振盪恒温器（２５０ｒｐｍ；Ｇ２５モデル；Ｎｅｗ  Ｂｒｕｎｓｗｉｃｋ  Ｓｃｉｅｎｔｉｆｉｃ  Ｃｏ．，Ｉｎｃ．ニュージャージー州，米国）で２２時間インキュベートした。細菌生長が適時に起こるので、これを、Ｕｌｔｒｏｓｐｅｃ１０００  ＵＶ／Ｖｉｓ分光光度計（Ｐｈａｒｍａｃｉａ  Ｂｉｏｔｅｃｈ，スウェーデン）と、経路の長さが１ｃｍの使い捨て３ｍＬセルを用いて、６００ｎｍの波長で光学濃度を測定することにより定量した（表８）。濃硫酸を用いて試料をｐＨ  ２．８にｐＨ調整し、０．１％  Ｐｒｏｘｅｌ  ＢＤを加えた。ＥＰＩ残留物（３−ＣＰＤおよび１，３−ＤＣＰ）をＧＣで分析するために、試料を測定した（表１５）。
【０２１６】
【表１５】
2004516394.tif 000041
【０２１７】
実施例２８：ＴＳ（％）を増加させていったＫｙｍｅｎｅ（登録商標）Ｅ７２２０（酸処理した材料）の生物学的脱ハロゲン化
清潔で滅菌した５００ｍＬフラスコに、フランスのＨｅｒｃｕｌｅｓのＶｏｒｅｐｐｅ工場から得られたＫｙｍｅｎｅ（登録商標）Ｅ７２２０（２２．５％  ＴＳ）を３００ｇ入れた。樹脂のｐＨを、１５ｇの３３％  ＮａＯＨ溶液を徐々に加える（激しく混合しつつ）ことにより、ｐＨ  ７．０に調整した。一連の滅菌した２５０ｍＬ三角フラスコに、ＴＳ（％）を増加させていった樹脂バッチ５０ｍＬを入れた。樹脂の希釈は、滅菌した脱塩水を用いて行った（表１６）。
【０２１８】
【表１６】
2004516394.tif 000042
【０２１９】
接種前に、各希釈樹脂試料に、０．５ｍＬのフィルター滅菌した栄養溶液を補足した。栄養溶液には、滅菌した脱塩水１ｌにつき以下の成分が含有されていた：３３ｇの尿素、５ｇのＫＨ２ＰＯ４、５ｇのＭｇＳＯ４・７Ｈ２Ｏおよび１ｇのＣａＣｌ２・２Ｈ２Ｏ。Ａ．ｈｉｓｔｉｄｉｎｏｌｏｖｏｒａｎｓ（ＨＫ１）およびＡ．ｒａｄｉｏｂａｃｔｅｒ（ＨＫ７）の両濃縮出発培養物の試料１ｍＬを、−８０℃の冷凍庫から取り出し、３０℃の水浴で１〜２分間解凍した。Ａ．ｈｉｓｔｉｄｉｎｏｌｏｖｏｒａｎｓ（ＨＫ１）懸濁液のアリコート２０μｌおよびＡ．ｒａｄｉｏｂａｃｔｅｒ（ＨＫ７）懸濁液のアリコート１００μｌの両方を用いて、補足したＫｙｍｅｎｅ（登録商標）Ｅ７２２０の上記希釈物５０ｍＬに接種した。接種後（出発物質のＯＤ６００＝０．２０８）、培養物を３０℃の回転振盪恒温器（２５０ｒｐｍ；Ｇ２５モデル；Ｎｅｗ  Ｂｒｕｎｓｗｉｃｋ  Ｓｃｉｅｎｔｉｆｉｃ  Ｃｏ．，Ｉｎｃ．ニュージャージー州，米国）で９１時間インキュベートした。細菌生長が適時に起こるので、これを、Ｕｌｔｒｏｓｐｅｃ１０００  ＵＶ／Ｖｉｓ分光光度計（Ｐｈａｒｍａｃｉａ  Ｂｉｏｔｅｃｈ，スウェーデン）と、経路の長さが１ｃｍの使い捨て３ｍＬセルを用いて、６００ｎｍの波長で光学濃度を測定することにより定量した（表１７）。濃硫酸を用いて試料をｐＨ  ２．８にｐＨ調整し、０．１％  Ｐｒｏｘｅｌ  ＢＤを加えた。ＥＰＩ残留物（３−ＣＰＤおよび１，３−ＤＣＰ）をＧＣで分析するために、試料を測定した（表１７）。
【０２２０】
【表１７】
2004516394.tif 000043
【０２２１】
実施例２９：５０ｍＬバッチ中１５〜２０％のＴＳでのＫｙｍｅｎｅ（登録商標）７３６（ポリアミン／アゼチジニウム（ａｚｅｔｉｄｉｎｉｕｍ）系樹脂）の生物学的脱ハロゲン化
Ｋｙｍｅｎｅ（登録商標）７３６（Ｃｒｅｐｅｔｒｏｌ（登録商標）７３）クレーピング助剤樹脂（受理したままのＴＳは３９．６％）は、Ｈｅｒｃｕｌｅｓ Ｉｎｃｏｒｐｏｒａｔｅｄ（Ｗｉｌｍｉｎｇｔｏｎ，デラウェア州）から入手可能なポリアミン／アゼチジニウム系樹脂であり、フランスのＶｏｒｅｐｐｅ工場から得られた。
【０２２２】
清潔で滅菌した２５０ｍＬフラスコに、Ｋｙｍｅｎｅ（登録商標）７３６（３９．６％  ＴＳ）を１００ｇ入れ、樹脂のｐＨを、３３％  ＮａＯＨ溶液を徐々に加える（激しく混合しつつ）ことにより、ｐＨ  ７．０に調整した。２個の滅菌した２５０ｍＬ三角フラスコに、１５％または２０％のＴＳに希釈した樹脂バッチ５０ｍＬを入れた。樹脂の希釈は、滅菌した脱塩水を用いて行った（表１８）。
【０２２３】
【表１８】
2004516394.tif 000044
【０２２４】
接種前に、各希釈樹脂試料に、０．５ｍＬのフィルター滅菌した栄養溶液を補足した。栄養溶液には、滅菌した脱塩水１ｌにつき以下の成分が含有されていた：３３ｇの尿素、５ｇのＫＨ２ＰＯ４、５ｇのＭｇＳＯ４・７Ｈ２Ｏおよび１ｇのＣａＣｌ２・２Ｈ２Ｏ。Ａ．ｈｉｓｔｉｄｉｎｏｌｏｖｏｒａｎｓ（ＨＫ１）およびＡ．ｒａｄｉｏｂａｃｔｅｒ（ＨＫ７）の両濃縮出発培養物の試料１ｍＬを、−８０℃の冷凍庫から取り出し、３０℃の水浴で１〜２分間解凍した。Ａ．ｈｉｓｔｉｄｉｎｏｌｏｖｏｒａｎｓ（ＨＫ１）懸濁液のアリコート５０μｌおよびＡ．ｒａｄｉｏｂａｃｔｅｒ（ＨＫ７）懸濁液のアリコート２００μｌの両方を用いて、補足したＫｙｍｅｎｅ（登録商標）７３６の上記希釈物５０ｍＬに接種した。接種後、培養物を３０℃の回転振盪恒温器（２５０ｒｐｍ；Ｇ２５モデル；Ｎｅｗ  Ｂｒｕｎｓｗｉｃｋ  Ｓｃｉｅｎｔｉｆｉｃ  Ｃｏ．，Ｉｎｃ．ニュージャージー州，米国）で４３時間インキュベートした。細菌生長が適時に起こるので、これを、Ｕｌｔｒｏｓｐｅｃ１０００  ＵＶ／Ｖｉｓ分光光度計（Ｐｈａｒｍａｃｉａ  Ｂｉｏｔｅｃｈ，スウェーデン）と、経路の長さが１ｃｍの使い捨て３ｍＬセルを用いて、６００ｎｍの波長で光学濃度を測定することにより定量した（表１９）。濃硫酸を用いて試料をｐＨ  ２．８にｐＨ調整し、０．１％  Ｐｒｏｘｅｌ  ＢＤを加えた。
【０２２５】
【表１９】
2004516394.tif 000045
【０２２６】
実施例３０：２ＬバッチにおけるＴＳ２０％のＫｙｍｅｎｅ（登録商標）７３６のバイオ脱ハロゲン化
Ｈｅｒｃｕｌｅｓ Ｉｎｃｏｒｐｏｒａｔｅｄ（ＤＥ州、ウィルミントン）から入手できるポリアミン／アゼチジニウム系樹脂であるＫｙｍｅｎｅ（登録商標）７３６（Ｃｒｅｐｅｔｒｏｌ（登録商標）７３）クレーピング助剤樹脂（ＴＳは受け取ったままで３９．６％）を、フランス、Ｖｏｒｅｐｐｅ工場から得た。２．５Ｌのきれいな滅菌バイオリアクター（ＢｉｏＦｌｏ ３０００バイオリアクター、ＡＦＳ−ＢｉｏＣｏｍｍａｎｄソフトウエアで制御；Ｎｅｗ Ｂｒｕｎｓｗｉｃｋ Ｓｃｉｅｎｔｉｆｉｃ Ｃｏ．， Ｉｎｃ．、米国、ニュージャージー州）に、１０１０ｍＬのＫｙｍｅｎｅ（登録商標）７３６樹脂（ＴＳ３９．６％）および９００ｍＬの滅菌脱イオン水を装填した。その希釈（ＴＳ２０％）樹脂を、２０ｍＬの栄養溶液および０．００２５％のＰＰＧ ２０００（消泡剤）が補充された濃ＮａＯＨ（３３％）溶液でｐＨ７．０にｐＨ調整した。栄養溶液は滅菌脱イオン水１Ｌ当たり次の成分を含んでいた：３３ｇの尿素、５ｇのＫＨ２ＰＯ４、５ｇのＭｇＳＯ４・７Ｈ２Ｏおよび１ｇのＣａＣｌ２・２Ｈ２Ｏ。Ａ． ヒスチジノロボランス（ＨＫ１）およびＡ． ラジオバクター（ＨＫ７）の濃縮スタータカルチャの複数アリコートを−８０℃のフリーザーから取り出し、そして水浴中で３０℃において１〜２分間解凍した。Ａ． ヒスチジノロボランス（ＨＫ１）懸濁液の２ｍＬ試料およびＡ． ラジオバクター（ＨＫ７）懸濁液の８ｍＬ試料を用いて、上記２．５Ｌバイオリアクターの内容物に同時に植え付けた。バッチ式で操作されるバイオリアクター制御装置のパラメーターの設定は、次のとおりであった：
ｐＨ：ｐＨ７．０に制御（２５％ＮａＯＨ溶液のＰＩＤ制御添加）、
温度：３０℃に制御、
攪拌速度：６００ｒｐｍ（最大速度８００ｒｐｍ；制御されたＤＯ値による）、
曝気：１．０ｖｖｍに設定（２．０Ｌ／分；圧縮空気）、最小ＤＯ値は５％の空気飽和度に設定。
【０２２７】
バイオリアクター内容物からの、ｅｐｉ残留物の完全除去を適切な時間にガスクロマトグラフィーによる分析でモニターした（ＧＣ−ＸＳＤ；表２０）。４８時間の総インキュベーション時間後に、このバッチ培養を終えた。バイオ脱ハロゲン化樹脂のｐＨを、濃硫酸を用いてｐＨ２．８に調整し、そしてその樹脂に０．０２％のソルビン酸カリウムおよび０．１２％のＰｒｏｘｅｌ ＢＤを補充した。
【０２２８】
【表２０】
2004516394.tif 000046
【０２２９】
実施例３１：第三アミン系樹脂のＡｌｃａｌａｓｅ（登録商標）処理
次の手順を用いて、Ｃｒｅｐｅｔｒｏｌ（登録商標）Ａ３０２５（Ｈｅｒｃｕｌｅｓ Ｉｎｃｏｒｐｏｒａｔｅｄ、ＤＥ州、ウィルミントン）中の重合体結合クロロヒドリン種の加水分解による３−ＭＣＰＤの形成を促進した。
【０２３０】
添加防腐剤を含んでいないＣｒｅｐｅｔｒｏｌ（登録商標）Ａ３０２５の１９１．８８ｇ試料を、プラスチック製の密封ねじ込みキャップを備えた２５０ｍＬのガラスフラスコに入れた。試料の重量を、Ｍｅｔｔｌｅｒ Ｌａｂｏｒａｔｏｒｙ製ディジタル天秤により±０．００５ｇの精度で測定した。
【０２３１】
Ｃｒｅｐｅｔｒｏｌ（登録商標）Ａ３０２５の総固形分濃度を、別の実験で、１５０℃において１５分後の減量を測定して求めた。上記試料の総固形分濃度は２６．９％であることが分かった。
【０２３２】
ｐＨを、磁気攪拌子で攪拌しながら、１０％重量／重量のＮａＯＨ溶液（合計１２．５２ｇ）で、ＩｎＬａｂ電極（複合電極である、Ａｇイオントラップを備えた内部参照ＡＴＧＥＮＴＨＡＬ）を備えたＭｅｔｔｌｅｒ ｐＨメーター（ＭＰ２２０）でｐＨをモニターして、注意深くｐＨ７．００に調整した。このｐＨメーターは上記ｐＨ調整に先立って７．００〜１０．００のｐＨ範囲について校正された。
【０２３３】
上記試料を氷融解浴（０℃）中に入れた。
上記Ｃｒｅｐｅｔｒｏｌ（登録商標）Ａ３０２５試料に０．９ｇのＡｌｃａｌａｓｅ（登録商標）２．５ Ｌ ＤＸ（Ｎｏｖｏｚｙｍｅｓから入手）を加えた。
【０２３４】
次に、上記フラスコを２５℃の水平振とう式（２００ストローク／分）恒温浴に入れ、そして１４時間攪拌状態で放置した。
１４時間後に、試料を取り出し、そしてそのｐＨを濃Ｈ２ＳＯ４で３．５に調整した。
【０２３５】
元の材料（Ｃｒｅｐｅｔｒｏｌ（登録商標）Ａ３０２５）の試料、および上記処理後材料の試料を、ガスクロマトグラフィー技術を用いて分析してそれらの３−モノクロロプロパンジオール含有量を測定した。
【０２３６】
処理中に生成した３−モノクロロプロパンジオールの量は、Ｃｒｅｐｅｔｒｏｌ（登録商標）Ａ３０２５の処理後試料と元の試料との３−モノクロロプロパンジオール濃度差として計算された。
【０２３７】
最終試料の換算粘度もウッベローデ毛細管を用いて２５℃において測定した。１Ｎ塩化アンモニウム中２％溶液を調製し、そして上記毛細管の流通時間を測定した。上記塩化アンモニウム溶液の流通時間もまた測定した。換算粘度は式：
【０２３８】
【数１】
2004516394.tif 000047
【０２３９】
に従って計算された。
ＣＰＤ放出の結果は次のとおりであった：
【０２４０】
【数２】
2004516394.tif 000048
【０２４１】
次の頁に、この手順を用い、酵素投与、ｐＨ、総固形分、温度および処理期間の条件を変えて行われた一連の実験の結果を示す表が報告されている。
上記に与えられた実施例は、表２１の番号３１−４に相当する。
【０２４２】
【表２１】
2004516394.tif 000049
【０２４３】
報告された結果によれば、この樹脂の酵素処理についての最良の条件は、次のように統計的に計算される：
2004516394.tif 000050
この処理は、３−ＭＣＰＤを高割合（約９５％）で放出させ、しかも最終粘度には増加がない。（より高い最終粘度は、特に樹脂の追加処理が必要とされる場合、生成物の安定性の問題がある）。
【０２４４】
精巧に作られた統計的モデルによれば、同様の最終効率をもたらすことが必要とされるとき、上記に代わる条件を用いることができる。酵素量がさらに少量である場合の例には次の条件が用いられ、そして有意の粘度上昇を伴わずに約９０％の３−ＭＣＰＤの最終放出が予想される。
【０２４５】
2004516394.tif 000051
【０２４６】
実施例３２：接着力の測定結果
次の図表には、選択された数の酵素処理試料（上記表に報告された実験シリーズから抜き出された）の接着力測定の結果が報告される。重合体の有意の加水分解（および結果としての平均ＭＷの低下）は、有意の剥離強度損失をもたらす可能性があり、従って本発明者は、接着力に何らかの重要な低下が検出できるかどうかを調べたいと思った。
【０２４７】
布帛ストリップをクレーピング助剤の２％固形分溶液中に浸漬し、次いでそのストリップを、標準の金属板（軟鋼）と接触させた状態で、９２℃において７．５分間硬化させることによって、剥離試験の測定を行った。このストリップを金属板から剥離させるための平均の力を、Ｚｗｉｃｋ ００５万能材料試験機を用いて測定した。
【０２４８】
結果を酵素処理後の実測粘度の変化に対してプロットする。試料の接着性は、粘度の実測変化とは無関係に、（実験の変動に起因する振動を伴って）不規則分布することが、明白に認識できる。
【０２４９】
さらに、それらの値は全て無処理材料の典型的な値（０．７５〜０．８Ｎ／ｃｍ）の周りに分布する。
これらの結果は、酵素処理は重合体の接着強度にいかなる測定可能な減少も引き起こさなかったことを示している。
【０２５０】
【表２２】
2004516394.tif 000052
【０２５１】
実施例３３：Ｃｒｅｐｅｔｒｏｌ（登録商標）８７０のバイオ脱ハロゲン化（データおよび細部については表２３を参照されたい）
殺生物剤を含まないＣｒｅｐｅｔｒｏｌ（登録商標）８７０（Ｈｅｒｃｕｌｅｓ Ｉｎｃｏｒｐｏｒａｔｅｄ、ＤＥ州、ウィルミントンから入手；Ｖｏｒｅｐｐｅ、フランス工場）の一部分を、脱イオン水で総固形分１８．９％まで希釈した。この希釈樹脂は５３ｃｐのブルックフィールド粘度を有していた。
【０２５２】
低温殺菌：２Ｌの丸底フラスコに、凝縮器、温度制御循環浴および機械的攪拌機を取り付けた。このフラスコに上記１８．９％樹脂を１７８０ｇ加えた。この樹脂は４．６のｐＨを有するもので、１時間にわたって２５℃から８５℃まで加熱された。この樹脂を８５℃で２０分間保持し、次いで４５分で２５℃まで冷却した。この低温殺菌樹脂を滅菌容器の中に貯蔵した。
【０２５３】
バイオ脱ハロゲン化：樹脂接種物の製造［スケールアップ１（ＳＵ１）］：２５０ｍＬの丸底フラスコに、凝縮器、ｐＨメーター、温度制御循環浴、空気散布管および機械的攪拌機を取り付けた。上記低温殺菌樹脂の一部分を滅菌脱イオン水で１０％まで希釈した。このフラスコに１９８ｇの上記１０％樹脂および２．０ｇの５ｍＭ滅菌グリセロール水溶液を加えた。そのｐＨを３．１８ｇの３０％水酸化ナトリウム水溶液で５．８まで上げ、次いで６８マイクロリットルのＨＫ１濃縮スタータカルチャーを加え（１：３０００、ＨＫ１対樹脂）（濃縮スタータカルチャーの調製については実施例２４を参照されたい）、そして１．７５ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１７時間後に、得られた樹脂をＳＵ２用の接種物として用いた。
【０２５４】
スケールアップ２（ＳＵ２）：
２５０ｍＬの丸底フラスコに、凝縮器、ｐＨメーター、温度制御循環浴、空気散布管および機械的攪拌機を取り付けた。このフラスコに上記の低温殺菌された１８．９％樹脂１５０ｇを加えた。そのｐＨを４．５２ｇの３０％水酸化ナトリウム水溶液で５．８まで上げ、次いで５０．０ｇの上記ＳＵ１樹脂接種物を加え（接種率２５％）、そして１．３１ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂をＳＵ３用の接種物として用いた。
【０２５５】
スケールアップ３（ＳＵ３）：
２５０ｍＬの丸底フラスコに、凝縮器、ｐＨメーター、温度制御循環浴、空気散布管および機械的攪拌機を取り付けた。このフラスコに上記の低温殺菌された１８．９％樹脂１５０ｇを加えた。そのｐＨを４．４５ｇの３０％水酸化ナトリウム水溶液で５．８まで上げ、次いで５０．０ｇの上記ＳＵ２樹脂接種物を加え（接種率２５％）、そして１．３１ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１４．５時間後に、得られた樹脂をＳＵ４用の接種物として用いた。接種に用いられなかった残りの樹脂はこれを捨てたが、それは仕上げ処理生成物を与えるのに使用できるものであった。
【０２５６】
スケールアップ４（ＳＵ４）：
５００ｍＬの丸底フラスコに、凝縮器、ｐＨメーター、温度制御循環浴、空気散布管および機械的攪拌機を取り付けた。このフラスコに上記の低温殺菌された１８．９％樹脂３００ｇを加えた。そのｐＨを８．９４ｇの３０％水酸化ナトリウム水溶液で５．８まで上げ、次いで１００．０ｇの上記ＳＵ３樹脂接種物を加え（接種率２５％）、そして２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂をＳＵ５用の接種物として用いた。接種に用いられなかった残りの樹脂はこれを捨てたが、それは仕上げ処理生成物を与えるのに使用できるものであった。
【０２５７】
スケールアップ５（ＳＵ５）：
５００ｍＬの丸底フラスコに、凝縮器、ｐＨメーター、温度制御循環浴、空気散布管および機械的攪拌機を取り付けた。このフラスコに上記の低温殺菌された１８．９％樹脂３００ｇを加えた。そのｐＨを８．９６ｇの３０％水酸化ナトリウム水溶液で５．８まで上げ、次いで１００．０ｇの上記ＳＵ４樹脂接種物を加え（接種率２５％）、そして２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１５．５時間後に、得られた樹脂をＳＵ６用の接種物として用いた。接種に用いられなかった残りの樹脂を、そのｐＨを８５％リン酸で４．７まで下げ、そして２０００ｐｐｍのソルビン酸カリウムを殺生物剤として加えることによって仕上げ処理生成物に転化させた。
【０２５８】
スケールアップ６（ＳＵ６）：
５００ｍＬの丸底フラスコに、凝縮器、ｐＨメーター、温度制御循環浴、空気散布管および機械的攪拌機を取り付けた。このフラスコに上記の低温殺菌された１８．９％樹脂３００ｇを加えた。そのｐＨを８．８４ｇの３０％水酸化ナトリウム水溶液で５．８まで上げ、次いで１００．０ｇの上記ＳＵ５樹脂接種物を加え（接種率２５％）、そして２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂を、そのｐＨを７．２０ｇの８５％リン酸で４．７まで下げ、そして２０００ｐｐｍのソルビン酸カリウム（７．１１ｍＬの１０重量％ソルビン酸カリウム水溶液）を殺生物剤として加えることによって仕上げ処理生成物に転化させた。
【０２５９】
上記処理をモニターすることによる結果について表２３を参照されたい。
【０２６０】
【表２３−１】
2004516394.tif 000053
【０２６１】
【表２３−２】
2004516394.tif 000054
【０２６２】
実施例３４：クレーピング剤の接着力試験
潜在クレーピング接着剤の接着性を評価する装置を組み立てた。この装置は加熱された鋳鉄ブロックより成り、その鋳鉄ブロックはＭＴＳ試験器機のアクチュエーターに搭載されている。その定盤を１２０℃に加熱する。紙試料をその試験機器のロードセルの上部定盤に両面テープにより取り付ける。試験を行うために、ある既知濃度を持つクレーピング接着剤水溶液のある既知量を、上記の加熱ブロック上に噴霧する。これは、容量測定噴霧びんが取り付けられているエアブラシを用いることによって成し遂げられる。その容量測定噴霧びんは、試験定盤に適用されることになる溶液の容量を正確に測定できるようにする。本発明者の標準試験条件では、容量１．２ｍＬの固形分４．０％水溶液が用いられる。この溶液のｐＨは周囲ｐＨであることもできるし、或いは試験に先だって７．０に調整することもできる。上記樹脂溶液を加熱ブロック上に噴霧した後、アクチュエーターを上昇させて上記加熱ブロックを紙試料に１０ｋｇの力で接触させる。次に、アクチュエータを下げ、そして定盤をそれが接触している紙から引き離す力を測定する。この測定された力が、試験されている特定樹脂の接着力値である。適用される力は必ずしも正確に１０ｋｇではないから、接着力値は適用される力の僅かな変動の割合を明らかにするために標準化される。これは、実測接着力値に［１０／適用された力・ｋｇ］を乗ずることによって成し遂げられる。試験に使用された紙は、５０／５０硬材／軟材の漂白クラフト完成紙料から製造された坪量４０ポンドのシートである。
【０２６３】
次の表は、接着力試験およびブルックフィールド粘度のデータを含む。
【０２６４】
【表２４】
2004516394.tif 000055
【０２６５】
この表のデータは、本発明は無処理樹脂に匹敵する粘度および接着力試験値を有することを示し、それはバイオ脱ハロゲン化樹脂の性能がバイオ脱ハロゲン化されなかった樹脂に匹敵することを示している。
【０２６６】
実施例３５：Ｃｒｅｐｅｔｒｏｌ（登録商標）８７０のＡｌｃａｌａｓｅ−バイオ脱ハロゲン化（データおよび細部については表２５を参照されたい）
殺生物剤を含まないＣｒｅｐｅｔｒｏｌ（登録商標）８７０（Ｈｅｒｃｕｌｅｓ Ｉｎｃｏｒｐｏｒａｔｅｄ、ＤＥ州、ウィルミントンから入手；Ｖｏｒｅｐｐｅ、フランス工場）の一部分を、脱イオン水で総固形分１８．７％まで希釈した。この希釈樹脂は５３ｃｐのブルックフィールド粘度を有していた。
【０２６７】
低温殺菌：２Ｌの丸底フラスコに、凝縮器、温度制御循環浴および機械的攪拌機を取り付けた。このフラスコに上記１８．７％樹脂を２９４２ｇ加えた。この樹脂は４．６のｐＨを有するもので、１．５時間にわたって２５℃から８５℃まで加熱された。この樹脂を８５℃で２０分間保持し、次いで３０分で２５℃まで冷却した。この低温殺菌樹脂を滅菌容器の中に貯蔵した。
【０２６８】
バイオ脱ハロゲン化：樹脂接種物の製造［スケールアップ１（ＳＵ１）］：２５０ｍＬの丸底フラスコに、凝縮器、ｐＨメーター、温度制御循環浴、空気散布管および機械的攪拌機を取り付けた。上記低温殺菌樹脂の一部分を滅菌脱イオン水で１０％まで希釈した。このフラスコに１９８ｇの上記１０％樹脂および２．０ｇの５ｍＭ滅菌グリセロール水溶液を加えた。そのｐＨを８．３１ｇの３０％水酸化ナトリウム水溶液で７．２まで上げ、次いで６８マイクロリットルのＨＫ１濃縮スタータカルチャーを加え（１：３０００、ＨＫ１対樹脂）（濃縮スタータカルチャーの調製については実施例２４を参照されたい）、そして１．７５ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１６時間後に、得られた樹脂をＳＵ２用の接種物として用いた。
【０２６９】
スケールアップ２（ＳＵ２）：
２５０ｍＬの丸底フラスコに、凝縮器、ｐＨメーター、温度制御循環浴、空気散布管および機械的攪拌機を取り付けた。このフラスコに上記の低温殺菌された１８．７％樹脂１５０ｇを加えた。そのｐＨを１０．９７ｇの３０％水酸化ナトリウム水溶液で７．２まで上げ、次いで１．０２ｇのＡｌｃａｌａｓｅ ２．５ＬタイプＤＸ（Ｎｏｖｏｚｙｍｅｓから入手）、５０．０ｇの上記ＳＵ１樹脂接種物（接種率２５％）、および１．３１ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂をＳＵ３用の接種物として用いた。
【０２７０】
スケールアップ３（ＳＵ３）：
２５０ｍＬの丸底フラスコに、凝縮器、ｐＨメーター、温度制御循環浴、空気散布管および機械的攪拌機を取り付けた。このフラスコに上記の低温殺菌された１８．７％樹脂１５０ｇを加えた。そのｐＨを１１．４５ｇの３０％水酸化ナトリウム水溶液で７．２まで上げ、次いで０．８７ｇのＡｌｃａｌａｓｅ ２．５ＬタイプＤＸ（Ｎｏｖｏｚｙｍｅｓから入手）、５０．０ｇの上記ＳＵ２樹脂接種物（接種率２５％）、および１．３１ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１４時間後に、得られた樹脂をＳＵ４用の接種物として用いた。接種に用いられなかった残りの樹脂はこれを捨てたが、それは仕上げ処理生成物を与えるのに使用できるものであった。
【０２７１】
スケールアップ４（ＳＵ４）：
５００ｍＬの丸底フラスコに、凝縮器、ｐＨメーター、温度制御循環浴、空気散布管および機械的攪拌機を取り付けた。このフラスコに上記の低温殺菌された１８．７％樹脂３００ｇを加えた。そのｐＨを２２．１７ｇの３０％水酸化ナトリウム水溶液で７．２まで上げ、次いで１．７３ｇのＡｌｃａｌａｓｅ ２．５ＬタイプＤＸ（Ｎｏｖｏｚｙｍｅｓから入手）、１００．０ｇの上記ＳＵ３樹脂接種物（接種率２５％）、および２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂をＳＵ５用の接種物として用いた。接種に用いられなかった残りの樹脂を、そのｐＨを８５％リン酸で４．７まで下げ、そして２０００ｐｐｍのソルビン酸カリウムを殺生物剤として加えることによって仕上げ処理生成物に転化させた。
【０２７２】
スケールアップ５（ＳＵ５）：
５００ｍＬの丸底フラスコに、凝縮器、ｐＨメーター、温度制御循環浴、空気散布管および機械的攪拌機を取り付けた。このフラスコに上記の低温殺菌された１８．７％樹脂３００ｇを加えた。そのｐＨを２２．７７ｇの３０％水酸化ナトリウム水溶液で７．２まで上げ、次いで１．７３ｇのＡｌｃａｌａｓｅ ２．５ＬタイプＤＸ（Ｎｏｖｏｚｙｍｅｓから入手）、１００．０ｇの上記ＳＵ４樹脂接種物（接種率２５％）、および２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１４．５時間後に、得られた樹脂をＳＵ６用の接種物として用いた。接種に用いられなかった残りの樹脂を、そのｐＨを８５％リン酸で４．７まで下げ、そして２０００ｐｐｍのソルビン酸カリウムを殺生物剤として加えることによって仕上げ処理生成物に転化させた。
【０２７３】
スケールアップ６（ＳＵ６）：
５００ｍＬの丸底フラスコに、凝縮器、ｐＨメーター、温度制御循環浴、空気散布管および機械的攪拌機を取り付けた。このフラスコに上記の低温殺菌された１８．７％樹脂３００ｇを加えた。そのｐＨを２３．２ｇの３０％水酸化ナトリウム水溶液で７．２まで上げ、次いで１．７３ｇのＡｌｃａｌａｓｅ ２．５ＬタイプＤＸ（Ｎｏｖｏｚｙｍｅｓから入手）、１００．０ｇの上記ＳＵ５樹脂接種物（接種率２５％）、および２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂を、そのｐＨを２２．５ｇの８５％リン酸で４．７まで下げ、そして２０００ｐｐｍのソルビン酸カリウム（７．６９ｍＬの１０重量％ソルビン酸カリウム水溶液）を殺生物剤として加えることによって仕上げ処理生成物に転化させた。
【０２７４】
上記処理をモニターすることによる結果について、表２５を参照されたい。この接種率を用いると、ＳＵ６バッチは８時間の反応時間内に完全にはバイオ脱ハロゲン化されなかったことに留意されたい。ＳＵ４バッチでは３３％の接種率を、またＳＵ５バッチおよびＳＵ６バッチでは５０％の接種率を用いる、同じ反応時間による並列実験は、ＳＵ６バッチで完全なバイオ脱ハロゲン化を与える（表２６を参照されたい）。
【０２７５】
【表２５−１】
2004516394.tif 000056
【０２７６】
【表２５−２】
2004516394.tif 000057
【０２７７】
【表２６−１】
2004516394.tif 000058
【０２７８】
【表２６−２】
2004516394.tif 000059
【０２７９】
実施例３６：Ｃｒｅｐｅｔｒｏｌ（登録商標）Ａ６１１５のバイオ脱ハロゲン化（データおよび細部については表ＢＰ４を参照されたい）
殺生物剤を含まないＣｒｅｐｅｔｒｏｌ（登録商標）Ａ６１１５（Ｈｅｒｃｕｌｅｓ Ｉｎｃｏｒｐｏｒａｔｅｄ、ＤＥ州、ウィルミントンから入手；ミルウォーキー市、Ｗｉｓｃｏｎｓｉｎ工場）の一部分を、１００メッシュの篩を通して濾過した。この樹脂は１５．７３％の総固形分、ｐＨ５．１および８６ｃｐのブルックフィールド粘度を有していた。
【０２８０】
低温殺菌：３Ｌの丸底フラスコに、凝縮器、温度制御循環浴および機械的攪拌機を取り付けた。このフラスコに２７７０ｇの上記樹脂を加えた。この樹脂を１．５時間にわたって２５℃から８５℃まで加熱した。この樹脂を８５℃で２０分間保持し、次いで３０分で２５℃まで冷却した。この低温殺菌樹脂を滅菌容器の中に貯蔵した。
【０２８１】
バイオ脱ハロゲン化：樹脂接種物の製造［スケールアップ１（ＳＵ１）］：２５０ｍＬの丸底フラスコに、凝縮器、ｐＨメーター、温度制御循環浴、空気散布管および機械的攪拌機を取り付けた。上記低温殺菌樹脂の一部分を滅菌脱イオン水で１０％まで希釈した。このフラスコに１９８ｇの上記１０％樹脂および２．０ｇの５ｍＭ滅菌グリセロール水溶液を加えた。そのｐＨを１．０４ｇの３０％水酸化ナトリウム水溶液で６．０まで上げ、次いで１３３マイクロリットルのＨＫ１濃縮スタータカルチャーを加え（１：１５００、ＨＫ１対樹脂）（濃縮スタータカルチャーの調製については実施例２４を参照されたい）、そして１．７５ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１６時間後に、得られた樹脂をＳＵ２用の接種物として用いた。
【０２８２】
スケールアップ２（ＳＵ２）：
２５０ｍＬの丸底フラスコに、凝縮器、ｐＨメーター、温度制御循環浴、空気散布管および機械的攪拌機を取り付けた。このフラスコに１５０ｇの上記低温殺菌樹脂を加えた。そのｐＨを０．９６ｇの３０％水酸化ナトリウム水溶液で５．８まで上げ、次いで５０．０ｇの上記ＳＵ１樹脂接種物を加え（接種率２５％）、そして１．３１ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂をＳＵ３用の接種物として用いた。
【０２８３】
スケールアップ３（ＳＵ３）：
２５０ｍＬの丸底フラスコに、凝縮器、ｐＨメーター、温度制御循環浴、空気散布管および機械的攪拌機を取り付けた。このフラスコに１５０ｇの上記低温殺菌樹脂を加えた。そのｐＨを０．９６ｇの３０％水酸化ナトリウム水溶液で５．８まで上げ、次いで５０．０ｇの上記ＳＵ２樹脂接種物を加え（接種率２５％）、そして１．３１ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１４．５時間後に、得られた樹脂をＳＵ４用の接種物として用いた。接種に用いられなかった残りの樹脂はこれを捨てたが、それは仕上げ処理生成物を与えるのに使用できるものであった。
【０２８４】
スケールアップ４（ＳＵ４）：
５００ｍＬの丸底フラスコに、凝縮器、ｐＨメーター、温度制御循環浴、空気散布管および機械的攪拌機を取り付けた。このフラスコに３００ｇの上記低温殺菌樹脂を加えた。そのｐＨを１．４０ｇの３０％水酸化ナトリウム水溶液で５．８まで上げ、次いで１００．０ｇの上記ＳＵ３樹脂接種物を加え（接種率２５％）、そして２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂をＳＵ５用の接種物として用いた。接種に用いられなかった残りの樹脂はこれを捨てたが、それは仕上げ処理生成物を与えるのに使用できるものであった。
【０２８５】
スケールアップ５（ＳＵ５）：
５００ｍＬの丸底フラスコに、凝縮器、ｐＨメーター、温度制御循環浴、空気散布管および機械的攪拌機を取り付けた。このフラスコに３００ｇの上記低温殺菌樹脂を加えた。そのｐＨを１．６９ｇの３０％水酸化ナトリウム水溶液で５．８まで上げ、次いで１００．０ｇの上記ＳＵ４樹脂接種物を加え（接種率２５％）、そして２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１５時間後に、得られた樹脂をＳＵ６用の接種物として用いた。接種に用いられなかった残りの樹脂を、そのｐＨを濃（９６％）硫酸で５．３まで下げ、そして２０００ｐｐｍのソルビン酸カリウムを殺生物剤として加えることによって仕上げ処理生成物に転化させた。
【０２８６】
スケールアップ６（ＳＵ６）：
５００ｍＬの丸底フラスコに、凝縮器、ｐＨメーター、温度制御循環浴、空気散布管および機械的攪拌機を取り付けた。このフラスコに３００ｇの上記低温殺菌樹脂を加えた。そのｐＨを１．８２ｇの３０％水酸化ナトリウム水溶液で５．８まで上げ、次いで１００．０ｇの上記ＳＵ５樹脂接種物を加え（接種率２５％）、そして２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂を、そのｐＨを０．７３ｇの濃（９６％）硫酸で５．３まで下げ、そして２０００ｐｐｍのソルビン酸カリウム（７．６ｍＬの１０重量％ソルビン酸カリウム水溶液）を殺生物剤として加えることによって仕上げ処理生成物に転化させた。
【０２８７】
上記処理をモニターすることによる結果について、表２７を参照されたい。
【０２８８】
【表２７−１】
2004516394.tif 000060
【０２８９】
【表２７−２】
2004516394.tif 000061
【０２９０】
実施例３７：Ｃｒｅｐｅｔｒｏｌ（登録商標）Ａ６１１５クレーピング剤のＡｌｃａｌａｓｅ−バイオ脱ハロゲン化（データおよび細部については表ＢＰ５を参照されたい）
殺生物剤を含まないＣｒｅｐｅｔｒｏｌ（登録商標）Ａ６１１５クレーピング剤（Ｈｅｒｃｕｌｅｓ Ｉｎｃｏｒｐｏｒａｔｅｄ、ＤＥ州、ウィルミントンから入手；ミルウォーキー市、Ｗｉｓｃｏｎｓｉｎ工場）の一部分を、１００メッシュの篩を通して濾過した。この樹脂は１５．７３％の総固形分、ｐＨ５．１および８６ｃｐのブルックフィールド粘度を有していた。
【０２９１】
低温殺菌：３Ｌの丸底フラスコに、凝縮器、温度制御循環浴および機械的攪拌機を取り付けた。このフラスコに２７７０ｇの上記樹脂を加えた。この樹脂を１．５時間にわたって２５℃から８５℃まで加熱した。この樹脂を８５℃で２０分間保持し、次いで３０分で２５℃まで冷却した。この低温殺菌樹脂を滅菌容器の中に貯蔵した。
【０２９２】
バイオ脱ハロゲン化：樹脂接種物の製造［スケールアップ１（ＳＵ１）］：２５０ｍＬの丸底フラスコに、凝縮器、ｐＨメーター、温度制御循環浴、空気散布管および機械的攪拌機を取り付けた。上記低温殺菌樹脂の一部分を滅菌脱イオン水で１０％まで希釈した。このフラスコに１９８ｇの上記１０％樹脂および２．０ｇの５ｍＭ滅菌グリセロール水溶液を加えた。そのｐＨを２．６５ｇの３０％水酸化ナトリウム水溶液で７．２まで上げ、次いで０．６２ｇのＡｌｃａｌａｓｅ ２．５Ｌ タイプＤＸ（Ｎｏｖｏｚｙｍｅｓから入手）および１３３マイクロリットルのＨＫ１濃縮スタータカルチャーを加え（１：１５００、ＨＫ１対樹脂）（濃縮スタータカルチャーの調製については実施例２４を参照されたい）、そして１．７５ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１６時間後に、得られた樹脂をＳＵ２用の接種物として用いた。
【０２９３】
スケールアップ２（ＳＵ２）：
２５０ｍＬの丸底フラスコに、凝縮器、ｐＨメーター、温度制御循環浴、空気散布管および機械的攪拌機を取り付けた。このフラスコに１５０ｇの上記低温殺菌樹脂を加えた。そのｐＨを３．３７ｇの３０％水酸化ナトリウム水溶液で７．２まで上げ、次いで０．７３ｇのＡｌｃａｌａｓｅ ２．５Ｌ タイプＤＸ（Ｎｏｖｏｚｙｍｅｓから入手）、５０．０ｇの上記ＳＵ１樹脂接種物（接種率２５％）、および１．３１ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂をＳＵ３用の接種物として用いた。
【０２９４】
スケールアップ３（ＳＵ３）：
２５０ｍＬの丸底フラスコに、凝縮器、ｐＨメーター、温度制御循環浴、空気散布管および機械的攪拌機を取り付けた。このフラスコに１５０ｇの上記低温殺菌樹脂を加えた。そのｐＨを３．０２ｇの３０％水酸化ナトリウム水溶液で７．２まで上げ、次いで０．７３ｇのＡｌｃａｌａｓｅ ２．５Ｌ タイプＤＸ（Ｎｏｖｏｚｙｍｅｓから入手）、５０．０ｇの上記ＳＵ２樹脂接種物（接種率２５％）、および１．３１ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１４．５時間後に、得られた樹脂をＳＵ４用の接種物として用いた。接種に用いられなかった残りの樹脂はこれを捨てたが、それは仕上げ処理生成物を与えるのに使用できるものであった。
【０２９５】
スケールアップ４（ＳＵ４）：
５００ｍＬの丸底フラスコに、凝縮器、ｐＨメーター、温度制御循環浴、空気散布管および機械的攪拌機を取り付けた。このフラスコに３００ｇの上記低温殺菌樹脂を加えた。そのｐＨを６．０３ｇの３０％水酸化ナトリウム水溶液で７．２まで上げ、次いで１．４６ｇのＡｌｃａｌａｓｅ ２．５Ｌ タイプＤＸ（Ｎｏｖｏｚｙｍｅｓから入手）、１００．０ｇの上記ＳＵ３樹脂接種物（接種率２５％）、および２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂をＳＵ５用の接種物として用いた。接種に用いられなかった残りの樹脂はこれを捨てたが、それは仕上げ処理生成物を与えるのに使用できるものであった。
【０２９６】
スケールアップ５（ＳＵ５）：
５００ｍＬの丸底フラスコに、凝縮器、ｐＨメーター、温度制御循環浴、空気散布管および機械的攪拌機を取り付けた。このフラスコに３００ｇの上記低温殺菌樹脂を加えた。そのｐＨを６．２６ｇの３０％水酸化ナトリウム水溶液で７．２まで上げ、次いで１．４６ｇのＡｌｃａｌａｓｅ ２．５Ｌ タイプＤＸ（Ｎｏｖｏｚｙｍｅｓから入手）、１００．０ｇの上記ＳＵ４樹脂接種物（接種率２５％）、および２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。１５時間後に、得られた樹脂をＳＵ６用の接種物として用いた。接種に用いられなかった残りの樹脂を、そのｐＨを濃（９６％）硫酸で５．３まで下げ、そして２０００ｐｐｍのソルビン酸カリウムを殺生物剤として加えることによって仕上げ処理生成物に転化させた。
【０２９７】
スケールアップ６（ＳＵ６）：
５００ｍＬの丸底フラスコに、凝縮器、ｐＨメーター、温度制御循環浴、空気散布管および機械的攪拌機を取り付けた。このフラスコに３００ｇの上記低温殺菌樹脂を加えた。そのｐＨを６．０２ｇの３０％水酸化ナトリウム水溶液で７．２まで上げ、次いで１．４６ｇのＡｌｃａｌａｓｅ ２．５Ｌ タイプＤＸ（Ｎｏｖｏｚｙｍｅｓから入手）、１００．０ｇの上記ＳＵ５樹脂接種物（接種率２５％）、および２．６２ｇの栄養溶液を加えた。（この栄養溶液は、水道水中において８０２６ｐｐｍのリン酸二水素カリウム、２７４８０ｐｐｍの尿素、４１６０ｐｐｍの硫酸マグネシウムおよび８４０ｐｐｍの塩化カルシウムより成っていた。）空気散布を開始し、温度を３０℃に保持した。細菌の増殖を光学濃度（ＯＤ６００）でモニターし、またバイオ脱ハロゲン化をＧＣでモニターした。ＯＤ６００は、光学濃度を、Ｓｐｅｃｔｒｏｎｉｃ（登録商標）・ＧｅｎｅｓｙｓＴＭＵＶ／Ｖｉｓ分光光度計（Ｓｐｅｃｔｒｏｎｉｃ Ｉｎｓｔｒｕｍｅｎｔｓ， Ｉｎｃｏｒｐｏｒａｔｅｄ、米国、ニューヨーク州、ロチェスター市）および１ｃｍの経路長を有する使い捨てキュベットを用いて、波長６００ｎｍにおいて測定することによって求めた。８時間後に、得られた樹脂を、そのｐＨを２．９２ｇの濃（９６％）硫酸で５．３まで下げ、そして２０００ｐｐｍのソルビン酸カリウム（７．６ｍＬの１０重量％ソルビン酸カリウム水溶液）を殺生物剤として加えることによって仕上げ処理生成物に転化させた。
【０２９８】
上記処理をモニターすることによる結果について、表２８を参照されたい。
【０２９９】
【表２８−１】
2004516394.tif 000062
【０３００】
【表２８−２】
2004516394.tif 000063
【０３０１】
実施例３８：高固形分、同時酵素−バイオ脱ハロゲン化処理
一般的手順：
アジピン酸、ジエチレントリアミンおよび酢酸の低分子量三元共重合体を、これらの反応体を１：０．９：０．２のモル比で１７０℃において３時間縮合させることによって製造した。その反応生成物を５０％固形分まで希釈した。
【０３０２】
これらの重合体を、エピクロロヒドリンと、０．８２のエピクロロヒドリン：ジエチレントリアミン比において、４０℃で３．５時間反応させ、そして水を反応器の総固形分含有量が４０％となるそのような仕方で加えた。
【０３０３】
次の工程で、上記反応混合物を３１％の総固形分含有量まで希釈し、そして官能化および架橋のために６８℃まで加熱した。反応は、この温度で約２時間１０分後に、ガードナー−ホルト（Ｇａｒｄｎｅｒ−Ｈｏｌｔ）粘度“Ｊ／Ｊ”において、３０％硫酸を、硫酸添加後のｐＨが４．５となるそのような仕方で加えることによって停止せしめられた。その反応生成物を室温まで冷却し、１．７５％（反応器容積に対する重量）のリン酸を加え、そしてそのｐＨを、リン酸添加後に、硫酸を用いてｐＨ２．７に調整した。リン酸および硫酸を加えてこのｐＨにする目的は、粘度測定上安定な樹脂を得るためである。
【０３０４】
上記樹脂をそれらの残留有機塩素レベルについて分析すると、１，３−ＤＣＰレベルは酢酸含有物質の場合８１６ｐｐｍであることが分かった。これらの樹脂を紙試験で試験すると、紙に湿潤強度を付与する際に、Ｋｙｍｅｎｅ（登録商標）ＳＬＸ２と同じくらい有効であるかとが分かった。これらの樹脂を３２℃で６週間貯蔵したが、この期間中にこれら樹脂のゲル化は起こらなかった。
【０３０５】
バイオ脱ハロゲン化（データおよび細部については表２９を参照されたい）：接種物を非末端キャップ付き樹脂（Ｋｙｍｅｎｅ Ｅ７２１９）を用いて調製した（表２９のスケールアップ１およびスケールアップ２を参照されたい）。上記で製造された末端キャップ付き樹脂を固形分１３．５％まで希釈し、そのｐＨを３０％水酸化ナトリウム水溶液でｐＨ７．２まで上げ、そしてＣＰＤ形成性種を加水分解するための触媒（Ａｌｃａｌａｓｅ、Ｎｏｖｏｚｙｍｅｓ）、スケールアップ２からの接種物および栄養溶液を加えた。理論で縛られることを望むものではないが、この低固形分中間工程は微生物集団のこの新規な樹脂に対する適応性を改善するのに有用であると考えられる。バイオ脱ハロゲン化が完了したら、次のバッチ（スケールアップ４）を開始させた。上記で製造された末端キャップ付き樹脂を固形分２０％まで希釈し、そのｐＨを３０％水酸化ナトリウムで７．２まで上げ、そしてＣＰＤ形成性種を加水分解するための触媒（Ａｌｃａｌａｓｅ、Ｎｏｖｏｚｙｍｅｓ）、スケールアップ３からの接種物（接種率２０％）および栄養溶液を加えた。微生物の増殖は、光学濃度（ＯＤ６００）で示されるとおり急速であった。バイオ脱ハロゲン化も、ＤＣＰおよびＣＰＤの急速減量で示されるとおり速やかであった。
【０３０６】
【表２９−１】
2004516394.tif 000064
【０３０７】
【表２９−２】
2004516394.tif 000065
【国際公開パンフレット】
2004516394.tif 000069
2004516394.tif 000070
2004516394.tif 000071
2004516394.tif 000072
2004516394.tif 000073
2004516394.tif 000074
2004516394.tif 000075
2004516394.tif 000076
2004516394.tif 000077
2004516394.tif 000078
2004516394.tif 000079
2004516394.tif 000080
2004516394.tif 000081
2004516394.tif 000082
2004516394.tif 000083
2004516394.tif 000084
2004516394.tif 000085
2004516394.tif 000086
2004516394.tif 000087
2004516394.tif 000088
2004516394.tif 000089
2004516394.tif 000090
2004516394.tif 000091
2004516394.tif 000092
2004516394.tif 000093
2004516394.tif 000094
2004516394.tif 000095
2004516394.tif 000096
2004516394.tif 000097
2004516394.tif 000098
2004516394.tif 000099
2004516394.tif 000100
2004516394.tif 000101
2004516394.tif 000102
2004516394.tif 000103
2004516394.tif 000104
2004516394.tif 000105
2004516394.tif 000106
2004516394.tif 000107
2004516394.tif 000108
2004516394.tif 000109
2004516394.tif 000110
2004516394.tif 000111
2004516394.tif 000112
2004516394.tif 000113
2004516394.tif 000114
2004516394.tif 000115
2004516394.tif 000116
2004516394.tif 000117
2004516394.tif 000118
2004516394.tif 000119
2004516394.tif 000120
2004516394.tif 000121
2004516394.tif 000122
2004516394.tif 000123
2004516394.tif 000124
2004516394.tif 000125
2004516394.tif 000126
2004516394.tif 000127
2004516394.tif 000128
2004516394.tif 000129
2004516394.tif 000130
2004516394.tif 000131
2004516394.tif 000132
2004516394.tif 000133
2004516394.tif 000134
2004516394.tif 000135
2004516394.tif 000136
2004516394.tif 000137
2004516394.tif 000138
2004516394.tif 000139
2004516394.tif 000140
2004516394.tif 000141
2004516394.tif 000142
2004516394.tif 000143
2004516394.tif 000144
2004516394.tif 000145
2004516394.tif 000146
2004516394.tif 000147
2004516394.tif 000148
2004516394.tif 000149
2004516394.tif 000150
2004516394.tif 000151
2004516394.tif 000152
2004516394.tif 000153
2004516394.tif 000154
2004516394.tif 000155
2004516394.tif 000156
2004516394.tif 000157
2004516394.tif 000158
2004516394.tif 000159
2004516394.tif 000160
2004516394.tif 000161
2004516394.tif 000162
2004516394.tif 000163
2004516394.tif 000164
2004516394.tif 000165
2004516394.tif 000166
2004516394.tif 000167
2004516394.tif 000168
2004516394.tif 000169
2004516394.tif 000170
2004516394.tif 000171
2004516394.tif 000172
2004516394.tif 000173
2004516394.tif 000174
2004516394.tif 000175
2004516394.tif 000176
2004516394.tif 000177
2004516394.tif 000178
2004516394.tif 000179
2004516394.tif 000180
2004516394.tif 000181
2004516394.tif 000182
2004516394.tif 000183
2004516394.tif 000184
2004516394.tif 000185
【国際公開パンフレット（コレクトバージョン）】
2004516394.tif 000186
【国際調査報告】
2004516394.tif 000187
2004516394.tif 000188